(57)【要約】  本発明は、式（Ｉ）のインダン誘導体及びその混合物に関する。本発明はさらに、このような化合物を調製するための方法及び有機エレクトロニクスにおける、特に、正孔輸送材料又は電子ブロッキング材料としてのそれらの使用に関する。2020519693.tif 000160式中、Ｘが、式−Ａ−（ＮＡｒ2）の群から選択され、ここで、Ａが、化学結合であるか、又は非置換であるか若しくはＣ1〜Ｃ6アルキル及びＣ1〜Ｃ6−アルコキシから選択される１、２又は３つの置換基で置換されるフェニレンであり；Ａｒが、非置換又は置換アリールであり、ここで、同じ窒素原子に結合された２つの基Ａｒが、窒素原子と一緒に、３つ又は４つ以上の非置換又は置換環を有する縮合環系を形成してもよく；変数Ｙ、ｎ、ｍ、ｋ及びｌが、特許請求の範囲及び本明細書に定義されるとおりである。
2020519693.tif 000002
【特許請求の範囲】
【請求項１】
一般式（Ｉ）の化合物及びその混合物；
【化１】
2020519693.tif 000118
式中、
Ｘが、独立して、出現するごとに、式−Ａ−（ＮＡｒ2）の群から選択され、ここで、
Ａが、独立して、出現するごとに、化学結合、又は、非置換であるか若しくはＣ1〜Ｃ6アルキル及びＣ1〜Ｃ6−アルコキシからなる群から独立して選択される１、２若しくは３つの置換基で置換されたフェニレンであり；
Ａｒが、独立して、出現するごとに、それぞれ、非置換又は置換のアリールから選択され、ここで、同じ窒素原子に結合された２つの基Ａｒが、前記窒素原子と一緒に、３つ以上の非置換又は置換の環を有する縮合環系を形成してもよく；
Ｙが、独立して、出現するごとに、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における前記環式環のそれぞれは、非置換であるか、又は１、２若しくは３つのＣ1〜Ｃ6−アルキル基で置換されており、ここで、前記フェニルインダン部分に単結合によって結合した前記フェニル環は、前記フェニルインダン部分に関する前記フェニル環上のオルト位の１つに、水素である少なくとも１つのＹ基を有し；
ｋが、１又は２であり；
ｌが、１又は２であり；
ｍが、２又は３であり、ここで、ｍ個のＹ基のうちの０、１、２又は３つが、水素と異なり；
ｎが、３又は４であり、ここで、ｎ個のＹ基のうちの０、１、２又は３つが、水素と異なり；
ｋ及びｍの和が４であり、ｌ及びｎの和が５である。
【請求項２】
化合物（Ｉ．Ａ）、（Ｉ．Ｂ）、（Ｉ．Ｃ）、（Ｉ．Ｄ）及び（Ｉ．Ｅ）から選択される、請求項１に記載の式（Ｉ）の化合物；
【化２】
2020519693.tif 000119
式中、Ｙ、Ａ及びＡｒが、請求項１に記載のように定義され；
式（Ｉ．Ａ）、（Ｉ．Ｂ）、（Ｉ．Ｃ）及び（Ｉ．Ｄ）中：
ｍが３であり、ここで、ｍ個のＹ基のうちの０、１、２又は３つが、水素と異なり；
ｎが４であり、ここで、ｎ個のＹ基のうちの０、１、２又は３つが、水素と異なり；
式（Ｉ．Ｅ）中：
ｍが２であり、ここで、ｍ個のＹ基のうちの０、１又は２つが、水素と異なり；
ｎが３であり、ここで、ｎ個のＹ基のうちの０、１又は２つが、水素と異なる。
【請求項３】
前記基Ａのそれぞれが化学結合である、請求項１に記載の式Ｉの化合物又は請求項２に記載の式（Ｉ．Ａ）、（Ｉ．Ｂ）、（Ｉ．Ｃ）、（Ｉ．Ｄ）若しくは（Ｉ．Ｅ）の化合物。
【請求項４】
請求項１〜３のいずれか１項に記載の化合物であって、
前記基Ａｒが、独立して、出現するごとに、以下のものから選択され、
フェニル、ビフェニリル、テルフェニリル、クアテルフェニリル、ここで、フェニル、ビフェニリル、テルフェニリル及びクアテルフェニリルは、非置換であるか又は１つ以上の置換基ＲAr1で置換されている；
ナフチル、アントラセニル、フェナントリル、フルオレニル、スピロフルオレニル、Ｃ−結合されたカルバゾリル、ジベンゾフラニル及びジベンゾチオフェニル、ここで、ナフチル、フェナントリル、フルオレニル、スピロフルオレニル、Ｃ−結合されたカルバゾリル、ジベンゾフラニル及びジベンゾチオフェニルは、非置換であるか又は１つ以上の置換基ＲAr2で置換されている；又は
２つの基Ａｒが、それらが結合している窒素原子と一緒に、Ｎ−結合されたカルバゾリルを形成してもよく、Ｎ−結合されたカルバゾリルは、非置換であるか又は１つ以上の置換基ＲAr3で置換され；
ここで、
各ＲAr1が、独立して、以下のものから選択され、
Ｃ1〜Ｃ6−アルキル、Ｃ1〜Ｃ6−アルコキシ、カルバゾール−９−イル、ここで、カルバゾール−９−イルは、Ｃ1〜Ｃ4−アルキル、Ｃ1〜Ｃ4−アルコキシ及びフェニルから選択される１、２、３又は４つの置換基で置換されていてもよく、ここで、フェニルは、Ｃ1〜Ｃ4−アルキル及びＣ1〜Ｃ4−アルコキシから選択される１、２、３又は４つの異なる又は同一の置換基で置換されていてもよい、
ジフェニルアミノ、Ｃ5〜Ｃ8−シクロアルキル及びナフチル、ここで、直前に記載された前記３つの基における環式環のそれぞれは、非置換であるか、又はＣ1〜Ｃ4−アルキル、Ｃ1〜Ｃ4−アルコキシ及びカルバゾール−９−イルから選択される１、２、３若しくは４つの異なる若しくは同一の置換基で置換され、ここで、カルバゾール−９−イルは、Ｃ1〜Ｃ4−アルキル、Ｃ1〜Ｃ4−アルコキシ及びフェニルから選択される１、２、３又は４つの異なる又は同一の置換基で置換されていてもよく、ここで、フェニルは、Ｃ1〜Ｃ4−アルキル及びＣ1〜Ｃ4−アルコキシから選択される１、２、３又は４つの異なる又は同一の置換基で置換されていてもよい；
各ＲAr2が、独立して、以下のものから選択され、
Ｃ1〜Ｃ6−アルキル、Ｃ1〜Ｃ6−アルコキシ、カルバゾール−９−イル、ここで、カルバゾール−９−イルは、Ｃ1〜Ｃ4−アルキル、Ｃ1〜Ｃ4−アルコキシ及びフェニルから選択される１、２、３又は４つの置換基で置換されていてもよく、ここで、フェニルは、Ｃ1〜Ｃ4−アルキル及びＣ1〜Ｃ4−アルコキシから選択される１、２、３又は４つの異なる又は同一の置換基で置換されていてもよい、
ジフェニルアミノ、Ｃ5〜Ｃ8−シクロアルキル及びフェニル、ここで、直前に記載された前記３つの基における環式環のそれぞれは、非置換であるか、又はＣ1〜Ｃ4−アルキル、Ｃ1〜Ｃ4−アルコキシ及びカルバゾール−９−イルから選択される１、２、３若しくは４つの異なる若しくは同一の置換基で置換され、ここで、カルバゾール−９−イルは、Ｃ1〜Ｃ4−アルキル、Ｃ1〜Ｃ4−アルコキシ及びフェニルから選択される１、２、３又は４つの異なる又は同一の置換基で置換されていてもよく、ここで、フェニルは、Ｃ1〜Ｃ4−アルキル及びＣ1〜Ｃ4−アルコキシから選択される１、２、３又は４つの異なる又は同一の置換基で置換されていてもよい、
さらに、フルオレニルの場合、２つのジェミナルなラジカルＲAr2が、アルキレン基（ＣＨ2）r（ここで、ｒは４、５、６又は７である）を形成していてもよく、ここで、この基中の１個又は２個の水素原子は、メチル基又はメトキシ基で置換されていてもよい；
各ＲAr3が、独立して、Ｃ1〜Ｃ6−アルキル、Ｃ1〜Ｃ6−アルコキシ、ジフェニルアミノ及びフェニルから選択され、ここで、直前に記載された前記２つの基における環式環のそれぞれは、非置換であるか、又はＣ1〜Ｃ4−アルキル及びＣ1〜Ｃ4−アルコキシから選択される１、２、３若しくは４つの異なる若しくは同一の置換基で置換されている。
【請求項５】
前記基Ａｒが、独立して、出現するごとに、式（ＡＲ−Ｉ）〜（ＡＲ−ＸＬＩＶ）の群から選択される、請求項１〜４のいずれか１項に記載の化合物；
【化３】
2020519693.tif 000120
2020519693.tif 000121
2020519693.tif 000122
2020519693.tif 000123
式中、
＃が、それぞれ、窒素原子への結合部位を示し；
式ＡＲ−Ｉ、ＡＲ−ＩＩ、ＡＲ−ＩＩＩ、ＡＲ−ＩＶ、ＡＲ−Ｖ、ＡＲ−ＶＩ、ＡＲ−ＶＩＩ、ＡＲ−ＶＩＩＩ、ＡＲ−ＩＸ、ＡＲ−Ｘ、ＡＲ−ＸＩ、ＡＲ−ＸＩＩ、ＡＲ−ＸＩＩＩ、ＡＲ−ＸＩＶ、ＡＲ−ＸＶ、ＡＲ−ＸＶＩ、ＡＲ−ＸＶＩＩ、ＡＲ−ＸＶＩＩＩ、ＡＲ−ＸＩＸ、ＡＲ−ＸＸ、ＡＲ−ＸＸＩ、ＡＲ−ＸＸＩＩ及びＡＲ−ＸＸＩＩＩ中：
Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18及びＲ19は、存在する場合、互いに独立して、水素、直鎖状若しくは分枝鎖状Ｃ1〜Ｃ4−アルキル、直鎖状若しくは分枝鎖状Ｃ1〜Ｃ4−アルコキシ及びカルバゾール−９−イルから選択され、ここで、カルバゾール−９−イルは、Ｃ1〜Ｃ4−アルキル、Ｃ1〜Ｃ4−アルコキシ、フェニル、トリル、キシリル、メシチル及びアニシルから選択される１、２、３又は４つの異なる又は同一の置換基で置換されてもよい；
式ＡＲ−ＸＸＩＶ、ＡＲ−ＸＸＶ、ＡＲ−ＸＸＶＩ、ＡＲ−ＸＸＶＩＩ、ＡＲ−ＸＸＶＩＩＩ、ＡＲ−ＸＸＩＸ、ＡＲ−ＸＸＸ、ＡＲ−ＸＸＸＩ、ＡＲ−ＸＸＸＩＩ、ＡＲ−ＸＸＸＩＩＩ、ＡＲ−ＸＸＸＩＶ、ＡＲ−ＸＸＸＶ、ＡＲ−ＸＸＸＶＩ、ＡＲ−ＸＸＸＶＩＩ、ＡＲ−ＸＸＸＶＩＩＩ、ＡＲ−ＸＸＸＩＸ、ＡＲ−ＸＬ、ＡＲ−ＸＬＩ、ＡＲ−ＸＬＩＩ、ＡＲ−ＸＬＩＩＩ及びＡＲ−ＸＬＩＶ中：
Ｒ1、Ｒ2、Ｒ3、Ｒ4、Ｒ5、Ｒ6、Ｒ7、Ｒ8、Ｒ9、Ｒ9a、Ｒ9b、Ｒ10、Ｒ11、Ｒ12、Ｒ13、Ｒ14、Ｒ15及びＲ16は、存在する場合、互いに独立して、水素、直鎖状若しくは分枝鎖状Ｃ1〜Ｃ4−アルキル、直鎖状若しくは分枝鎖状Ｃ1〜Ｃ4−アルコキシ、カルバゾール−９−イル及びフェニルから選択され、ここで、カルバゾール−９−イル及びフェニルは、非置換であるか、又はＣ1〜Ｃ4−アルキル、Ｃ1〜Ｃ4−アルコキシ、フェニル、トリル、キシリル及びメシチルから選択される１、２若しくは３つの異なる若しくは同一の置換基で置換されており、
さらに、式ＡＲ−ＸＸＩＶ、ＡＲ−ＸＸＶ及びＡＲ−ＸＸＶＩ中のＲ9a及びＲ9bが一緒に、アルキレン基（ＣＨ2）r（ここで、ｒは４、５又は６である）を形成してもよく、ここで、この基中の１個又は２個の水素原子は、メチル基又はメトキシ基で置換されていてもよい）。
【請求項６】
前記基（ＮＡｒ2）が、独立して、出現するごとに、式（１）〜（３８）の基から選択される、請求項１〜５のいずれか１項に記載の化合物；
【化４】
2020519693.tif 000124
2020519693.tif 000125
2020519693.tif 000126
式中、
＃が、前記化合物の残りの部分への結合部位を示す。
【請求項７】
全ての基（ＮＡｒ2）が同じ意味を有し、同じ窒素原子に結合された２つの基Ａｒが異なる意味を有する、請求項１〜６のいずれか１項に記載の式（Ｉ）の化合物。
【請求項８】
全ての基Ａｒが同じ意味を有する、請求項１〜６のいずれか１項に記載の式（Ｉ）の化合物。
【請求項９】
式（Ｉ．Ａ．ａ）及び（Ｉ．Ｂ．ａ）の化合物を含む、式（Ｉ）の化合物の混合物；
【化５】
2020519693.tif 000127
式中、
各Ｙが、独立して、請求項１に記載のように定義され；
各Ａｒが、独立して、請求項１、４〜８のいずれか１項に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる。
【請求項１０】
式（Ｉ．Ｃ．ａ）及び（Ｉ．Ｄ．ａ）の化合物を含む、式（Ｉ）の化合物の混合物；
【化６】
2020519693.tif 000128
式中、
各Ｙが、独立して、請求項１に記載のように定義され；
各Ａｒが、独立して、請求項１、４〜８のいずれか１項に記載のように定義され；
ｍが３であり、ここで、ｍ個のＹ基のうちの０、１又は２つが、水素と異なり；
ｎが４であり、ここで、ｎ個のＹ基のうちの０、１又は２つが、水素と異なる。
【請求項１１】
式（Ｉ．Ａ．ａ）の化合物の調製のための方法；
【化７】
2020519693.tif 000129
式中、
各Ａｒが、独立して、請求項１、４〜８のいずれか１項に記載のように定義され；
各Ｙが、独立して、請求項１に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる；
この方法において、
ａ１）式（ＩＩ）のイソプロペニルベンゼン化合物が提供され、
【化８】
2020519693.tif 000130
ここで、
Ｘ2aが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における環式環のそれぞれは、非置換であるか、又は１、２若しくは３つのＣ1〜Ｃ6−アルキル基で置換され；
ｚが３であり、ここで、ｚ個のＹ基のうちの０、１、２又は３つが、水素と異なる；
ｂ１）前記式（ＩＩ）の前記イソプロペニルベンゼン化合物が、酸性触媒の存在下で、二量体化に供されて、式（ＩＩＩ）の化合物が得られ、
【化９】
2020519693.tif 000131
ｃ１）前記式（ＩＩＩ）の前記化合物が、パラジウム錯体触媒及び塩基の存在下で、式（ＩＶ）の少なくとも１つの芳香族アミンとのアミノ化反応に供されて、
Ａｒ2ＮＨ  （ＩＶ）
式（Ｉ．Ａ．ａ）の化合物が得られる、方法。
【請求項１２】
式（Ｉ．Ａ．ａ）の化合物の調製のための方法；
【化１０】
2020519693.tif 000132
式中、
各Ａｒが、独立して、請求項１、４〜８のいずれか１項に記載のように定義され；
各Ｙが、独立して、請求項１に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる；
この方法において、
ａ２）イソプロペニルベンゼン化合物（ＩＩ）が提供され、
【化１１】
2020519693.tif 000133
ここで、
Ｘ2aが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における環式環のそれぞれは、非置換であるか、又は１、２若しくは３つのＣ1〜Ｃ6−アルキル基で置換され；
ｚが３であり、ここで、ｚ個のＹ基のうちの０、１、２又は３つが、水素と異なる；
ｂ２）前記式（ＩＩ）の前記イソプロペニルベンゼン化合物が、酸性触媒の存在下で、二量体化に供されて、式（ＩＩＩ）の化合物が得られ、
【化１２】
2020519693.tif 000134
ｃ２）式（ＩＩＩ）の前記化合物が、パラジウム錯体触媒の存在下で、アルカリビス（トリアルキルシリル）アミドとのアミノ化反応に供された後、前記トリアルキルシリル保護基の除去により、式（Ｖ）の化合物が得られ、
【化１３】
2020519693.tif 000135
ｄ２）前記式（Ｖ）の前記化合物が、パラジウム錯体触媒及び塩基の存在下で、式（ＶＩ）の少なくとも１つの芳香族化合物とのアリール化反応に供されて、式（Ｉ．Ａ．ａ）の化合物が得られる；
Ａｒ−Ｘ2b  （ＶＩ）
式中、Ｘ2bが、Ｆ、Ｃｌ、Ｂｒ、Ｉ、Ｏ−ベンジル、ＣＨ3ＳＯ3及びＣＦ3ＳＯ3から選択される。
【請求項１３】
前記式（ＶＩ）の１つのみの芳香族化合物が、工程ｄ２）において使用されて、前記式（Ｉ．Ａ−ａ）の化合物が得られ、式中、全てのＡｒ基が同じ意味を有する、請求項１２に記載の方法。
【請求項１４】
化合物（Ｉ．Ａ．ａ．１）及び（Ｉ．Ｂ．ａ．１）の混合物の調製のための方法；
【化１４】
2020519693.tif 000136
式中、
各Ａｒが、独立して、請求項１、４〜８のいずれか１項に記載のように定義される；
この方法において、
ａ３）式（ＶＩＩａ）及び（ＶＩＩｂ）の５（６）−アミノ−１−（４’−アミノフェニル）−１，３，３−トリメチルインダン化合物の混合物が提供され；
【化１５】
2020519693.tif 000137
ｂ３）式（ＶＩＩａ）及び（ＶＩＩｂ）の化合物の前記混合物が、パラジウム錯体触媒及び塩基の存在下で、式（ＶＩ）の少なくとも１つの芳香族化合物とのアリール化反応に供されて、前記式（Ｉ．Ａ．ａ１）及び（Ｉ．Ｂ．ａ１）の化合物の混合物が得られる；
Ａｒ−Ｘ2b  （ＶＩ）
式中、Ｘ2bが、Ｆ、Ｃｌ、Ｂｒ、Ｉ、Ｏ−ベンジル、ＣＨ3ＳＯ3及びＣＦ3ＳＯ3から選択される。
【請求項１５】
式（Ｉ．Ｃ．ａ）及び（Ｉ．Ｄ．ａ）の化合物の混合物の調製のための方法；
【化１６】
2020519693.tif 000138
式中、
各Ａｒが、独立して、請求項１、４〜８のいずれか１項に記載のように定義され；
各Ｙが、独立して、請求項１に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる；
この方法において、
ａ４）式（ＩＸ）のイソプロペニルベンゼン化合物が提供され、
【化１７】
2020519693.tif 000139
ここで、
Ｘ2cが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における前記環式環のそれぞれは、非置換であるか、又は１、２若しくは３つのＣ1〜Ｃ6−アルキル基で置換され、前記イソプロペニル基に対する前記フェニル環上のオルト位の１つにおけるｚ個のＹ基のうちの１つが水素であり；
ｚが４であり、ここで、ｚ個のＹ基のうちの０、１、２又は３つが、水素と異なる；
ｂ４）式（ＩＸ）の前記イソプロペニルベンゼン化合物が、酸性触媒の存在下で、二量体化に供されて、式（Ｘａ）及び（Ｘｂ）の化合物が得られ、
【化１８】
2020519693.tif 000140
ｃ４）式（Ｘａ）及び（Ｘｂ）の化合物の前記混合物が、パラジウム錯体触媒及び塩基の存在下で、式（ＩＶ）の少なくとも１つの芳香族アミンとのアミノ化反応に供されて、前記式（Ｉ．Ｃ．ａ）及び（Ｉ．Ｄ．ａ）の化合物の混合物が得られる；
Ａｒ2ＮＨ  （ＩＶ）。
【請求項１６】
式（Ｉ．Ｅ．ａ）の化合物の調製のための方法；
【化１９】
2020519693.tif 000141
式中、
各Ａｒが、独立して、請求項１、４〜８のいずれか１項に記載のように定義され；
各Ｙが、独立して、請求項１に記載のように定義され；
ｍが２であり、ここで、ｍ個のＹ基のうちの０、１又は２つが、水素と異なり；
ｎが３であり、ここで、ｎ個のＹ基のうちの０、１又は２つが、水素と異なる；
この方法において、
ａ５）式（ＸＩ）のイソプロペニルベンゼン化合物が提供され、
【化２０】
2020519693.tif 000142
ここで、
各Ｘ2dが、独立して、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における環式環のそれぞれが、非置換であるか又は１、２若しくは３つのＣ1〜Ｃ6−アルキル基で置換され；
ｚが２であり、ここで、ｚ個のＹ基のうちの０、１又は２が、水素と異なる；
ｂ５）式（ＸＩ）の前記イソプロペニルベンゼン化合物が、酸性触媒の存在下で、二量体化に供されて、式（ＸＩＩ）の化合物が得られ、
【化２１】
2020519693.tif 000143
ｃ５）前記化合物（ＸＩＩ）が、パラジウム錯体触媒の存在下で、アルカリビス（トリアルキルシリル）アミドとのアミノ化反応に供された後、前記トリアルキルシリル保護基の除去により、式（ＸＩＩＩ）の化合物が得られ、
【化２２】
2020519693.tif 000144
ｄ５）前記化合物（ＸＩＩＩ）が、パラジウム錯体触媒及び塩基の存在下で、式ＶＩの少なくとも１つの芳香族化合物とのアリール化反応に供されて、式（Ｉ．Ｅ．ａ）の化合物が得られる；
Ａｒ−Ｘ2b  （ＶＩ）
式中、Ｘ2bが、Ｆ、Ｃｌ、Ｂｒ、Ｉ、Ｏ−ベンジル、ＣＨ3ＳＯ3及びＣＦ3ＳＯ3から選択される。
【請求項１７】
式（Ｉ．Ｅ．ａ）の化合物の調製のための方法；
【化２３】
2020519693.tif 000145
式中、
各Ａｒが、独立して、請求項１、４〜８のいずれか１項に記載のように定義され；
各Ｙが、独立して、請求項１に記載のように定義される；
この方法において、
ａ６）式（ＸＩＩ）の１，１，３−トリメチル−３−フェニルインダン化合物が提供され、
【化２４】
2020519693.tif 000146
ここで、
Ｘ2dが、Ｆ、Ｃｌ、Ｂｒ、Ｉ、Ｏ−ベンジル、ＣＨ3ＳＯ3及びＣＦ3ＳＯ3から選択される；
ｂ６）前記化合物（ＸＩＩ）が、パラジウム錯体触媒及び塩基の存在下で、式（ＩＶ）の少なくとも１つの芳香族アミンとのアミノ化反応に供されて、前記式（Ｉ．Ｅ．ａ）の化合物が得られる；
Ａｒ2ＮＨ  （ＩＶ）。
【請求項１８】
請求項１〜８のいずれか１項に記載の一般式Ｉの化合物又は請求項９若しくは１０に記載の式（Ｉ）の化合物の混合物又は請求項１に記載の一般式Ｉの少なくとも２つの異なる化合物を含む組成物の使用であって、
−有機エレクトロニクスにおける正孔輸送材料（ＨＴＭ）としての、
−有機エレクトロニクスにおける電子ブロッキング材料（ＥＢＭ）としての、
−有機電界効果トランジスタ（ＯＦＥＴ）、特に、薄膜トランジスタ（ＴＦＴ）における半導体材料としての、
−有機太陽電池（ＯＳＣ）、固体型色素増感太陽電池（ＤＳＳＣ）又はペロブスカイト太陽電池における、特に、有機太陽電池における正孔輸送材料としての、色素増感太陽電池における液体電解質の代用品としての、ペロブスカイト太陽電池における正孔輸送材料としての、
−有機発光ダイオード（ＯＬＥＤ）における、特に、電子デバイス上のディスプレイ及び照明のための、
−電子写真のための、特に、有機光伝導体（ＯＰＣ）における光伝導材料としての、
−有機光検出器、有機光受容体、有機電界クエンチデバイス（Ｏ−ＦＱＤ）、発光電気化学セル（ＬＥＣ）及び有機レーザーダイオードのための、
使用。
【請求項１９】
少なくとも１つのゲート構造、ソース電極及びドレイン電極を有する基板、及び、半導体材料として、請求項１〜８のいずれか１項に記載の式Ｉの少なくとも１つの化合物又は請求項９若しくは１０に記載の式（Ｉ）の化合物の混合物又は請求項１に記載の一般式Ｉの少なくとも２つの異なる化合物を含む組成物を含む有機電界効果トランジスタ。
【請求項２０】
複数の有機電界効果トランジスタを含む基板であって、前記電界効果トランジスタの少なくともいくつかが、請求項１〜８のいずれか１項に記載の式Ｉの少なくとも１つの化合物又は請求項９若しくは１０に記載の式（Ｉ）の化合物の混合物又は請求項１に記載の一般式Ｉの少なくとも２つの異なる化合物を含む組成物を含む、基板。
【請求項２１】
請求項２０に記載の少なくとも１つの基板を含む半導体ユニット。
【請求項２２】
上部電極、下部電極（ここで、前記電極の少なくとも１つが透明である）、エレクトロルミネセント層及び任意選択的に補助層を含むエレクトロルミネセント構成であって、請求項１〜８のいずれか１項に記載の式Ｉの少なくとも１つの化合物又は請求項９若しくは１０に記載の式（Ｉ）の化合物の混合物又は請求項１に記載の一般式Ｉの少なくとも２つの異なる化合物を含む組成物を含む、エレクトロルミネセント構成。
【請求項２３】
正孔輸送層又は電子ブロッキング層において、請求項１〜８のいずれか１項に記載の式Ｉの少なくとも１つの化合物又は請求項９若しくは１０に記載の式（Ｉ）の化合物の混合物又は請求項１に記載の一般式Ｉの少なくとも２つの異なる化合物を含む組成物を含む、請求項２２に記載のエレクトロルミネセント構成。
【請求項２４】
有機発光ダイオード（ＯＬＥＤ）の形態である、請求項２２又は２３に記載のエレクトロルミネセント構成。
【請求項２５】
式（Ｖ）の化合物の調製のための方法；
【化２５】
2020519693.tif 000147
式中、
各Ｙが、独立して、請求項１に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる；
この方法において、
ａ２）イソプロペニルベンゼン化合物（ＩＩ）が提供され、
【化２６】
2020519693.tif 000148
ここで、
Ｘ2aが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された前記４つの基における環式環のそれぞれが、非置換であるか又は１、２若しくは３つのＣ1〜Ｃ6−アルキル基で置換され、
ｚが３であり、ここで、ｚ個のＹ基のうちの０、１、２又は３つが、水素と異なる；
ｂ２）前記式（ＩＩ）の前記イソプロペニルベンゼン化合物が、酸性触媒の存在下で、二量体化に供されて、式（ＩＩＩ）の化合物が得られ、
【化２７】
2020519693.tif 000149
ｃ２）式（ＩＩＩ）の前記化合物が、パラジウム錯体触媒の存在下で、アルカリビス（トリアルキルシリル）アミドとのアミノ化反応に供された後、トリアルキルメチルシリル保護基の除去により、前記式（Ｖ）の化合物が得られる。
【請求項２６】
式（Ｖ）の化合物の調製のための方法；
【化２８】
2020519693.tif 000150
式中、
各Ｙが、独立して、請求項１に記載のように定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる；
この方法において、
ａ７）式ＸＸＩのハロゲン化１，３，３−トリメチルインダン化合物が提供され、
【化２９】
2020519693.tif 000151
ここで、
Ｈａｌが、塩素、臭素又はヨウ素である；
ｂ７）式（ＸＸＩ）の前記化合物が、式ＸＸＩＩのアミドを用いて、銅促進アミド化に供されて、式（ＸＸＩＩＩ）のジアミドが得られ、
【化３０】
2020519693.tif 000152
ここで、
Ｒ20が、水素、Ｃ1〜Ｃ10−アルキル、Ｃ3〜Ｃ8−シクロアルキル又はＣＨ2−（Ｃ6〜Ｃ10−アリール）である；
【化３１】
2020519693.tif 000153
ｃ７）前記式（ＸＸＩＩＩ）の前記ジアミドが、加水分解に供されて、式（Ｖ）の化合物が得られる。
【請求項２７】
式Ｖの前記化合物中のｍ個のＹ基のうちの０個が水素と異なり、ｎ個のＹ基のうちの０個が水素と異なる、請求項２５又は２６に記載の方法。
【請求項２８】
次の方法によって得られる６−アミノ−１−（４’−アミノフェニル）−１，３，３−トリメチルインダン；
【化３２】
2020519693.tif 000154
ａ２．１）イソプロペニルベンゼン化合物（ＩＩ．１）が提供され、
【化３３】
2020519693.tif 000155
ここで、
Ｘ2aが、Ｆ、Ｃｌ、Ｂｒ、Ｉ、Ｏ−ベンジル、ＣＨ3ＳＯ3及びＣＦ3ＳＯ3から選択される；
ｂ２．１）前記式（ＩＩ．１）の前記イソプロペニルベンゼン化合物が、酸性触媒の存在下で、二量体化に供されて、式（ＩＩＩ．１）の化合物が得られ、
【化３４】
2020519693.tif 000156
ｃ２．１）式（ＩＩＩ．１）の前記化合物が、パラジウム錯体触媒の存在下で、アルカリビス（トリアルキルシリル）アミドとのアミノ化反応に供された後、トリアルキルメチルシリル保護基の除去により、６−アミノ−１−（４’−アミノフェニル）−１，３，３−トリメチルインダンが得られる；
又は
ａ７．１）式ＸＸＩ．１のハロゲン化１，３，３−トリメチルインダン化合物が提供され、
【化３５】
2020519693.tif 000157
ここで、
Ｈａｌが、塩素、臭素又はヨウ素である；
ｂ７．１）式（ＸＸＩ．１）の前記化合物が、式ＸＸＩＩのアミドを用いて、銅促進アミド化に供されて、式（ＸＸＩＩＩ．１）のジアミドが得られ、
【化３６】
2020519693.tif 000158
ここで、
Ｒ20が、水素、Ｃ1〜Ｃ10−アルキル、Ｃ3〜Ｃ8−シクロアルキル又はＣＨ2−（Ｃ6〜Ｃ10−アリール）である；
【化３７】
2020519693.tif 000159
ｃ７．１）前記式（ＸＸＩＩＩ．１）の前記ジアミドが、加水分解に供されて、化合物６−アミノ−１−（４’−アミノフェニル）−１，３，３−トリメチルインダンが得られる。
【請求項２９】
５−アミノ−１−（４’−アミノフェニル）−１，３，３−トリメチルインダン、４−アミノ−１−（４’−アミノフェニル）−１，３，３−トリメチルインダン又は７−アミノ−１−（４’−アミノフェニル）−１，３，３−トリメチルインダンから選択される１重量％未満の位置異性体不純物を含有する６−アミノ−１−（４’−アミノフェニル）−１，３，３−トリメチルインダン。
【請求項３０】
９９．０％以上のＬＣ純度を有する、請求項２９に記載の６−アミノ−１−（４’−アミノフェニル）−１，３，３−トリメチルインダン。
【発明の詳細な説明】
【技術分野】
【０００１】
本発明は、新しい種類のインダン誘導体（indane derivatives）、それらの調製方法及び有機エレクトロニクスにおける、特に、正孔輸送材料（ＨＴＭ）又は電子ブロッキング材料（ＥＢＭ）としてのそれらの使用に関する。
【背景技術】
【０００２】
「有機エレクトロニクス」は、望ましい電子特性を有する有機小分子又はポリマーをベースとする電子部品の製造のための新しい材料及び製造方法の開発、特徴付け及び応用に主に関係している。これらとしては、特に、有機薄膜トランジスタ（ＯＴＦＴ）のような有機電界効果トランジスタ（ＯＦＥＴ）、有機発光ダイオード（ＯＬＥＤ）のような有機エレクトロルミネセントデバイス、有機太陽電池（ＯＳＣ）、例えば、励起子太陽電池、色素増感太陽電池（ＤＳＳＣ）又はペロブスカイト太陽電池、電子写真、特に、有機光伝導体（ＯＰＣ）における光伝導材料、有機光検出器、有機光受容体、有機電界クエンチデバイス（organic field-quench device）（ＯＦＱＤ）、発光電気化学セル（ＬＥＣ）及び有機レーザーダイオードが挙げられる。多くの場合、有機半導体は、従来の無機半導体を上回る利点、例えば、それをベースとする半導体部品のより良好な基板適合性及びより良好な加工性を有する。それらは、特に、可撓性基板上での加工を可能にし、それらの境界面の軌道エネルギーを、特定の応用分野に合わせて調整することを可能にする。開発の大きな可能性は、有機電界効果トランジスタ、例えば記憶素子及び集積型光電子デバイスによるものである。有機発光ダイオード（ＯＬＥＤ）は、それらが電流によって励起されるときに発光するという材料の特性を利用する。今日でも、ＯＬＥＤは、フラットな視覚的ディスプレイユニットを製造するための液晶ディスプレイの代替として特に関心を集めている。非常にコンパクトな設計及び本質的に低い電力消費のため、ＯＬＥＤを含むデバイスは、モバイル用途、例えば、携帯電話、ラップトップ型コンピュータなどにおける用途に特に適している。
【０００３】
「有機光起電力」は、有機部品を用いて、放射エネルギー、主に太陽エネルギーを、電気エネルギーに直接変換することを示す。無機太陽電池と対照的に、光は、有機太陽電池内で自由電荷担体を直接生成せず、励起子、すなわち、電子正孔対の形態で電気的に中性の励起状態がまず形成される。これらの励起子は、好適な光活性境界面（有機ドナー−アクセプタ境界面又は無機半導体への境界面）において分離され得る。この目的のため、有機材料の体積中で生成された励起子がこの光活性境界面へと拡散可能である必要がある。したがって、活性境界面への励起子の拡散は、有機太陽電池において重要な役割を果たす。最大輸送幅及び光誘起励起状態のための高い移動度（高い励起子拡散距離）を有し、したがって、いわゆる励起子太陽電池中の活性材料として使用するのに有利に適した材料の開発に対する大きな需要がある。
【０００４】
近年、色素増感太陽電池（ＤＳＳＣ）も、多くの注目を集めている。二酸化チタンなどの安価な金属酸化物半導体が、高純度の必要なく使用され得るため、ＤＳＳＣは、ケイ素ベースの太陽電池と比較して、より低い生産及び材料コストなどのいくつかの利点を有する。他の利点としては、それらの可撓性、透明性及び軽量性が挙げられる。ＤＳＳＣの構成は、一般に、透明導電層、作用電極で被覆された透明基板（例えばガラス）をベースとしている。ｎ型導電性金属酸化物、例えばナノ多孔性ＴｉＯ2層が、一般に、この電極又はその近傍に適用される。その表面上で、今度は、感光性色素、例えばルテニウム錯体又は有機色素の単層が、典型的に吸着され、これは、光吸収によって励起状態に変換され得る。ＤＳＳＣの機能は、光が色素によって吸収され、電子が励起された色素からｎ型半導体金属酸化物半導体へと輸送され、その上でアノードへ移動することに基づいている。色素増感太陽電池は、現在の最も効率的な代替的な太陽電池技術の１つであるが、さらなる改善が必要とされ続けている。液体ＤＳＳＣにおいて、２つの電極間の領域に、レドックス電解質、例えばヨウ素（Ｉ2）及びヨウ化リチウム（ＬｉＩ）の溶液が充填され、それにより、光電流が、太陽電池のフロント及びバックコンタクトにおいて確実に収集され得る。それにもかかわらず、多くの場合、液体ＤＳＳＣには、電極腐食及び電解質漏出などの耐久性の問題がある。したがって、液体電解質の代わりに正孔伝導に使用され得る好適な代用品が、探し求められている。
【０００５】
太陽電池技術の別のアプローチは、集光性化合物としての有機金属ペロブスカイトの使用である。これらの太陽電池は、ペロブスカイト増感太陽電池（ＰＳＣ）と呼ばれる。ヨウ化鉛ベースの実際のＰＳＣは、９％を超えるエネルギー変換効率を可能にする。ＰＳＣの変形は、結晶性ペロブスカイト吸収体材料としての塩化ヨウ化鉛メチルアンモニウムをベースとするハイブリッド太陽電池である。それらの電池では、メソ多孔性アルミナが、二酸化チタンの代わりに使用される。Ａｌ2Ｏ3は、ｎ型酸化物として機能せず、メソスケールの「骨格」として機能し、その上にデバイスが構造化される。
【０００６】
光伝導は、材料が、可視光、紫外光、赤外光、又はガンマ線などの電磁放射線の吸収により導電性になる光学的及び電気的現象である。有機光伝導体（ＯＰＣ）は、電子写真（ＥＰ）プリンターにおける構成要素の１つである。表面電荷パターンである潜像が、荷電マーキング粒子を含有する現像システムとの接触の前に、ＯＰＣ上に形成される。これは、ＯＰＣ表面を均一に帯電させた後、反対の電荷を局所的に生成する選択的照射を行い、次に、反対の電荷が表面に移動し、堆積された電荷を局所的に中和することによって達成される。ＯＰＣは、２つの層：電荷を発生させるための内層（電荷発生層−ＣＧＬ）及び電荷移動を促進するための分子部分を含有する外層（電荷輸送層−ＣＴＬ）を有することが多い。
【０００７】
上記の用途における有利な特性を有する新規な化合物が必要とされ続けている。それらは、有効且つ経済的な合成経路によって入手可能であるべきである。
【０００８】
いくつかのトリアリールアミンが、有機電子用途において使用するのに適していることが一般に知られている。
【０００９】
国際公開第２０１２／０３４６２７号パンフレットには、式（Ａ）
【化１】
2020519693.tif 000003
（式中、
Ａｒが、芳香環系であり；
Ａｒ1、Ａｒ2が、６〜６０個のＣ原子を有する芳香環又はヘテロ芳香環系であり；
Ｒが、Ｈ、Ｄ、Ｆ、Ｃｌ、Ｂｒ、Ｉ、ＣＮ、Ｓｉ（Ｒ2）3、１〜４０個のＣ原子を有する直鎖状アルキル、アルコキシ若しくはチオアルキル基又は３〜４０個のＣ原子を有する分枝鎖状若しくは環状アルキル、アルコキシ若しくはチオアルキル基、６〜６０個のＣ原子を有する芳香族若しくはヘテロ芳香環系又は５〜６０個の芳香環原子を有するアラルキル基からなる群から選択され、
ｍが、０、１、２又は３であり；
ｎが、出現するごとに、同一に又は異なって、０、１、２、３又は４であり；
ｐが、０、１又は２である）
の化合物が記載されている。
【００１０】
この化合物は、好ましくは、有機エレクトロルミネセントデバイス、有機集積回路、有機電界効果トランジスタ、有機薄膜トランジスタ、有機発光トランジスタ、有機太陽電池、有機色素増感太陽電池、有機光検出器、有機光受容体、有機電界クエンチデバイス、発光電気化学セル、有機レーザーダイオード及び有機プラズモン放出デバイス、特に、有機エレクトロルミネセントデバイスから選択される電子デバイスに使用される。
【発明の概要】
【発明が解決しようとする課題】
【００１１】
良好な電子用途特性を有する新規な有機化合物が必要とされ続けている。それらは、有効且つ経済的な調製方法によって容易に入手可能な遊離体から調製されるべきである。
【００１２】
ここで、意外にも、本発明のインダン誘導体が、有機光起電装置における正孔伝導体（ｐ型半導体、電子供与体）として有利に適していることが分かった。これらは、正孔輸送材料（ＨＴＭ）又は電子ブロッキング材料（ＥＢＭ）として特に適している。
【課題を解決するための手段】
【００１３】
したがって、第１の態様において、本発明は、一般式（Ｉ）
【化２】
2020519693.tif 000004
（式中、
Ｘが、独立して、出現するごとに、式−Ａ−（ＮＡｒ2）の群から選択され、ここで、
Ａが、独立して、出現するごとに、化学結合又は非置換であるか若しくはＣ1〜Ｃ6アルキル及びＣ1〜Ｃ6−アルコキシからなる群から独立して選択される１、２又は３つの置換基で置換されるフェニレンであり；
Ａｒが、独立して、出現するごとに、それぞれ、非置換又は置換アリールから選択され、ここで、同じ窒素原子に結合された２つの基Ａｒが、窒素原子と一緒に、３つ又は４つ以上の非置換又は置換環を有する縮合環系も形成してもよく；
Ｙが、独立して、出現するごとに、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された４つの基における環式環のそれぞれが、非置換であるか又は１、２若しくは３つのＣ1〜Ｃ6−アルキル基で置換され、ここで、フェニルインダン部分に単結合によって結合されるフェニル環が、水素である、フェニルインダン部分に対してフェニル環上のオルト位の１つにおける少なくとも１つのＹ基を有し；
ｋが、１又は２であり；
ｌが、１又は２であり；
ｍが、２又は３であり、ここで、ｍ個のＹ基のうちの０、１、２又は３つが、水素と異なり；
ｎが、３又は４であり、ここで、ｎ個のＹ基のうちの０、１、２又は３つが、水素と異なり；
ｋ及びｍの和が４であり、ｌ及びｎの和が５である）
の化合物及びその混合物に関する。
【００１４】
別の態様は、式（Ｉ）（式中、ｋ及びｌがそれぞれ１である）の化合物の混合物、すなわち、式（Ｉ．Ａ．ａ）及び（Ｉ．Ｂ．ａ）
【化３】
2020519693.tif 000005
（式中、
各Ｙが、独立して、上記の概要及び以下の詳細な説明に定義され；
各Ａｒが、独立して、上記の概要及び以下の詳細な説明に定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物の混合物；
及び前記混合物を調製するための方法に関する。
【００１５】
別の態様は、式（Ｉ）（式中、ｋ及びｌがそれぞれ１である）の化合物の混合物、すなわち、式（Ｉ．Ｃ．ａ）及び（Ｉ．Ｄ．ａ）
【化４】
2020519693.tif 000006
（式中、
各Ｙが、独立して、上記の概要及び以下の詳細な説明に定義され；
各Ａｒが、独立して、上記の概要及び以下の詳細な説明に定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物の混合物、
及び前記混合物を調製するための方法に関する。
【００１６】
別の態様は、式（Ｉ）の化合物を調製するための方法に関する。
【００１７】
本発明の別の態様は、有機エレクトロニクスにおける正孔輸送材料（ＨＴＭ）としての、有機エレクトロニクスにおける電子ブロッキング材料（ＥＢＭ）としての、有機電界効果トランジスタ（ＯＦＥＴ）、特に、薄膜トランジスタ（ＴＦＴ）における半導体材料としての、有機太陽電池（ＯＳＣ）、固体型色素増感太陽電池（ＤＳＳＣ）又はペロブスカイト太陽電池における、特に、有機太陽電池における正孔輸送材料としての、色素増感太陽電池における液体電解質の代用品としての、ペロブスカイト太陽電池における正孔輸送材料としての、特に、電子デバイス上のディスプレイ及び照明のための、有機発光ダイオード（ＯＬＥＤ）における、電子写真のための、特に、有機光伝導体（ＯＰＣ）における光伝導材料としての、有機光検出器、有機光受容体、有機電界クエンチデバイス（Ｏ−ＦＱＤ）、発光電気化学セル（ＬＥＣ）及び有機レーザーダイオードのための、上記の概要及び以下の詳細な説明に定義される、本発明の化合物又は本発明の少なくとも２つの異なる化合物を含む組成物（混合物）の使用に関する。
【００１８】
本発明のさらに別の態様は、少なくとも１つのゲート構造、ソース電極及びドレイン電極を有する基板、及び半導体材料としての上記の概要及び以下の詳細な説明に定義される式（Ｉ）の少なくとも１つの化合物を含む有機電界効果トランジスタに関する。
【００１９】
本発明のさらに別の態様は、複数の有機電界効果トランジスタを含む基板であって、電界効果トランジスタの少なくともいくつかが、上記の概要及び以下の詳細な説明に定義される式（Ｉ）の少なくとも１つの化合物を含む基板に関する。
【００２０】
本発明のさらに別の態様は、上に定義される基板を含む半導体ユニットに関する。
【００２１】
本発明のさらに別の態様は、上部電極、下部電極（ここで、前記電極の少なくとも１つが透明である）、エレクトロルミネセント層及び任意選択的に補助層を含むエレクトロルミネセント構成であって、上記の概要及び以下の詳細な説明に定義される式Ｉの少なくとも１つの化合物を含むエレクトロルミネセント構成に関する。
【００２２】
本発明のさらに別の態様は、式（Ｖ）
【化５】
2020519693.tif 000007
（式中、
各Ｙが、独立して、上記の概要及び以下の詳細な説明に定義され；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物を調製するための２つの方法に関する。
【００２３】
式（Ｖ）の化合物は、一般に化学合成のための、本発明に係る化合物の有益な中間体である。
【００２４】
本発明のさらに別の態様は、中間化合物６−アミノ−１−（４’−アミノフェニル）−１，３，３−トリメチルインダン
【化６】
2020519693.tif 000008
であって、
ａ２．１）イソプロペニルベンゼン化合物（ＩＩ．１）
【化７】
2020519693.tif 000009
が提供され、ここで、
Ｘ2aが、Ｆ、Ｃｌ、Ｂｒ、Ｉ、Ｏ−ベンジル、ＣＨ3ＳＯ3及びＣＦ3ＳＯ3から選択され；
ｂ２．１）式（ＩＩ．１）のイソプロペニルベンゼン化合物が、酸性触媒の存在下で、二量体化に供されて、式（ＩＩＩ．１）
【化８】
2020519693.tif 000010
の化合物が得られ、
ｃ２．１）式（ＩＩＩ．１）の化合物が、パラジウム錯体触媒の存在下で、アルカリビス（トリアルキルシリル）アミドとのアミノ化反応に供された後、トリアルキルメチルシリル保護基の除去により、６−アミノ−１−（４’−アミノフェニル）−１，３，３−トリメチルインダンが得られ；
又は
ａ７．１）式ＸＸＩ．１
【化９】
2020519693.tif 000011
のハロゲン化１，３，３−トリメチルインダン化合物が提供され、ここで、
Ｈａｌが、塩素、臭素又はヨウ素であり；
ｂ７．１）式（ＸＸＩ．１）の化合物が、式ＸＸＩＩ
【化１０】
2020519693.tif 000012
（ここで、
Ｒ20が、水素、Ｃ1〜Ｃ10−アルキル、Ｃ3〜Ｃ8−シクロアルキル又はＣＨ2−（Ｃ6〜Ｃ10−アリール）である）のアミドを用いて、銅促進アミド化に供されて、式（ＸＸＩＩＩ．１）
【化１１】
2020519693.tif 000013
のジアミドが得られ、
ｃ７．１）式（ＸＸＩＩＩ．１）のジアミドが、加水分解に供されて、化合物６−アミノ−１−（４’−アミノフェニル）−１，３，３−トリメチルインダンが得られる、方法によって得られる中間化合物６−アミノ−１−（４’−アミノフェニル）−１，３，３−トリメチルインダンに関する。
【００２５】
本発明のさらに別の態様は、５−アミノ−１−（４’−アミノフェニル）−１，３，３−トリメチルインダン、４−アミノ−１−（４’−アミノフェニル）−１，３，３−トリメチルインダン又は７−アミノ−１−（４’−アミノフェニル）−１，３，３−トリメチルインダンから選択される１重量％未満の位置異性体不純物を含有する中間化合物６−アミノ−１−（４’−アミノフェニル）−１，３，３−トリメチルインダンに関する。
【００２６】
本発明のこれらの及び他の態様が、以下の段落に記載されている。
【発明を実施するための形態】
【００２７】
一般式（Ｉ）の化合物及びそれらの調製方法は、以下の利点の少なくとも１つを有する：
−式（Ｉ）の化合物は、良好な熱安定性及び環境安定性によって特徴付けられる。ほとんどの化合物（Ｉ）は、高いガラス転移温度を有する。それらは、通常、昇華性であり、分別昇華によって精製され得、物理蒸着によってデバイスの作製を可能にする。
【００２８】
−式（Ｉ）の化合物は、有機半導体として特に好適である。それらは、一般に、ｐ型半導体として機能する。化合物（Ｉ）の好ましい用途は、正孔輸送材料（ＨＴＭ）又は電子ブロッキング材料（ＥＢＭ）としての用途である。
【００２９】
−式（Ｉ）の化合物から製造されるＯＦＥＴ、特に、ＯＴＦＴは、以下の特性：高い電荷輸送移動度、高いオン・オフ比、低い閾値電圧及び空気安定性の少なくとも１つによって特徴付けられる。本発明の化合物は、よく整列された薄膜の形成を可能にする。ＯＴＦＴは、通常、明確な線形及び飽和領域出力特性を示す。
【００３０】
−式（Ｉ）の化合物は、ＯＰＶ用途における良好な特性をさらに有する。それらは、吸収された光子によって生成される励起状態（励起子）が、非常に大きい距離にわたって伝えられ得ることを可能にし、すなわち、それらは、良好な励起子拡散距離を有する。本発明はさらに、半導体バンドギャップのサイズが、太陽光を非常に有効に用いるように調整される式（Ｉ）の化合物を提供することを可能にする。
【００３１】
−本発明の方法は、式（Ｉ）の非常に様々な化合物の非常に有効且つ経済的な合成を可能にする。したがって、目的の用途のために最適化された特性を有する化合物（Ｉ）を容易に提供することが可能である。
【００３２】
式（Ｉ）
【化１２】
2020519693.tif 000014
（式中、（Ｘ）k、（Ｘ）l、（Ｙ）m及び（Ｙ）nが、概要及び以下の発明の詳細な説明に記載されるとおりである）の化合物が、本明細書に記載される。式（Ｉ）中のアスタリスク（*）は、不斉炭素原子を表す。したがって、本発明は、式（Ｉ）の化合物の純粋な鏡像異性体及び鏡像異性体の混合物の両方を提供する。本発明は、式（Ｉ）の化合物の純粋な鏡像異性体及び鏡像異性体の混合物の使用も提供する。置換パターンに応じて、式（Ｉ）の化合物は、さらなるキラル中心を有してもよく、その場合、それらは、ジアステレオマーの混合物として存在する。式（Ｉ）の化合物は、例えばキラル分離を含む当該技術分野において公知の標準的な方法によって、又は出発材料として適切なキラル１，１，３−トリメチル−３−フェニル−インダン化合物を使用することによって式（Ｉ）の化合物を調製することによって、鏡像異性的に富化された又は純粋な形態で得られる。式（Ｉ）の好適な化合物は、全ての可能な位置異性体及びその混合物も含む。
【００３３】
本明細書に示される式中、メチル基が、実線として示され得ることが留意される。したがって、例えば、以下に示される式（Ｉ）中の位置１及び３における実線は、式（Ｉ）の化合物の位置１及び３で結合されたメチル基を示し、以下に示される９，９−ジメチルフルオレンの位置９における実線は、２つのメチル基を示す。
【化１３】
2020519693.tif 000015
【００３４】
式に別段の明示がない限り、一般に、水素原子が式中に示されていないことが留意される。言い換えると、本出願のいくつかの特定の式では、水素原子が明確に示されるが、ほとんどの場合、通常の慣例と同様に示されていない。
【００３５】
本明細書及び特許請求の範囲において使用される際、単数形「ａ」、「ａｎ」、及び「ｔｈｅ」は、文脈上、別段の明示がない限り、複数形を含む。
【００３６】
上式中に記載される変数の定義は、一般にそれぞれの置換基を表す総称を用いる。定義Ｃn〜Ｃmは、それぞれの置換基又は置換基部分中でそれぞれ可能な炭素原子の数を示す。
【００３７】
「ハロゲン」という表現は、それぞれ、フッ素、臭素、塩素又はヨウ素、特に、塩素、臭化物又はヨウ素を示す。同様に、「ハロ」という用語は、それぞれ、フルオロ、クロロ、ブロモ又はヨードを示す。
【００３８】
本明細書において使用される際の「非分枝鎖状」という用語は、線状又は直鎖状とも呼ばれる。
【００３９】
本明細書において使用される際の「Ｃn〜Ｃm−アルキル」という用語は、ｎ〜ｍ個、例えば、１〜２個（「Ｃ1〜Ｃ2−アルキル」）、１〜４個（「Ｃ1〜Ｃ4−アルキル」）又は１〜６個（「Ｃ1〜Ｃ6−アルキル」）の炭素原子を有する分枝鎖状又は非分枝鎖状飽和炭化水素基を指す。Ｃ1〜Ｃ2−アルキルは、メチル又はエチルである。Ｃ1〜Ｃ4−アルキルの例は、Ｃ1〜Ｃ2−アルキルについて記載されるものに加えて、プロピル、イソプロピル、ブチル、１−メチルプロピル（ｓｅｃ−ブチル）、２−メチルプロピル（イソブチル）又は１，１−ジメチルエチル（ｔｅｒｔ−ブチル）である。Ｃ1〜Ｃ6−アルキルの例は、Ｃ1〜Ｃ4−アルキルについて記載されるものに加えて、ペンチル、１−メチルブチル、２−メチルブチル、３−メチルブチル、２，２−ジメチルプロピル、１−エチルプロピル、１，１−ジメチルプロピル、１，２−ジメチルプロピル、ヘキシル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、又は１−エチル−２−メチルプロピルである。
【００４０】
本明細書において使用される際の「ＣＨ2−（Ｃ6〜Ｃ10−アリール）」という用語は、ベンジル、１−ナフチルメチル又は２−ナフチルメチルを示す。
【００４１】
同様に、「Ｃn〜Ｃm−アルコキシ」という用語は、酸素原子を介して、アルキル基中の任意の結合において、分子の残りの部分に結合されたｎ〜ｍ個の炭素原子、例えば１〜２個の炭素原子又は１〜４個の炭素原子又は１〜６個の炭素原子（上述されるように）を有する直鎖状若しくは分枝鎖状アルキル基を指す。Ｃ1〜Ｃ2−アルコキシは、メトキシ又はエトキシである。Ｃ1〜Ｃ4−アルコキシの例は、Ｃ1〜Ｃ2−アルコキシについて記載されるものに加えて、ｎ−プロポキシ、１−メトキシエトキシ（イソプロポキシ）、ブトキシ、１−メチルプロポキシ（ｓｅｃ−ブトキシ）、２−メチルプロポキシ（イソブトキシ）又は１，１−ジメチルエトキシ（ｔｅｒｔ−ブトキシ）である。Ｃ1〜Ｃ6−アルコキシの例は、Ｃ1〜Ｃ4−アルコキシについて記載されるものに加えて、ペントキシ、１−メチルブトキシ、２−メチルブトキシ、３−メチルブトキシ、１，１−ジメチルプロポキシ、１，２−ジメチルプロポキシ、２，２−ジメチルプロポキシ、１−エチルプロポキシ、ヘキソキシ、１−メチルペントキシ、２−メチルペントキシ、３−メチルペントキシ、４−メチルペントキシ、１，１−ジメチルブトキシ、１，２−ジメチルブトキシ、１，３−ジメチルブトキシ、２，２−ジメチルブトキシ、２，３−ジメチルブトキシ、３，３−ジメチルブトキシ、１−エチルブトキシ、２−エチルブトキシ、１，１，２−トリメチルプロポキシ、１，２，２−トリメチルプロポキシ、１−エチル−１−メチルプロポキシ又は１−エチル−２−メチルプロポキシである。
【００４２】
本明細書において使用される際の「Ｃn〜Ｃm−シクロアルキル」という用語は、例えば３〜８個の炭素原子を有する単環式ｎ員〜ｍ員飽和脂環式基を指す。Ｃ3〜Ｃ8−シクロアルキルの例は、シクロプロピル、シクロブチル、シクロペンチル、シクロヘキシル、シクロヘプチル及びシクロオクチルである。
【００４３】
同様に、「Ｃn〜Ｃm−シクロアルコキシ」という用語は、Ｏ結合を介して骨格に結合された単環式ｎ員〜ｍ員飽和脂環式基、例えばＣ3〜Ｃ8−シクロアルキル（上述されるように）を指す。
【００４４】
本明細書において使用される際の「アリール」という用語は、６〜１８個の環炭素原子を有する単環式、二環式、三環式及び四環式芳香族炭化水素基を指し、ここで、環は全て縮合（ｃｏｎｄｅｎｓｅｄ（ｆｕｓｅｄ））環であり、又は芳香環のうちの２つがまた、化学結合及び−ＣＨ2−、−Ｏ−、−Ｓ−又は−Ｎ（Ｈ）−から選択される二価基によって、互いに結合され得る。例としては、フェニル、ナフチル、アントラセニル、フェナントレニル、フルオレニル、ジベンゾフラニル（ジベンゾフリル）、ジベンゾチエニル、カルバゾリル、１１Ｈ−ベンゾ［ｂ］フルオレニル、ナフト［２，３−ｂ］ベンゾフリル、ナフト［２，３−ｂ］ベンゾチエニル及び５Ｈ−ベンゾ［ｂ］カルバゾリルが挙げられる。アリールは、１つ、２つ、３つ、４つ、５つ以上又は全ての置換可能な位置で置換され得る。好適な置換基は、一般に、Ｃ1〜Ｃ6−アルキル、Ｃ1〜Ｃ6−アルコキシ、カルバゾール−９−イル（Ｎ−結合されたカルバゾリル）であり、これは、非置換であるか又はＣ1〜Ｃ4−アルキル、Ｃ1〜Ｃ4−アルコキシ及びフェニルで置換され、ここで、その部分におけるフェニルは、Ｃ1〜Ｃ4−アルキル及びＣ1〜Ｃ4−アルコキシから選択される１、２、３又は４つの異なる又は同一の置換基で置換され得る。さらに、アリールにおいて結合された好適な置換基はまた、一般に、ジフェニルアミノ、Ｃ5〜Ｃ8−シクロアルキル、フェニル、ビフェニリル、テルフェニリル（ｔｅｒｐｈｅｎｙｌｙｌ）、ナフチル、アントラセニル及びフェナントリルであり、直前に記載された８つの基における環式環のそれぞれが、非置換であるか、又はＣ1〜Ｃ4−アルキル、Ｃ1〜Ｃ4−アルコキシ及びカルバゾール−９−イルから選択される１、２、３、４若しくは５つの異なる若しくは同一の置換基で置換され、これは、非置換であるか、又はＣ1〜Ｃ4−アルキル、Ｃ1〜Ｃ4−アルコキシ及びフェニルで置換され、ここで、その部分におけるフェニルは、Ｃ1〜Ｃ4−アルキル及びＣ1〜Ｃ4−アルコキシから選択される１、２、３又は４つの異なる又は同一の置換基で置換され得る。さらに、フルオレニル又は１１Ｈ−ベンゾ［ｂ］フルオレニルの同じ炭素原子に結合された２つの置換基が一緒に、アルキレン基（ＣＨ2）r（ここで、ｒは、４、５、６又は７である）を形成して、それによって、５員〜８員飽和炭素環を形成してもよく、ここで、この基中の１個又は２個の水素原子は、基Ｃ1〜Ｃ4−アルキル又はＣ1〜Ｃ4−アルコキシで置換されてもよく、又はフルオレニル又は１１Ｈ−ベンゾ［ｂ］フルオレニルの同じ炭素原子に結合された２つの置換基が一緒に、アルキレン基（ＣＨ2）r（ここで、ｒは、４、５、６又は７である）を形成して、それによって、５員〜８員飽和炭素環を形成してもよく、これは、１つ又は２つのベンゼン基でベンゼン化され得（ｂｅｎｚ−ａｎｎｅｌａｔｅｄ）、ここで、ベンゼン環は、１、２、３又は４つの同一又は異なるＣ1〜Ｃ4−アルキル又はＣ1〜Ｃ4−アルコキシで任意選択的に置換される。
【００４５】
ある部分が、「任意選択的に置換される」と記載される場合、その部分は、非置換であっても又は置換されていてもよい。
【００４６】
ある部分が、「置換される」と記載される場合、非水素ラジカルが、その部分の任意の置換可能な原子の水素ラジカルの代わりになる。ある部分上に２つ以上の置換がある場合、各非水素ラジカルが、（特に記載しない限り）同一又は異なり得る。
【００４７】
本発明の好ましい態様、例えば、式（Ｉ）の化合物の変数Ｘ及びＹ並びに指数ｎ、ｍ、ｌ及びｋの好ましい意味、式（Ｉ）の好ましい化合物及び本発明に係る使用に関して上記及び以下においてなされる記述は、それぞれ、それ自体又は特にそれらの組合せに適用される：
式（Ｉ）（式中、ｋが１であり、ｌが１である）の化合物が好ましい。
【００４８】
同様に、式（Ｉ）（式中、ｋが２であり、ｌが２である）の化合物が好ましい。
【００４９】
本発明のより好ましい実施形態は、式（Ｉ）（式中、ｋが１であり、ｌが１である）の化合物に関する。
【００５０】
これらの中でも、式（Ｉ．Ａ）（式中、ｍ、ｎ、Ｙ、Ａ及びＡｒが、式（Ｉ）の化合物について上記及び以下に定義されるとおりである）の化合物が好ましい。
【化１４】
2020519693.tif 000016
【００５１】
式（Ｉ）（式中、ｋが１であり、ｌが１である）の化合物の中でも、同様に、式（Ｉ．Ｂ）（式中、ｍ、ｎ、Ｙ、Ａ及びＡｒが、式（Ｉ）の化合物について上記及び以下に定義されるとおりである）の化合物が好ましい。
【化１５】
2020519693.tif 000017
【００５２】
式（Ｉ）（式中、ｋが１であり、ｌが１である）の化合物の中でも、同様に、式（Ｉ．Ｃ）（式中、ｍ、ｎ、Ｙ、Ａ及びＡｒが、式（Ｉ）の化合物について上記及び以下に定義されるとおりである）の化合物が好ましい。
【化１６】
2020519693.tif 000018
【００５３】
式（Ｉ）（式中、ｋが１であり、ｌが１である）の化合物の中でも、同様に、式（Ｉ．Ｄ）（式中、ｍ、ｎ、Ｙ、Ａ及びＡｒが、式（Ｉ）の化合物について上記及び以下に定義されるとおりである）の化合物が好ましい。
【化１７】
2020519693.tif 000019
【００５４】
本発明のさらにより好ましい実施形態は、式（Ｉ）（式中、ｋが２であり、ｌが２である）の化合物に関する。これらの中でも、式（Ｉ．Ｅ）（式中、ｍ、ｎ、Ｙ、Ａ及びＡｒが、式（Ｉ）の化合物について上記及び以下に定義されるとおりである）の化合物が好ましい。
【化１８】
2020519693.tif 000020
【００５５】
当業者は、式（Ｉ）の化合物に関連してＸ、すなわち−Ａ−ＮＡｒ2、及びＹについて与えられる優先性が、以下に定義される式（Ｉ．Ａ）、（Ｉ．Ｂ）、（Ｉ．Ｃ）、（Ｉ．Ｄ）及び（Ｉ．Ｅ）の化合物にも適用されることを容易に理解するであろう。
【００５６】
一実施形態において、Ｘが、Ａ−Ｎ（Ａｒ）2を示し、ここで、基Ａが、二価フェニレン基である。その存在にかかわらず、Ａが、好ましくは、式（Ａ１）、（Ａ２）及び（Ａ３）
【化１９】
2020519693.tif 000021
の基からなる群から選択され、式中、
＃が、ベンゼン環及び窒素原子のそれぞれへの結合部位であり；
Ｒa、Ｒb、Ｒc、Ｒd及びＲeが、存在する場合、それぞれ、独立して、水素、直鎖状及び分枝鎖状Ｃ1〜Ｃ4−アルキル及び直鎖状及び分枝鎖状Ｃ1〜Ｃ4−アルコキシから選択される。
【００５７】
特定の実施形態において、式（Ｉ）中の各基Ａが、上に定義される二価フェニレン基である。より特定の実施形態において、式（Ｉ）中の各基Ａが、二価フェニレン基であり、全ての基Ａが、同じ意味を有する。好ましくは、Ｒa、Ｒb、Ｒc、Ｒd及びＲeが、存在する場合、それぞれ水素である。同様に好ましくは、基Ｒa、Ｒb、Ｒc、Ｒd及びＲeの少なくとも１つが、存在する場合、水素と異なり、残りの基Ｒa、Ｒb、Ｒc、Ｒd及びＲeが、存在する場合、それぞれ水素である。より好ましくは、Ｒa、Ｒb、Ｒc、Ｒd及びＲeの１つが、存在する場合、メトキシ又はメチルであり、残りのＲa、Ｒb、Ｒc、Ｒd及びＲeが、存在する場合、それぞれ水素である。
【００５８】
本発明の別の実施形態において、ＸがＮＡｒ2であり、すなわち、基Ａが化学結合である。しかしながら、式（Ｉ）の化合物の中でも、式（Ｉ）（式中、各基Ａが単結合である）の化合物がより好ましい。
【００５９】
したがって、式（Ｉ）（式中、各基Ａが単結合である）の化合物の中でも、式（Ｉ．Ａ．ａ）
【化２０】
2020519693.tif 000022
（式中、ｍ、ｎ、Ｙ及びＡｒが、式（Ｉ）の化合物について上に定義されるとおりである）の化合物が好ましい。
【００６０】
当業者は、式（Ｉ）及び（Ｉ．Ａ）の化合物に関連して（Ｙ）m、（Ｙ）n及びＡｒについて与えられる優先性が、以下に定義される式（Ｉ．Ａ．ａ）にも適用されることを容易に理解するであろう。
【００６１】
式（Ｉ）（式中、各基Ａが単結合である）の化合物の中でも、同様に、式（Ｉ．Ｂ．ａ）（式中、ｍ、ｎ、Ｙ及びＡｒが、式（Ｉ）の化合物について上に定義されるとおりである）の化合物が好ましい。
【化２１】
2020519693.tif 000023
【００６２】
当業者は、式（Ｉ）及び（Ｉ．Ｂ）の化合物に関連して（Ｙ）m、（Ｙ）n及びＡｒについて与えられる優先性が、以下に定義される式（Ｉ．Ｂ．ａ）にも適用されることを容易に理解するであろう。
【００６３】
式（Ｉ）（式中、各基Ａが単結合である）の化合物の中でも、同様に、式（Ｉ．Ｃ．ａ）（式中、ｍ、ｎ、Ｙ及びＡｒが、式（Ｉ）の化合物について上に定義されるとおりである）の化合物が好ましい。
【化２２】
2020519693.tif 000024
【００６４】
当業者は、式（Ｉ）及び（Ｉ．Ｃ）の化合物に関連して（Ｙ）m、（Ｙ）n及びＡｒについて与えられる優先性が、以下に定義される式（Ｉ．Ｃ．ａ）にも適用されることを容易に理解するであろう。
【００６５】
式（Ｉ）（式中、各基Ａが単結合である）の化合物の中でも、同様に、式（Ｉ．Ｄ．ａ）（式中、ｍ、ｎ、Ｙ及びＡｒが、式（Ｉ）の化合物について上に定義されるとおりである）の化合物が好ましい。
【化２３】
2020519693.tif 000025
【００６６】
当業者は、式（Ｉ）及び（Ｉ．Ｄ）の化合物に関連して（Ｙ）m、（Ｙ）n及びＡｒについて与えられる優先性が、以下に定義される式（Ｉ．Ｄ．ａ）にも適用されることを容易に理解するであろう。
【００６７】
式（Ｉ）（式中、各基Ａが単結合である）の化合物の中でも、同様に、式（Ｉ．Ｅ．ａ）（式中、ｍ、ｎ、Ｙ及びＡｒが、式（Ｉ）の化合物について上に定義されるとおりである）の化合物が好ましい。
【化２４】
2020519693.tif 000026
【００６８】
当業者は、式（Ｉ）及び（Ｉ．Ｅ）の化合物に関連して（Ｙ）m、（Ｙ）n及びＡｒについて与えられる優先性が、以下に定義される式（Ｉ．Ｅ．ａ）にも適用されることを容易に理解するであろう。
【００６９】
式（Ｉ）、（Ｉ．Ａ）、（Ｉ．Ｂ）、（Ｉ．Ｃ）、（Ｉ．Ｄ）、（Ｉ．Ｅ）、（Ｉ．Ａ．ａ）、（Ｉ．Ｂ．ａ）、（Ｉ．Ｃ．ａ）、（Ｉ．Ｄ．ａ）及び（Ｉ．Ｅ．ａ）（式中、基Ａｒが、その存在にかかわらず、非置換若しくは置換フェニル、非置換若しくは置換ナフチル、非置換若しくは置換フェナントリル、非置換若しくは置換アントラセニル、非置換若しくは置換フルオレニル、非置換若しくは置換のＣ−結合されたカルバゾリル、非置換若しくは置換ジベンゾフラニル、非置換若しくは置換ジベンゾチオフェニルから選択され、又は２つの基Ａｒが、それらが結合される窒素原子と一緒に、非置換若しくは置換のＮ−結合されたカルバゾリルを形成する）の化合物が好ましい。
【００７０】
より好ましくは、各Ａｒが、その存在にかかわらず、以下のものから選択され：
−フェニル、ビフェニリル、テルフェニリル、クアテルフェニリル（ｑｕａｔｅｒｐｈｅｎｙｌｙｌ）、ここで、フェニル、ビフェニリル、テルフェニリル及びクアテルフェニリルが、非置換であるか、又は１つ以上、例えば１、２、３、４つ若しくは５つ以上の置換基ＲAr1で置換され；
−ナフチル、アントラセニル、フェナントリル、フルオレニル、スピロフルオレニル、Ｃ−結合されたカルバゾリル、ジベンゾフラニル及びジベンゾチオフェニル、ここで、ナフチル、フェナントリル、フルオレニル、スピロフルオレニル、Ｃ−結合されたカルバゾリル、ジベンゾフラニル及びジベンゾチオフェニルが、非置換であるか、又は１つ以上、例えば１、２、３、４つ若しくは５つ以上の置換基ＲAr2で置換され；又は
−２つの基Ａｒが、それらが結合される窒素原子と一緒に、Ｎ−結合されたカルバゾリルを形成してもよく、Ｎ−結合されたカルバゾリルは、非置換であるか又は１つ以上の置換基ＲAr3で置換され；
ここで、
各ＲAr1が、独立して、以下のものから選択され、
Ｃ1〜Ｃ6−アルキル、Ｃ1〜Ｃ6−アルコキシ、カルバゾール−９−イル、ここで、カルバゾール−９−イルが、Ｃ1〜Ｃ4−アルキル、Ｃ1〜Ｃ4−アルコキシ及びフェニルから選択される１、２、３又は４つの置換基で置換されてもよく、ここで、フェニルが、Ｃ1〜Ｃ4−アルキル及びＣ1〜Ｃ4−アルコキシから選択される１、２、３又は４つの異なる又は同一の置換基で置換されてもよく、
ジフェニルアミノ、Ｃ5〜Ｃ8−シクロアルキル及びナフチル、ここで、直前に記載された３つの基における環式環のそれぞれが、非置換であるか、又はＣ1〜Ｃ4−アルキル、Ｃ1〜Ｃ4−アルコキシ及びカルバゾール−９−イルから選択される１、２、３若しくは４つの異なる若しくは同一の置換基で置換され、ここで、カルバゾール−９−イルが、Ｃ1〜Ｃ4−アルキル、Ｃ1〜Ｃ4−アルコキシ及びフェニルから選択される１、２、３又は４つの異なる又は同一の置換基で置換されてもよく、ここで、フェニルが、Ｃ1〜Ｃ4−アルキル及びＣ1〜Ｃ4−アルコキシから選択される１、２、３又は４つの異なる又は同一の置換基で置換されてもよく；
各ＲAr2が、独立して、以下のものから選択され、
Ｃ1〜Ｃ6−アルキル、Ｃ1〜Ｃ6−アルコキシ、カルバゾール−９−イル、ここで、カルバゾール−９−イルが、Ｃ1〜Ｃ4−アルキル、Ｃ1〜Ｃ4−アルコキシ及びフェニルから選択される１、２、３又は４つの置換基で置換されてもよく、ここで、フェニルが、Ｃ1〜Ｃ4−アルキル及びＣ1〜Ｃ4−アルコキシから選択される１、２、３又は４つの異なる又は同一の置換基で置換されてもよく、
ジフェニルアミノ、Ｃ5〜Ｃ8−シクロアルキル及びフェニル、ここで、直前に記載された３つの基における環式環のそれぞれが、非置換であるか、又はＣ1〜Ｃ4−アルキル、Ｃ1〜Ｃ4−アルコキシ及びカルバゾール−９−イルから選択される１、２、３若しくは４つの異なる若しくは同一の置換基で置換され、ここで、カルバゾール−９−イルが、Ｃ1〜Ｃ4−アルキル、Ｃ1〜Ｃ4−アルコキシ及びフェニルから選択される１、２、３又は４つの異なる又は同一の置換基で置換されてもよく、ここで、フェニルが、Ｃ1〜Ｃ4−アルキル及びＣ1〜Ｃ4−アルコキシから選択される１、２、３又は４つの異なる又は同一の置換基で置換されてもよく、
さらに、フルオレニルの場合、２つのジェミナルなラジカルＲAr2が、アルキレン基（ＣＨ2）r（ここで、ｒが、４、５、６又は７である）を形成してもよく、ここで、この基中の１個又は２個の水素原子が、メチル基又はメトキシ基で置換されてもよく；
各ＲAr3が、独立して、
Ｃ1〜Ｃ6−アルキル、Ｃ1〜Ｃ6−アルコキシ、ジフェニルアミノ及びフェニルから選択され、ここで、直前に記載された２つの基における環式環のそれぞれが、非置換であるか、又はＣ1〜Ｃ4−アルキル及びＣ1〜Ｃ4−アルコキシから選択される１、２、３若しくは４つの異なる若しくは同一の置換基で置換される。
【００７１】
基Ａｒの特定の例としては、式（ＡＲ−Ｉ）〜（ＡＲ−ＸＬＩＶ）の下記ラジカルが挙げられる。
【化２５】
2020519693.tif 000027
2020519693.tif 000028
2020519693.tif 000029
2020519693.tif 000030
【００７２】
式中、
＃が、それぞれ、窒素原子への結合部位を示し；
式ＡＲ−Ｉ、ＡＲ−ＩＩ、ＡＲ−ＩＩＩ、ＡＲ−ＩＶ、ＡＲ−Ｖ、ＡＲ−ＶＩ、ＡＲ−ＶＩＩ、ＡＲ−ＶＩＩＩ、ＡＲ−ＩＸ、ＡＲ−Ｘ、ＡＲ−ＸＩ、ＡＲ−ＸＩＩ、ＡＲ−ＸＩＩＩ、ＡＲ−ＸＩＶ、ＡＲ−ＸＶ、ＡＲ−ＸＶＩ、ＡＲ−ＸＶＩＩ、ＡＲ−ＸＶＩＩＩ、ＡＲ−ＸＩＸ、ＡＲ−ＸＸ、ＡＲ−ＸＸＩ、ＡＲ−ＸＸＩＩ及びＡＲ−ＸＸＩＩＩ中：
Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18及びＲ19が、存在する場合、互いに独立して、水素、直鎖状若しくは分枝鎖状Ｃ1〜Ｃ4−アルキル、直鎖状若しくは分枝鎖状Ｃ1〜Ｃ4−アルコキシ及びカルバゾール−９−イルから選択され、ここで、カルバゾール−９−イルが、Ｃ1〜Ｃ4−アルキル、Ｃ1〜Ｃ4−アルコキシ、フェニル、トリル、キシリル、メシチル及びアニシルから選択される１、２、３又は４つの異なる又は同一の置換基で置換されてもよく；
式ＡＲ−ＸＸＩＶ、ＡＲ−ＸＸＶ、ＡＲ−ＸＸＶＩ、ＡＲ−ＸＸＶＩＩ、ＡＲ−ＸＸＶＩＩＩ、ＡＲ−ＸＸＩＸ、ＡＲ−ＸＸＸ、ＡＲ−ＸＸＸＩ、ＡＲ−ＸＸＸＩＩ、ＡＲ−ＸＸＸＩＩＩ、ＡＲ−ＸＸＸＩＶ、ＡＲ−ＸＸＸＶ、ＡＲ−ＸＸＸＶＩ、ＡＲ−ＸＸＸＶＩＩ、ＡＲ−ＸＸＸＶＩＩＩ、ＡＲ−ＸＸＸＩＸ、ＡＲ−ＸＬ、ＡＲ−ＸＬＩ、ＡＲ−ＸＬＩＩ、ＡＲ−ＸＬＩＩＩ及びＡＲ−ＸＬＩＶ中：Ｒ1、Ｒ2、Ｒ3、Ｒ4、Ｒ5、Ｒ6、Ｒ7、Ｒ8、Ｒ9、Ｒ9a、Ｒ9b、Ｒ10、Ｒ11、Ｒ12、Ｒ13、Ｒ14、Ｒ15及びＲ16が、存在する場合、互いに独立して、水素、直鎖状若しくは分枝鎖状Ｃ1〜Ｃ4−アルキル、直鎖状若しくは分枝鎖状Ｃ1〜Ｃ4−アルコキシ、カルバゾール−９−イル及びフェニルから選択され、ここで、カルバゾール−９−イル及びフェニルが、非置換であるか、又はＣ1〜Ｃ4−アルキル、Ｃ1〜Ｃ4−アルコキシ、フェニル、トリル、キシリル、メシチル及びアニシルから選択される１、２若しくは３つの異なる若しくは同一の置換基で置換され；
さらに、式ＡＲ−ＸＸＩＶ、ＡＲ−ＸＸＶ及びＡＲ−ＸＸＶＩ中のＲ9a及びＲ9bが一緒に、アルキレン基（ＣＨ2）r（ここで、ｒが、４、５又は６である）を形成してもよく、ここで、この基中の１個又は２個の水素原子が、メチル又はメトキシ基で置換され得る。
【００７３】
式ＡＲ−Ｉ、ＡＲ−ＩＩ、ＡＲ−ＩＩＩ、ＡＲ−ＩＶ、ＡＲ−Ｖ、ＡＲ−ＶＩ、ＡＲ−ＶＩＩ、ＡＲ−ＶＩＩＩ、ＡＲ−ＩＸ、ＡＲ−Ｘ、ＡＲ−ＸＩ、ＡＲ−ＸＩＩ、ＡＲ−ＸＩＩＩ、ＡＲ−ＸＩＶ、ＡＲ−ＸＶ、ＡＲ−ＸＶＩ、ＡＲ−ＸＶＩＩ、ＡＲ−ＸＶＩＩＩ、ＡＲ−ＸＩＸ、ＡＲ−ＸＸ、ＡＲ−ＸＸＩ、ＡＲ−ＸＸＩＩ及びＡＲ−ＸＸＩＩＩ中、各基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18及びＲ19が、存在する場合、好ましくは、水素、Ｃ1〜Ｃ2−アルキル、Ｃ1〜Ｃ2−アルコキシ及びカルバゾール−９−イルから選択され、これは、Ｃ1〜Ｃ2−アルキル、Ｃ1〜Ｃ2−アルコキシ、フェニル、トリル、キシリル、メシチル及びアニシルから選択される１つ又は２つの置換基で置換され得る。特に、各基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15、Ｒ16、Ｒ17、Ｒ18及びＲ19が、存在する場合、水素、メチル、メトキシ及びカルバゾール−９−イルから選択され、これは、非置換であるか、又はメチル、メトキシ、フェニル、トリル、キシリル、メシチル及びアニシルから選択される１つ若しくは２つの同一若しくは異なる置換基で置換される。
【００７４】
式ＡＲ−ＸＸＩＶ、ＡＲ−ＸＸＶ、ＡＲ−ＸＸＶＩ、ＡＲ−ＸＸＶＩＩ、ＡＲ−ＸＸＶＩＩＩ、ＡＲ−ＸＸＩＸ、ＡＲ−ＸＸＸ、ＡＲ−ＸＸＸＩ、ＡＲ−ＸＸＸＩＩ、ＡＲ−ＸＸＸＩＩＩ、ＡＲ−ＸＸＸＩＶ、ＡＲ−ＸＸＸＶ、ＡＲ−ＸＸＸＶＩ、ＡＲ−ＸＸＸＶＩＩ、ＡＲ−ＸＸＸＶＩＩＩ、ＡＲ−ＸＸＸＩＸ、ＡＲ−ＸＬ、ＡＲ−ＸＬＩ、ＡＲ−ＸＬＩＩ、ＡＲ−ＸＬＩＩＩ及びＡＲ−ＸＬＩＶ中、Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15及びＲ16が、存在する場合、通常、水素、Ｃ1〜Ｃ2−アルキル、Ｃ1〜Ｃ2−アルコキシ及びカルバゾール−９−イルから選択され、これは、Ｃ1〜Ｃ2−アルキル、Ｃ1〜Ｃ2−アルコキシ、フェニル、トリル、キシリル、メシチル及びアニシルから選択される１つ又は２つの置換基で置換されてもよく；Ｒ9a及びＲ9bが、存在する場合、互いに独立して、通常、水素、Ｃ1〜Ｃ2−アルキル、フェニルであるか、又は一緒に、基−（ＣＨ2）4−又は−（ＣＨ2）5−を形成する。特に、各基Ｒ1、Ｒ2、Ｒ3、Ｒ4、Ｒ5、Ｒ6、Ｒ7、Ｒ8、Ｒ9、Ｒ10、Ｒ11、Ｒ12、Ｒ13、Ｒ14、Ｒ15及びＲ16が、存在する場合、水素、メチル、メトキシ及びカルバゾール−９−イルから選択され、これは、メチル、メトキシ、フェニル、トリル、キシリル、メシチル及びアニシルから選択される１つ又は２つの置換基で置換され得る。特に、Ｒ9a及びＲ9bが、存在する場合、互いに独立して、水素、メチル、フェニルであるか、又は一緒に、基−（ＣＨ2）4−又は−（ＣＨ2）5−を形成する。
【００７５】
窒素原子に結合される上記の式（ＡＲ−Ｉ）〜（ＡＲ−ＸＬＩＶ）の基Ａｒは、必要に応じて互いに組み合わされ得る。式（ＡＲ−Ｉ）、（ＡＲ−ＩＩ）、（ＡＲ−ＩＩＩ）、（ＡＲ−ＩＶ）、（ＡＲ−Ｖ）、（ＡＲ−ＶＩ）、（ＡＲ−ＶＩＩＩ）、（ＡＲ−ＩＸ）、（ＡＲ−Ｘ）、（ＡＲ−ＸＩＶ）、（ＡＲ−ＸＸＩＩＩ）、（ＡＲ−ＸＸＩＶ）、（ＡＲ−ＸＸＶ）、（ＡＲ−ＸＸＩＸ）、（ＡＲ−ＸＸＸ）、（ＡＲ−ＸＸＸＩ）、（ＡＲ−ＸＸＸＩＩ）、（ＡＲ−ＸＸＸＩＩＩ）、（ＡＲ−ＸＸＸＩＶ）、（ＡＲ−ＸＸＸＶ）及び（ＡＲ−ＸＸＸＶＩ）の基は、本明細書において特に好ましい。
【００７６】
基Ａｒの特定の例としては、フェニル、２−メチルフェニル、３−メチルフェニル、４−メチルフェニル、２，４−ジメチルフェニル、２，６−ジメチルフェニル、３，５−ジメチルフェニル、２，４，６−トリメチルフェニル、２−メトキシフェニル、３−メトキシフェニル、４−メトキシフェニル、２−フェニルフェニル、３−フェニルフェニル、４−フェニルフェニル、４−（ｏ−トリル）フェニル、４−（ｍ−トリル）フェニル、４−（ｐ−トリル）フェニル、４−（２，６−ジメチルフェニル）フェニル、１−メチル−４−フェニル−フェニル、２−メチル−４−フェニル−フェニル、３−メチル−４−フェニル−フェニル、２，６−ジメチル−４−フェニル−フェニル、３−メチル−４−（ｏ−トリル）フェニル、３−メチル−４−（ｍ−トリル）フェニル、３−メチル−４−（ｐ−トリル）フェニル、３−メチル−４−（２，４，６−トリメチルフェニル）フェニル、３−メチル−４−（２，４−ジメチルフェニル）フェニル、３−メチル−４−（２，６−ジメチルフェニル）フェニル、４−（４−メトキシフェニル）フェニル、４−メトキシ−３−フェニル−フェニル、３−メトキシ−４−フェニル−フェニル、２−メトキシ−５−フェニル−フェニル、２−メトキシ−４，５−ジフェニル−フェニル、３，４−ジフェニルフェニル、３，５−ジフェニルフェニル、３−（４−フェニルフェニル）フェニル、４−（４−フェニルフェニル）フェニル、３−（３，５−ジフェニルフェニル）フェニル、４−ジフェニルアミノフェニル、１−ナフチル、２−ナフチル、１−フェナントリル、２−フェナントリル、３−フェナントリル、４−フェナントリル、９−フェナントリル、９，９−ジメチルフルオレン−２−イル、９−メチル−９−フェニル−フルオレン−２−イル、９，９−ジフェニルフルオレン−２−イル、９，９−ジメチルフルオレン−３−イル、９−メチル−９−フェニル−フルオレン−３−イル、９，９−ジフェニルフルオレン−３−イル、９，９−ジメチルフルオレン−４−イル、９−メチル−９−フェニル−フルオレン−４−イル、９，９−ジフェニルフルオレン−４−イル、ジベンゾフラン−２−イル、ジベンゾチオフェン−２−イル、ジベンゾフラン−３−イル、ジベンゾチオフェン−３−イル、９−メチルカルバゾール−２−イル、９−フェニルカルバゾール−２−イル、９−メチルカルバゾール−３−イル、９−フェニルカルバゾール−３−イル、４−（１−ナフチル）フェニル、４−（２−ナフチル）フェニル、４−（カルバゾール−９−イル）−フェニル、４−（３，６−ジメトキシカルバゾール−９−イル）フェニル、４−（３，６−ジメチルカルバゾール−９−イル）フェニル、９，９’−スピロビ（フルオレン）−２−イル
【化２６】
2020519693.tif 000031
（式中、＃が、窒素原子への結合部位を示す）
が挙げられる。
【００７７】
同様に好ましくは、２つの基Ａｒが、それらが結合される窒素原子と一緒に、Ｎ−結合されたカルバゾリルを形成し、Ｎ−結合されたカルバゾリルは、非置換であるか、又は１つ以上、例えば１つ、２つ、３つ、４つ若しくは５つ以上の置換基ＲAr3（ここで、ＲAr3が、上に定義されるとおりである）で置換される。特に、その存在にかかわらず、ＲAr3が、フェニル、２−メチルフェニル、３−メチルフェニル、４−メチルフェニルである。特定の例としては、カルバゾール−９−イル、３−フェニルカルバゾール−９−イル、３−（ｏ−トリル）カルバゾール−９−イル、３−（ｍ−トリル）カルバゾール−９−イル）、３−（ｐ−トリル）カルバゾール−９−イル、３−（ｏ−アニシル）カルバゾール−９−イル、３−（ｍ−アニシル）カルバゾール−９−イル）、３−（ｐ−アニシル）カルバゾール−９−イル、３，６−ジフェニルカルバゾール−９−イル、３，６−ビス（ｏ−トリル）カルバゾール−９−イル、３，６−ビス（ｍ−トリル）カルバゾール−９−イル、３，６−ビス（ｐ−トリル）カルバゾール−９−イル、３，６−ビス（ｏ−アニシル）カルバゾール−９−イル、３，６−ビス（ｍ−アニシル）カルバゾール−９−イル、３，６−ビス（ｐ−アニシル）カルバゾール−９−イル、３，６−ジメチルカルバゾール−９−イル及び３，６−ジメトキシカルバゾール−９−イルが挙げられる。
【００７８】
特に、基ＮＡｒ2は、その存在にかかわらず、以下の表Ａ中に列挙される式（Ａ−１）〜（Ａ−８３）から選択される。
【００７９】
【表１】
2020519693.tif 000032
2020519693.tif 000033
2020519693.tif 000034
2020519693.tif 000035
2020519693.tif 000036
2020519693.tif 000037
2020519693.tif 000038
2020519693.tif 000039
#が、分子の残りの部分への結合部位を示す。
【００８０】
特に、基ＮＡｒ2は、その存在にかかわらず、式（１）〜（３８）の群から選択される。
【化２７】
2020519693.tif 000040
2020519693.tif 000041
2020519693.tif 000042
式中、＃が、化合物の残りの部分への結合部位を示す。
【００８１】
式（Ｉ）、（Ｉ．Ａ）、（Ｉ．Ｂ）、（Ｉ．Ｃ）、（Ｉ．Ｄ）、（Ｉ．Ｅ）、（Ｉ．Ａ．ａ）、（Ｉ．Ｂ．ａ）、（Ｉ．Ｃ．ａ）、（Ｉ．Ｄ．ａ）及び（Ｉ．Ｅ．ａ）（式中、全ての基ＮＡｒ2が、同じ意味を有し、同じ窒素原子に結合された２つの基Ａｒが、異なる意味を有する）の化合物が好ましい。式（Ｉ）、（Ｉ．Ａ）、（Ｉ．Ｂ）、（Ｉ．Ｃ）、（Ｉ．Ｄ）、（Ｉ．Ｅ）、（Ｉ．Ａ．ａ）、（Ｉ．Ｂ．ａ）、（Ｉ．Ｃ．ａ）、（Ｉ．Ｄ．ａ）及び（Ｉ．Ｅ．ａ）（式中、全ての基Ａｒが、同じ意味を有する）の化合物がさらに好ましい。
【００８２】
式（Ｉ）、（Ｉ．Ａ）、（Ｉ．Ｂ）、（Ｉ．Ｃ）、（Ｉ．Ｄ）、（Ｉ．Ｅ）、（Ｉ．Ａ．ａ）、（Ｉ．Ｂ．ａ）、（Ｉ．Ｃ．ａ）、（Ｉ．Ｄ．ａ）及び（Ｉ．Ｅ．ａ）（式中、Ｙが、その存在にかかわらず、上に定義されるとおりである）の化合物が好ましい。これらの中でも、各（Ｙ）mが、その存在にかかわらず、水素、Ｃ1〜Ｃ4−アルキル、Ｃ1〜Ｃ4−アルコキシ、フェニル、トリル、キシリル、メシチル、フェノキシ、Ｏ−トリル、Ｏ−キシリル及びＯ−メシチル、特に、水素、メチル、メトキシ及びフェニルからなる群から選択されるものが好ましい。特に、ｍ個のＹ基の０又は１つが、水素と異なる。
【００８３】
フェニルインダン部分に対してフェニル環上のオルト位で結合された１つの（Ｙ）nが、強制的に水素であり、残りの（Ｙ）nが、互いに独立して、好ましくは、水素、Ｃ1〜Ｃ4−アルキル、Ｃ1〜Ｃ4−アルコキシ、フェニル、トリル、キシリル、メシチル、フェノキシ、Ｏ−トリル、Ｏ−キシリル及びＯ−メシチル、特に、水素、メチル、メトキシ及びフェニルからなる群から選択される。特に、フェニルインダン部分に対してフェニル環上のオルト位で結合された両方の基（Ｙ）nが水素である。特に、フェニルインダン部分に対してフェニル環上の非オルト位で結合された基（Ｙ）nが、水素と異なり得る。特に、ｎ個のＹ基の０又は１つが、水素と異なる。
【００８４】
好ましい混合物の例は、以下の表１〜２４にまとめられた以下の式（Ｉ．Ａ．ａ．１）、（Ｉ．Ａ．１）、（Ｉ．Ａ．２）、（Ｉ．Ａ．３）、（Ｉ．Ａ．４）、（Ｉ．Ｂ．ａ．１）、（Ｉ．Ｂ．１）、（Ｉ．Ｂ．２）、（Ｉ．Ｂ．３）、（Ｉ．Ｂ．４）、（Ｉ．Ｃ．ａ．１）、（Ｉ．Ｃ．ａ．２）、（Ｉ．Ｃ．ａ．３）、（Ｉ．Ｃ．ａ．４）、（Ｉ．Ｃ．１）、（Ｉ．Ｃ．２）、（Ｉ．Ｃ．３）、（Ｉ．Ｃ．４）、（Ｉ．Ｄ．ａ．１）、（Ｉ．Ｄ．１）、（Ｉ．Ｄ．２）、（Ｉ．Ｄ．３）、（Ｉ．Ｄ．４）及び（Ｉ．Ｅ．ａ．１）の個々の化合物である。
【化２８】
2020519693.tif 000043
2020519693.tif 000044
2020519693.tif 000045
【００８５】
表１
式Ｉ．Ａ．ａ．１（式中、基ＮＡｒ2の組合せが、それぞれ、表Ｂの１つの行に対応する）の化合物。
【００８６】
表２
式Ｉ．Ａ．１（式中、基ＮＡｒ2の組合せが、それぞれ、表Ｂの１つの行に対応する）の化合物。
【００８７】
表３
式Ｉ．Ａ．２（式中、基ＮＡｒ2の組合せが、それぞれ、表Ｂの１つの行に対応する）の化合物。
【００８８】
表４
式Ｉ．Ａ．３（式中、基ＮＡｒ2の組合せが、それぞれ、表Ｂの１つの行に対応する）の化合物。
【００８９】
表５
式Ｉ．Ａ．４（式中、基ＮＡｒ2の組合せが、それぞれ、表Ｂの１つの行に対応する）の化合物。
【００９０】
表６
式Ｉ．Ｂ．ａ．１（式中、基ＮＡｒ2の組合せが、それぞれ、表Ｂの１つの行に対応する）の化合物。
【００９１】
表７
式Ｉ．Ｂ．１（式中、基ＮＡｒ2の組合せが、それぞれ、表Ｂの１つの行に対応する）の化合物。
【００９２】
表８
式Ｉ．Ｂ．２（式中、基ＮＡｒ2の組合せが、それぞれ、表Ｂの１つの行に対応する）の化合物。
【００９３】
表９
式Ｉ．Ｂ．３（式中、基ＮＡｒ2の組合せが、それぞれ、表Ｂの１つの行に対応する）の化合物。
【００９４】
表１０
式Ｉ．Ｂ．４（式中、基ＮＡｒ2の組合せが、それぞれ、表Ｂの１つの行に対応する）の化合物。
【００９５】
表１１
式Ｉ．Ｃ．ａ．１（式中、基ＮＡｒ2の組合せが、それぞれ、表Ｂの１つの行に対応する）の化合物。
【００９６】
表１２
式Ｉ．Ｃ．ａ．２（式中、基ＮＡｒ2の組合せが、それぞれ、表Ｂの１つの行に対応する）の化合物。
【００９７】
表１３
式Ｉ．Ｃ．ａ．３（式中、基ＮＡｒ2の組合せが、それぞれ、表Ｂの１つの行に対応する）の化合物。
【００９８】
表１４
式Ｉ．Ｃ．ａ．４（式中、基ＮＡｒ2の組合せが、それぞれ、表Ｂの１つの行に対応する）の化合物。
【００９９】
表１５
式Ｉ．Ｃ．１（式中、基ＮＡｒ2の組合せが、それぞれ、表Ｂの１つの行に対応する）の化合物。
【０１００】
表１６
式Ｉ．Ｃ．２（式中、基ＮＡｒ2の組合せが、それぞれ、表Ｂの１つの行に対応する）の化合物。
【０１０１】
表１７
式Ｉ．Ｃ．３（式中、基ＮＡｒ2の組合せが、それぞれ、表Ｂの１つの行に対応する）の化合物。
【０１０２】
表１８
式Ｉ．Ｃ．４（式中、基ＮＡｒ2の組合せが、それぞれ、表Ｂの１つの行に対応する）の化合物。
【０１０３】
表１９
式Ｉ．Ｄ．ａ．１（式中、基ＮＡｒ2の組合せが、それぞれ、表Ｂの１つの行に対応する）の化合物。
【０１０４】
表２０
式Ｉ．Ｄ．１（式中、基ＮＡｒ2の組合せが、それぞれ、表Ｂの１つの行に対応する）の化合物。
【０１０５】
表２１
式Ｉ．Ｄ．２（式中、基ＮＡｒ2の組合せが、それぞれ、表Ｂの１つの行に対応する）の化合物。
【０１０６】
表２２
式Ｉ．Ｄ．３（式中、基ＮＡｒ2の組合せが、それぞれ、表Ｂの１つの行に対応する）の化合物。
【０１０７】
表２３
式Ｉ．Ｄ．４（式中、基ＮＡｒ2の組合せが、それぞれ、表Ｂの１つの行に対応する）の化合物。
【０１０８】
表２４
式Ｉ．Ｅ．ａ．１（式中、基ＮＡｒ2の組合せが、それぞれ、表Ｂの１つの行に対応し、フェニルインダン部分に結合された２つの基ＮＡｒ2が、同じ意味を有し、フェニル環に結合された２つの基ＮＡｒ2が、同じ意味を有する）の化合物。
【０１０９】
【表２】
2020519693.tif 000046
2020519693.tif 000047
【０１１０】
本発明の特に好ましい実施形態は、以下に示される式Ｉの化合物及びそれらの鏡像異性体に関する。
【０１１１】
【表３】
2020519693.tif 000048
2020519693.tif 000049
2020519693.tif 000050
2020519693.tif 000051
2020519693.tif 000052
2020519693.tif 000053
2020519693.tif 000054
2020519693.tif 000055
2020519693.tif 000056
2020519693.tif 000057
2020519693.tif 000058
2020519693.tif 000059
2020519693.tif 000060
OMeが、OCH3を意味する。
【０１１２】
同様に、式（Ｉ．Ａ．ａ）及び（Ｉ．Ｂ．ａ）
【化２９】
2020519693.tif 000061
（式中、
各Ｙが、独立して、上に定義されるとおりであり；
各Ａｒが、独立して、上に定義されるとおりであり；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物を含む、式（Ｉ）の化合物の混合物（組成物）が特に好ましい。
【０１１３】
特に、式（Ｉ．Ａ．ａ）の化合物のフェニルインダン部分に結合された基ＮＡｒ2は、式（Ｉ．Ｂ．ａ）の化合物のフェニルインダン部分に結合された基ＮＡｒ2と同じ意味を有し、式（Ｉ．Ａ．ａ．）の化合物中のフェニル環に結合された基ＮＡｒ2は、式（Ｉ．Ｂ．ａ）の化合物中のものと同じ意味を有する。
【０１１４】
したがって、本発明のさらなる態様は、式（Ｉ．Ａ．ａ）及び（Ｉ．Ｂ．ａ）（式中、Ｙ及びＡｒが、本明細書に定義されるとおりである）の化合物を含む、式（Ｉ）の化合物の混合物に関する。特に、各Ｙ及び各Ａｒが、好ましいと記載される意味のうちの１つを有する。特に、この組成物は、式（Ｉ．Ａ．ａ．１）及び（Ｉ．Ｂ．ａ．１）の化合物を含む。
【０１１５】
式（Ｉ．Ａ．ａ．１）及び（Ｉ．Ｂ．ａ．１）の化合物の好ましい組成物の例が、以下の表２５にまとめられている。
【０１１６】
表２５
式（Ｉ．Ａ．ａ．１）及び（Ｉ．Ｂ．ａ．１）（式中、式（Ｉ．Ａ．ａ．１）の化合物のフェニルインダン部分に結合された基ＮＡｒ2は、式（Ｉ．Ｂ．ａ．１）の化合物のフェニルインダン部分に結合された基ＮＡｒ2と同じ意味を有し、式（Ｉ．Ａ．ａ．１）の化合物のフェニル環に結合された基ＮＡｒ2は、式（Ｉ．Ｂ．ａ．１）の化合物のこの環に結合された基ＮＡｒ2と同じ意味を有し、基ＮＡｒ2は、それぞれ、表Ｂの１つの行に対応する）の化合物の混合物。
【０１１７】
同様に、式（Ｉ．Ｃ．ａ）及び（Ｉ．Ｄ．ａ）
【化３０】
2020519693.tif 000062
（式中、
各Ｙが、独立して、上に定義されるとおりであり；
各Ａｒが、独立して、上に定義されるとおりであり；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物を含む、式（Ｉ）の化合物の混合物が好ましい。
【０１１８】
特に、式（Ｉ．Ｃ．ａ．）の化合物のフェニルインダン部分に結合された基ＮＡｒ2は、式（Ｉ．Ｄ．ａ．）の化合物のフェニルインダン部分に結合された基ＮＡｒ2と同じ意味を有し、式（Ｉ．Ｃ．ａ．）の化合物中のフェニル環に結合された基ＮＡｒ2は、式（Ｉ．Ｄ．ａ）の化合物中のものと同じ意味を有する。
【０１１９】
したがって、本発明のさらなる態様は、式（Ｉ．Ｃ．ａ）及び（Ｉ．Ｄ．ａ）（式中、Ｙ及びＡｒが、本明細書に定義されるとおりである）の化合物を含む、式（Ｉ）の化合物の混合物に関する。特に、各Ｙ及び各Ａｒが、好ましいと記載される意味のうちの１つを有する。特に、この混合物は、式（Ｉ．Ｃ．ａ．１）及び（Ｉ．Ｄ．ａ．１）の化合物を含む。
【０１２０】
式（Ｉ．Ｃ．ａ．１）及び（Ｉ．Ｃ．ａ．１）の化合物の好ましい混合物の例が、以下の表２６にまとめられている。
【０１２１】
表２６
式（Ｉ．Ｃ．ａ．１）及び（Ｉ．Ｄ．ａ．１）（式中、式（Ｉ．Ｃ．ａ．１）の化合物のフェニルインダン部分に結合された基ＮＡｒ2は、式（Ｉ．Ｄ．ａ．１）の化合物のフェニルインダン部分に結合された基ＮＡｒ2と同じ意味を有し、式（Ｉ．Ｃ．ａ．１）の化合物のフェニル環に結合された基ＮＡｒ2は、式（Ｉ．Ｄ．ａ．１）の化合物のこの環に結合された基ＮＡｒ2と同じ意味を有し、基ＮＡｒ2は、それぞれ、表Ｂの１つの行に対応する）の化合物の混合物。
【０１２２】
特定の実施形態において、式（Ｉ）の化合物は、純粋な鏡像異性体又は両方の鏡像異性体の混合物のいずれかの形態における、実施例に記載される化合物から選択される。
【０１２３】
式（Ｉ）の本発明の化合物及びそれらを調製するのに使用される出発材料は、有機化学の標準的な文献に記載されるように、有機化学の公知の方法と類似の方法で調製され得る。式（Ｉ）の化合物は、様々な経路によって調製され得る。
【０１２４】
式（Ｉ）の化合物は、後述される方法によって、又は及び実施例の合成の説明において、又は有機化学の標準的な方法によって有利に調製され得る。特に記載されない限り、置換基、変数及び指数は、式（Ｉ）について上に定義されるとおりである。
【０１２５】
したがって、本発明のさらなる態様は、化合物（Ｉ．Ａ．ａ）
【化３１】
2020519693.tif 000063
（式中、
各Ａｒが、独立して、上に定義されるとおりであり；
各Ｙが、独立して、上に定義されるとおりであり；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の調製のための方法であって；
ここで、
ａ１）式（ＩＩ）
【化３２】
2020519693.tif 000064
のイソプロペニルベンゼン化合物が提供され、ここで、
Ｘ2aが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素及びＣ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された４つの基における環式環のそれぞれが、非置換であるか、又は１、２若しくは３つのＣ1〜Ｃ6−アルキル基で置換され；
ｚが３であり、ここで、ｚ個のＹ基のうちの０、１、２又は３つが、水素と異なり；
ｂ１）式（ＩＩ）のイソプロペニルベンゼン化合物が、酸性触媒の存在下で、二量体化に供されて、式（ＩＩＩ）
【化３３】
2020519693.tif 000065
の化合物が得られ、
ｃ１）式（ＩＩＩ）の化合物が、パラジウム錯体触媒及び塩基の存在下で、式（ＩＶ）
Ａｒ2ＮＨ  （ＩＶ）
の少なくとも１つの芳香族アミンとのアミノ化反応に供されて、式（Ｉ．Ａ．ａ）の化合物が得られる、方法である。
【０１２６】
工程ａ１）
式（ＩＩ）の化合物は、市販されているか、又は例えば、式（ＸＩＶ）の対応するアセトフェノン化合物を、式（ＸＶ）のハロゲン化メチルマグネシウムと、グリニャール反応によって反応させて、式（ＸＶＩ）の対応する２−フェニル−プロパン−２−オールを得ることによるワンポットプロセスによって調製され得る。スキーム１に概説されるように、式（ＸＶＩ）のアルコールの酸触媒脱水により、式（ＩＩ）の化合物が得られる。
スキーム１：
【化３４】
2020519693.tif 000066
スキーム１において、ｚ、Ｙ及びＸ2aが、上に定義されるとおりであり、Ｈａｌが、塩素又は臭素を意味する。グリニャール付加反応は、一般に、０〜６０℃、好ましくは、１０〜４０℃の範囲の温度で行われる。脱水は、一般に、グリニャール反応と同じ温度で行われる。グリニャール試薬（ＸＶ）の量は、アセトフェノン化合物ＸＩＶに対して１．０〜１．４当量である。脱水に好適な酸は、ポリリン酸、硫酸、塩酸、トリフルオロ酢酸、ｐ−トルエンスルホン酸である。有利には、この反応は、ワンポット反応として行われ得る。アリールグリニャールが、アルキルグリニャールと同じ反応を起こすことが知られている。したがって、式（ＩＩ）の化合物はまた、アセトン及び適切なアリールグリニャール試薬を用いて調製され得る。
【０１２７】
工程ｂ１）
二量体化は、酸性触媒の存在下で行われ得る。好適な触媒は、例えばポリリン酸、硫酸、塩酸、トリフルオロ酢酸、ｐ−トルエンスルホン酸、酸性イオン交換樹脂及び酸性モンモリロナイト含有土、好ましくは、トリフルオロ酢酸である。酸触媒は、一般に、溶媒として使用されるため、過剰に存在する。この反応は、一般に、４０〜１２０℃の範囲の温度で行われる。
【０１２８】
工程ｃ１）
式Ｉ．Ａ．ａの化合物は、バックワルド・ハートウィッグ反応に関して、パラジウム触媒の存在下で、化合物ＩＩＩと対応するジアリールアミン（ＩＶ）との間のカップリング反応によって得ることができる。好適なパラジウム触媒又は触媒前駆体は、例えばパラジウム（０）ビス（ジベンジリデンアセトン）（Ｐｄ（ｄｂａ）2）、トリス−（ジベンジリデンアセトン）ジパラジウム（０）（Ｐｄ2（ｄｂａ）3）、［１，１−ビス（ジフェニルホスフィノ）−フェロセン］ジクロロパラジウム（ＩＩ）（ＰｄＣｌ2（ｄｐｐｆ））、塩化パラジウム（ＰｄＣｌ2）、ビス（アセトニトリル）パラジウムクロリド（Ｐｄ（ＡＣＮ）2Ｃｌ2）、［１，３−ビス（２，６−ジイソプロピルフェニル）イミダゾール−２−イリデン］（３−クロロピリジル）パラジウムジクロリド（ＰＥＰＰＳＩ−ｉＰｒ）、ジクロロ［１，３−ビス（２，６−ジ−３−ペンチルフェニル）イミダゾール−２−イリデン］（３−クロロピリジル）パラジウム（ＰＥＰＰＳＩ−ｉＰｅｎｔ）、又は酢酸パラジウム（Ｐｄ（ＯＡｃ）2）である。好ましくは、触媒は、酢酸パラジウム、Ｐｄ（ｄｂａ）2又はＰｄ2（ｄｂａ）3である。この反応は、通常、リガンドの存在下で行われる。リガンドは、パラジウム前駆体に配位し、バックワルド・ハートウィッグ反応を促進することが可能な任意の分子、好ましくは、ジアルキルビアリールホスフィン又はトリ−ｔｅｒｔ−ブチルホスフィンである。ジアルキルビアリールホスフィンリガンドの例としては、２−ジシクロヘキシルホスフィノ−２’−（Ｎ，Ｎ−ジメチルアミノ）ビフェニル（ＤａｖｅＰｈｏｓ）、２−ジシクロヘキシルホスフィノ−２’，４’，６’−トリイソプロピルビフェニル（Ｘｐｈｏｓ）、２−ジシクロヘキシルホスフィノ−２’，６’−ジメトキシビフェニル（Ｓｐｈｏｓ）、２−ジ−ｔｅｒｔ−ブチルホスフィノ−２’，４’，６’−トリイソプロピルビフェニル（ｔＢｕＸＰｈｏｓ）、（２−ビフェニル）ジシクロヘキシルホスフィン、２−（ジシクロヘキシルホスフィノ）ビフェニル（ＣｙＪｏｈｎＰｈｏｓ）、（２−ビフェニル）ジ−ｔｅｒｔ−ブチルホスフィン（ＪｏｈｎＰｈｏｓ）、２−ジシクロヘキシルホスフィノ−２’，６’−ジイソプロポキシビフェニル（ＲｕＰｈｏｓ）、２−ジ−ｔｅｒｔ−ブチルホスフィノ−２’−メチルビフェニル（ｔＢｕＭｅＰｈｏｓ）、２−ジ−ｔｅｒｔ−ブチルホスフィノ−３，４，５，６−テトラメチル−２’，４’，６’−トリイソプロピル−１，１’−ビフェニル２−ジ−ｔｅｒｔ−ブチルホスフィノ−２’−メチルビフェニル（ｔＢｕＭｅＰｈｏｓ）、２−ジ−ｔｅｒｔ−ブチルホスフィノ−３，４，５，６−テトラメチル−２’，４’，６’−トリイソプロピル−１，１’−ビフェニル（テトラメチルｔＢｕＸＰｈｏｓ）、及び２−（ジシクロヘキシルホスフィノ）３，６−ジメトキシ−２’，４’，６’−トリイソプロピル−１，１’−ビフェニル（ＢｒｅｔｔＰｈｏｓ）が挙げられる。パラジウム触媒及びホスフィンリガンドは、好ましくは、パラジウム触媒のモル当たり約０．５〜約５モルのリガンドの範囲のモル比で使用される。
【０１２９】
通常、この反応は、アルカリアルコキシド、アルカリ土類アルコキシド、アルカリ炭酸塩又はアルカリ土類炭酸塩、アルカリ金属アミド又はトリアルキルアミンなどの塩基の存在下で行われる。好ましくは、塩基は、ナトリウムｔｅｒｔ−ブトキシド、炭酸セシウム、リチウムビス（トリメチルシリル）アミド、ナトリウムビス（トリメチルシリル）アミド、カリウムビス（トリメチルシリル）アミド、リチウムジイソプロピルアミド又はリチウムジシクロヘキシルアミドである。より好ましくは、塩基は、ナトリウムｔｅｒｔ−ブトキシドである。
【０１３０】
この反応は、一般に、溶媒中で行われる。好適な溶媒は、例えば、ペンタン、ヘキサン、シクロヘキサン及び石油エーテルなどの脂肪族炭化水素、トルエン、ｏ−、ｍ−及びｐ−キシレンなどの芳香族炭化水素、ジイソプロピルエーテル、ｔｅｒｔ−ブチルメチルエーテル、ジオキサン、アニソール及びテトラヒドロフラン及びジメトキシエタンなどのエーテル、ジメチルホルムアミド又はＮ−メチルピロリドンなどのアミドである。反応温度は、一般に、５０〜１３０℃の範囲である。この反応は、一般に、不活性雰囲気下（例えば、乾燥窒素又はアルゴン下）で行われる。
【０１３１】
式（Ｉ．Ａ．ａ．）の化合物はまた、
ａ２）イソプロペニルベンゼン化合物（ＩＩ）
【化３５】
2020519693.tif 000067
が提供され、ここで、
Ｘ2aが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された４つの基における環式環のそれぞれが、非置換であるか、又は１、２若しくは３つのＣ1〜Ｃ6−アルキル基で置換され；
ｚが３であり、ここで、ｚ個のＹ基のうちの０、１、２又は３つが、水素と異なり；
ｂ２）式（ＩＩ）のイソプロペニルベンゼン化合物が、酸性触媒の存在下で、二量体化に供されて、式（ＩＩＩ）
【化３６】
2020519693.tif 000068
の化合物が得られ、
ｃ２）式（ＩＩＩ）の化合物が、パラジウム錯体触媒の存在下で、アルカリビス（トリアルキルシリル）アミドとのアミノ化反応に供された後、トリアルキルシリル保護基の除去により、式（Ｖ）
【化３７】
2020519693.tif 000069
の化合物が得られ、
ｄ２）式（Ｖ）の化合物が、パラジウム錯体触媒及び塩基の存在下で、式（ＶＩ）
Ａｒ−Ｘ2b  （ＶＩ）
（式中、Ｘ2bが、Ｆ、Ｃｌ、Ｂｒ、Ｉ、Ｏ−ベンジル、ＣＨ3ＳＯ3及びＣＦ3ＳＯ3から選択される）の少なくとも１つの芳香族化合物とのアリール化反応に供されて、式（Ｉ．Ａ．ａ）の化合物が得られる、方法によって調製され得る。
【０１３２】
工程ａ２）及び工程ｂ２）
好適な反応条件が、工程ａ１）及び工程ｂ１）において上述される。
【０１３３】
工程ｃ２）
式（Ｖ）のジアミノ化合物は、パラジウム触媒の存在下で、式（ＩＩＩ）の化合物を、式Ｍ−Ｎ（Ｓｉ（Ｒ’）3）2（式中、Ｍが、アルカリ金属であり、Ｒ’が、同じ又は異なるＣ1〜Ｃ6−アルキル、特に、リチウムビス（トリメチルシリル）アミドであり得る）のヘキサアルキルジシラジドのアルカリ金属塩と反応させ、その後、加水分解することによって、不安定な脱離基Ｘ2aを有する式（ＩＩＩ）の対応するフェニルインダン化合物から調製され得る。好適なパラジウム触媒の例は、任意選択的に、トリ（置換）ホスフィン、例えばトリアリールホスフィン、例えばトリフェニルホスフィン若しくはトリトリルホスフィン、トリ（シクロ）アルキルホスフィン、例えばトリス−ｎ−ブチルホスフィン、トリス（ｔｅｒｔ−ブチル）ホスフィン、トリス（シクロヘキシルホスフィン）若しくは２−（ジシクロヘキシルホスフィノ）ビフェニルの存在下における、トリス（ジベンジリデンアセトン）ジパラジウム（０）又はＰｄＣｌ2（ｄｐｐｆ）である。化合物（ＩＩＩ）と、アルカリ金属ヘキサアルキルジシラジドとの反応は、バックワルド・ハートウィッグカップリングと類似の方法によって行われ得る。アルカリ金属ヘキサアルキルジシラジドは、市販されているか、又はアルカリ金属アルコキシド、例えば、カリウムｔｅｒｔ−ブチレート、又は水素化リチウム、水素化ナトリウムなどのアルカリ金属水素化物などの強塩基によって、対応するアミンからインサイチュで生成され得る。トリアルキルシリル基の除去は、好ましくは、塩酸、硫酸水溶液などの酸性条件下で、又はＨＦ、ＫＦ、フッ化アンモニウム又はＨＦ−ピリジンなどのフッ化物源を用いて、単に水性後処理（ａｑｕｅｏｕｓ  ｗｏｒｋ−ｕｐ）によって行われる。
【０１３４】
工程ｄ２）
好適な反応条件が、工程ｃ１）において上述される。工程ｄ２）中のアミノ化反応のある実施形態において、反応は、式（ＶＩ）の第１の芳香族化合物及び式（ＶＩ）の第２の芳香族化合物を含み、ここで、式（ＶＩ）の第１の芳香族化合物は、式（ＶＩ）の第２の芳香族化合物と異なる。特定の実施形態において、式（ＶＩ）の１つのみの芳香族化合物が、工程ｄ２）において使用されて、式（Ｉ．Ａ．ａ）の化合物（式中、全てのＡｒ基が、同じ意味を有する）が得られる。
【０１３５】
式（Ｖ）の化合物は、例えば、本発明に係る式（Ｉ）の化合物を調製するため、又は本発明のものと異なるトリアリールアミン化合物を調製するための特に有用な中間化合物である。
【０１３６】
米国特許第３，８５６，７５２号明細書には、式（Ｂ）の６−アミノ−１−（４’−アミノフェニル）−１，３，３−トリメチルインダン及び式（Ｃ）の５−アミノ−１−（４’−アミノフェニル）−１，３，３−トリメチルインダン
【化３８】
2020519693.tif 000070
の混合物を、７１％の収率で調製するための方法が記載されている。得られたジアミン生成物は、６２％の６−アミノ−及び３８％の５−アミノ−１−（４’−アミノフェニル）−１，３，３−トリメチルインダン（ＮＭＲ分析によって示される際）の混合物であった。本発明者らは、反応混合物が、少量の位置異性体不純物、すなわち、４−アミノ−１−（４’−アミノフェニル）−１，３，３−トリメチルインダン及び／又は７−アミノ−１−（４’−アミノフェニル）−１，３，３−トリメチルインダンも含み得ることを見出した。しかしながら、式（Ｂ）及び（Ｃ）の化合物と異なる位置異性体は、ある種の用途に望ましくないことがある様々な反応特性を有する。特に、位置異性体５−アミノ−１−（４’−アミノフェニル）−１，３，３−トリメチルインダン、４−アミノ−１−（４’−アミノフェニル）−１，３，３−トリメチルインダン及び／又は７−アミノ−１−（４’−アミノフェニル）−１，３，３−トリメチルインダンの形成をなくすか又は低減する、式Ｂの中間化合物６−アミノ−１−（４’−アミノフェニル）−１，３，３−トリメチルインダンを調製するための方法が必要とされている。
【０１３７】
したがって、本発明のさらなる態様は、式（Ｖ）の中間化合物を調製するための方法を提供する。この態様の一実施形態において、この方法は、上述される工程ａ２）、ｂ２）及びｃ２）を含む。特に、上述される工程ａ２）、ｂ２）及びｃ２）を含む方法は、式（Ｖ）（式中、ｍ個のＹ基のうちの０個が、水素と異なり、ｎ個のＹ基のうちの０個が、水素と異なる）の中間化合物を調製するのに使用される。
【０１３８】
この態様の別の実施形態において、本発明は、以下の工程を含む、式（Ｖ）の中間化合物を調製するための方法であって：
ａ７）式ＸＸＩ
【化３９】
2020519693.tif 000071
のハロゲン化１，３，３−トリメチルインダン化合物が、提供され、ここで、
Ｈａｌが、塩素、臭素又はヨウ素であり；
ｂ７）式（ＸＸＩ）の化合物が、式（ＸＸＩＩ）
【化４０】
2020519693.tif 000072
（ここで、
Ｒ20が、水素、Ｃ1〜Ｃ10−アルキル、Ｃ3〜Ｃ8−シクロアルキル又はＣＨ2−（Ｃ6〜Ｃ10−アリール）である）のアミドを用いて、銅促進アミド化に供されて、式（ＸＸＸＩＩＩ）
【化４１】
2020519693.tif 000073
のジアミドが得られ、
ｃ７）式（ＸＸＩＩＩ）のジアミドが、加水分解に供されて、式（Ｖ）の化合物が得られる、方法を提供する。
【０１３９】
工程ａ７）
式（ＸＸＩ）の化合物は、上記の工程ｂ２）に概説されるように調製され得る。
【０１４０】
工程ｂ７）
式ＸＸＩＩ中、Ｒ20が、好ましくは、直鎖状Ｃ1〜Ｃ10−アルキル又は分枝鎖状Ｃ3〜Ｃ10−アルキルである。好ましい実施形態において、式ＸＸＩＩのアミドは、ピバル酸アミドである。アミノ化プロセスは、銅（Ｉ）化合物などの銅触媒を用いた、ゴールドバーグ型反応の意味で行われ得る。好適な銅（Ｉ）化合物は、酸化銅（Ｉ）、臭化銅（Ｉ）又はヨウ化銅（Ｉ）、特に、ヨウ化銅（Ｉ）である。銅（Ｉ）化合物の量は、典型的に、式（ＸＸＩ）の化合物の量を基準にして、５〜２０ｍｏｌ％の範囲である。この反応は、通常、ジメチルエチレンジアミン（ｄｍｅｄａ）又は１，２−シクロヘキサンジアミンなどのリガンドの存在下で行われる。リガンドは、典型的に、触媒の量を基準にして、０．０１〜３００ｍｏｌ％の範囲で存在する。一般に、この反応は、エーテル、例えばジメトキシエタン又はジオキサン又はアミド、例えばジメチルホルムアミド又はＮ−メチルピロリドンなどの不活性な非プロトン性溶媒、又は芳香族溶媒、例えばトルエン中で行われる。一般に、この反応は、塩基の存在下で行われる。好適な塩基は、アルカリ金属炭酸塩、特に、炭酸カリウム、又は炭酸カリウムなどのアルカリ金属リン酸塩である。典型的に、この反応は、６０〜１８０℃の温度範囲で、不活性雰囲気下で行われる。
【０１４１】
工程ｃ７）
アミドは、塩基性又は酸性条件下で加水分解され得る。好適な塩基性条件は、例えば、アルコール中のＫＯＨ又はＮａＯＨなどのアルカリ金属水酸化物によるアミド（ＸＸＩＩＩ）の処理、続いて水の添加である。好適なアルコールは、例えば、ｎ−ブタノールなどのＣ1〜Ｃ4−アルカノールである。好適な酸性条件は、例えば、無機酸、例えば硫酸、塩酸、硝酸若しくはリン酸、又は臭化水素酸若しくはヨウ化水素酸などの酸水溶液によるアミド（ＸＸＩＩＩ）の処理である。
【０１４２】
特に、工程ａ７）、ｂ７）及びｃ７）を含む上述される方法は、式（Ｖ）（式中、ｍ個のＹ基のうちの０個が、水素と異なり、ｎ個のＹ基のうちの０個が、水素と異なる）の中間化合物を調製するのに使用される。
【０１４３】
本発明のさらなる態様は、３−（４−アミノフェニル）−１，１，３−トリメチル−インダン−５−アミンとも呼ばれる中間化合物６−アミノ−１−（４’−アミノフェニル）−１，３，３−トリメチルインダンであって、
【化４２】
2020519693.tif 000074
ａ２．１）イソプロペニルベンゼン化合物（ＩＩ．１）
【化４３】
2020519693.tif 000075
が提供され、ここで、
Ｘ2aが、Ｆ、Ｃｌ、Ｂｒ、Ｉ、Ｏ−ベンジル、ＣＨ3ＳＯ3及びＣＦ3ＳＯ3から選択され；
ｂ２．１）式（ＩＩ．１）のイソプロペニルベンゼン化合物が、酸性触媒の存在下で、二量体化に供されて、式（ＩＩＩ．１）
【化４４】
2020519693.tif 000076
の化合物が得られ、
ｃ２．１）式（ＩＩＩ．１）の化合物が、パラジウム錯体触媒の存在下で、アルカリビス（トリアルキルシリル）アミドとのアミノ化反応に供された後、トリアルキルメチルシリル保護基の除去により、６−アミノ−１−（４’−アミノフェニル）−１，３，３−トリメチルインダンが得られ；
又は
ａ７．１）式ＸＸＩ．１
【化４５】
2020519693.tif 000077
のハロゲン化１，３，３−トリメチルインダン化合物が提供され、ここで、
Ｈａｌが、塩素、臭素又はヨウ素であり；
ｂ７．１）式（ＸＸＩ．１）の化合物が、式ＸＸＩＩ
【化４６】
2020519693.tif 000078
（ここで、
Ｒ20が、水素、Ｃ1〜Ｃ10−アルキル、Ｃ3〜Ｃ8−シクロアルキル又はＣＨ2−（Ｃ6〜Ｃ10−アリール）である）のアミドを用いて、銅促進アミド化に供されて、式（ＸＸＩＩＩ．１）
【化４７】
2020519693.tif 000079
のジアミドが得られ、
ｃ７．１）式（ＸＸＩＩＩ．１）のジアミドが、加水分解に供されて、化合物６−アミノ−１−（４’−アミノフェニル）−１，３，３−トリメチルインダンが得られる、方法によって得られる中間化合物６−アミノ−１−（４’−アミノフェニル）−１，３，３−トリメチルインダンに関する。
【０１４４】
工程ａ２．１）、ｂ２．１）、ｃ２．１）、ａ７．１）、ｂ７．１）及びｃ７．１）
好適な反応条件が、工程ａ２）、ｂ２）、ｃ２）、ａ７）、ｂ７）及びｃ７）のそれぞれにおいて上述されている。
【０１４５】
本発明のさらなる態様は、５−アミノ−１−（４’−アミノフェニル）−１，３，３−トリメチルインダン、４−アミノ−１−（４’−アミノフェニル）−１，３，３−トリメチルインダン又は７−アミノ−１−４’−アミノフェニル）−１，３，３−トリメチルインダンから選択される１重量％未満の位置異性体不純物を含有する化合物６−アミノ−１−（４’−アミノフェニル）−１，３，３−トリメチルインダンに関する。好ましくは、６−アミノ−１−（４’−アミノフェニル）−１，３，３−トリメチルインダンは、９９．０％以上のＬＣ（液体クロマトグラフィー）純度を有する。
【０１４６】
本発明のさらなる態様は、化合物（Ｉ．Ａ．ａ．１）及び（Ｉ．Ｂ．ａ．１）
【化４８】
2020519693.tif 000080
（式中、
各Ａｒが、独立して、請求項１及び４〜８のいずれかに記載のように定義される）
の混合物の調製のための方法であって；
ここで、
ａ３）式（ＶＩＩａ）及び（ＶＩＩｂ）の５（６）−アミノ−１−（４’−アミノフェニル）−１，３，３−トリメチルインダン化合物
【化４９】
2020519693.tif 000081
の混合物が提供され；
ｂ３）式（ＶＩＩａ）及び（ＶＩＩｂ）の化合物の混合物が、パラジウム錯体触媒及び塩基の存在下で、式（ＶＩ）
Ａｒ−Ｘ2b  （ＶＩ）
（式中、Ｘ2bが、Ｆ、Ｃｌ、Ｂｒ、Ｉ、Ｏ−ベンジル、ＣＨ3ＳＯ3及びＣＦ3ＳＯ3から選択される）の少なくとも１つの芳香族化合物とのアリール化反応に供されて、式（Ｉ．Ａ．ａ１）及び（Ｉ．Ｂ．ａ１）の化合物の混合物が得られる、方法に関する。
【０１４７】
工程ａ３）
式（ＶＩＩａ）及び（ＶＩＩｂ）の化合物は、例えば、米国特許第３，８５６，７５２号明細書、米国特許第３，９８３，０９２号明細書又は米国特許第４，０２６，８７６号明細書に記載されるように調製され得る。
【０１４８】
工程ｂ３）
好適な反応条件が、工程ｃ１）において上述される。工程ｂ３）中のアミノ化反応のある実施形態において、この反応は、式（ＶＩ）の第１の芳香族化合物及び式（ＶＩ）の第２の芳香族化合物を含み、ここで、式（ＶＩ）の第１の芳香族化合物は、式（ＶＩ）の第２の芳香族化合物と異なる。特定の実施形態において、式（ＶＩ）の１つのみの芳香族化合物が、工程ｂ３）において使用されて、式（Ｉ．Ａ．ａ．１）及び（Ｉ．Ｂ．ａ．１）（式中、全てのＡｒ基が、同じ意味を有する）の化合物の混合物が得られる。
【０１４９】
任意選択的に、式（Ｉ．Ａ．ａ．１）及び（Ｉ．Ｂ．ａ．１）の化合物の得られた混合物は、任意選択的に、少なくとも１回の分離及び／又は精製工程に供される。分離及び／又は精製工程は、好適な固定相における再結晶化又は分離、及びこれらの手段の組合せなどの、当業者に公知の慣例的な方法によって行われ得る。
【０１５０】
本発明のさらなる態様は、式（Ｉ．Ｃ．ａ）及び（Ｉ．Ｄ．ａ）
【化５０】
2020519693.tif 000082
（式中、
各Ａｒが、独立して、上に定義されるとおりであり；
各Ｙが、独立して、上に定義されるとおりであり；
ｍが３であり、ここで、ｍ個のＹ基のうちの０、１、２又は３つが、水素と異なり；
ｎが４であり、ここで、ｎ個のＹ基のうちの０、１、２又は３つが、水素と異なる）
の化合物の混合物の調製のための方法であって；
ここで、
ａ４）式（ＩＸ）
【化５１】
2020519693.tif 000083
のイソプロペニルベンゼン化合物が提供され、
ここで、
Ｘ2cが、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された４つの基における環式環のそれぞれが、非置換であるか、又は１、２若しくは３つのＣ1〜Ｃ6−アルキル基で置換され、イソプロペニル基に対するフェニル環上のオルト位の１つにおけるｚ個のＹ基のうちの１つが水素であり；
ｚが４であり、ここで、ｚ個のＹ基のうちの０、１、２又は３つが、水素と異なり；
ｂ４）式（ＩＸ）のイソプロペニルベンゼン化合物が、酸性触媒の存在下で、二量体化に供されて、式（Ｘａ）及び（Ｘｂ）
【化５２】
2020519693.tif 000084
の化合物が得られ、
ｃ４）式（Ｘａ）及び（Ｘｂ）の化合物の混合物が、パラジウム錯体触媒及び塩基の存在下で、式（ＩＶ）
Ａｒ2ＮＨ  （ＩＶ）
の少なくとも１つの芳香族アミンとのアミノ化反応に供されて、式（Ｉ．Ｃ．ａ）及び（Ｉ．Ｄ．ａ）の化合物の混合物が得られる、方法に関する。
【０１５１】
工程ａ４）
式（ＩＸ）の化合物は、市販されているか、又は例えば、工程ａ１）に概説される方法と類似の方法で調製され得る。
【０１５２】
工程ｂ４）及びｃ４）
好適な反応条件が、工程ｂ１）及びｃ１）のそれぞれにおいて上述される。
【０１５３】
任意選択的に、式（Ｉ．Ｃ．ａ）及び（Ｉ．Ｄ．ａ）の化合物の得られた混合物は、任意選択的に、少なくとも１回の分離及び／又は精製工程に供される。分離及び／又は精製工程は、好適な固定相における再結晶化又は分離、及びこれらの手段の組合せなどの、当業者に公知の慣例的な方法によって行われ得る。
【０１５４】
本発明のさらなる態様は、式（Ｉ．Ｅ．ａ）
【化５３】
2020519693.tif 000085
（式中、
各Ａｒが、独立して、請求項１及び４〜８のいずれかに記載のように定義され；
各Ｙが、独立して、請求項１に記載のように定義され；
ｍが２であり、ここで、ｍ個のＹ基のうちの０、１又は２つが、水素と異なり；
ｎが３であり、ここで、ｎ個のＹ基のうちの０、１又は２つが、水素と異なる）
の化合物の調製のための方法であって；
ここで、
ａ５）式（ＸＩ）
【化５４】
2020519693.tif 000086
（式中、
各Ｘ2dが、独立して、Ｆ、Ｃｌ、Ｂｒ、Ｉ、Ｏ−ベンジル、ＣＨ3ＳＯ3及びＣＦ3ＳＯ3から選択され；
各Ｙが、独立して、水素、Ｃ1〜Ｃ6−アルキル、Ｃ1〜Ｃ6−アルコキシ、Ｃ3〜Ｃ8−シクロアルキル、Ｃ3〜Ｃ8−シクロアルコキシ、フェニル及びフェニルオキシから選択され、ここで、直前に記載された４つの基における環式環のそれぞれが、非置換であるか、又は１、２若しくは３つのＣ1〜Ｃ6−アルキル基で置換され；
ｚが２であり、ここで、ｚ個のＹ基のうちの０、１又は２が、水素と異なる）
のイソプロペニルベンゼン化合物が提供され；
ｂ５）式（ＸＩ）のイソプロペニルベンゼン化合物が、酸性触媒の存在下で、二量体化に供されて、式（ＸＩＩ）
【化５５】
2020519693.tif 000087
の化合物が得られ、
ｃ５）化合物（ＸＩＩ）が、パラジウム錯体触媒の存在下で、アルカリビス（トリアルキルシリル）アミドとのアミノ化反応に供された後、トリアルキルシリル保護基の除去により、式（ＸＩＩＩ）
【化５６】
2020519693.tif 000088
の化合物が得られ、
ｄ５）化合物（ＸＩＩＩ）が、パラジウム錯体触媒及び塩基の存在下で、式ＶＩ
Ａｒ−Ｘ2b  （ＶＩ）
（式中、Ｘ2bが、Ｆ、Ｃｌ、Ｂｒ、Ｉ、Ｏ−ベンジル、ＣＨ3ＳＯ3及びＣＦ3ＳＯ3から選択される）の少なくとも１つの芳香族化合物とのアリール化反応に供されて、式（Ｉ．Ｅ．ａ）の化合物が得られる、方法に関する。
【０１５５】
工程ａ５）
式（ＩＸ）の化合物は、市販されているか、又は例えば、工程ａ１）に概説される方法と類似の方法で調製され得る。
【０１５６】
工程ｂ５）、ｃ５）及びｄ５）
好適な反応条件が、工程ｂ２）、ｃ２）、及びｄ２）のそれぞれにおいて上述される。
【０１５７】
本発明のさらなる態様は、式（Ｉ．Ｅ．ａ）
【化５７】
2020519693.tif 000089
（式中、
各Ａｒが、独立して、上に定義されるとおりであり；
各Ｙが、独立して、上に定義されるとおりである）
の化合物の調製のための方法であって；
ここで、
ａ６）式（ＸＩＩ）
【化５８】
2020519693.tif 000090
の１，１，３−トリメチル−３−フェニルインダン化合物が提供され、
ここで、
Ｘ2dが、Ｆ、Ｃｌ、Ｂｒ、Ｉ、Ｏ−ベンジル、ＣＨ3ＳＯ3及びＣＦ3ＳＯ3から選択され；
ｂ６）化合物（ＸＩＩ）が、パラジウム錯体触媒及び塩基の存在下で、式（ＩＶ）
Ａｒ2ＮＨ  （ＩＶ）
の少なくとも１つの芳香族アミンとのアミノ化反応に供されて、式（Ｉ．Ｅ．ａ）の化合物が得られる、方法である。
【０１５８】
工程ａ６）
式（ＩＸ）の化合物は、市販されているか、又は例えば、工程ａ１）に概説される方法と類似の方法で調製され得る。
【０１５９】
工程ｂ６）及びｃ６）
好適な反応条件が、工程ｂ１）及びｃ１）のそれぞれにおいて上述される。
【０１６０】
式（Ｉ）の化合物（式中、Ｘがフェニレン−ＮＡｒ2である）は、例えば、好適なＡ−ＮＡｒ2誘導体及び１，１，３−トリメチル−３−フェニル−インダン誘導体の様々なＣ−Ｃカップリング反応によって調製され得る。好適なカップリング反応は、例えば、鈴木反応及びスティル反応である。例えば、式ＸＶＩＩ
【化５９】
2020519693.tif 000091
（式中、
各Ｘ2eが、Ｂ（ＯＲB1）（ＯＲB2）基又はＳｎ（ＲSn）3基であり、ここで、ＲB1及びＲB2が、互いに独立して、水素又はＣ1〜Ｃ4−アルキルであり、又はＲB1及びＲB2が一緒に、Ｃ2〜Ｃ6−アルカンジイル部分、例えば、エタン−１，２−ジイル、プロパン−１，３−ジイル又は１，１，２，２−テトラメチルエタン−１，２−ジイルを形成し、ＲSnが、Ｃ1〜Ｃ6−アルキル、Ｃ3〜Ｃ6−シクロアルキル又はフェニルであり、
Ｙが、上に定義されるとおりであり；
ｋが、１又は２であり；
ｌが、１又は２であり；
ｍが、２又は３であり、ここで、ｍ個のＹ基のうちの０、１、２又は３つが、水素と異なり；
ｎが、３又は４であり、ここで、ｎ個のＹ基のうちの０、１、２又は３つが、水素と異なり；
ｋ及びｍの和が４であり、ｌ及びｎの和が５である）
の化合物は、式（ＸＶＩＩＩ）
Ｈａｌ−Ａ−ＮＡｒ2  （ＸＶＩＩＩ）
（式中、
Ａが、本明細書に定義されるとおりであり、
Ａｒが、本明細書に定義されるとおりであり、
Ｈａｌが、臭素又は塩素である）
の好適な化合物と反応され得る。
【０１６１】
式（ＸＶＩＩ）の化合物と、化合物（ＸＶＩＩＩ）との反応は、好適な遷移金属触媒、特に、パラジウム触媒の存在下で、公知のカップリング反応と類似の方法によって行われ得る。典型的な反応条件が、スティルカップリング（例えば、Ｓｔｉｌｌｅ  ｅｔ  ａｌ．Ａｎｇｅｗ．Ｃｈｅｍ．Ｉｎｔ．Ｅｄ．Ｅｎｇｌ．１９８６，２５，５０８；Ｊ．Ｅｌｕｇｕｅｒｏ  ｅｔ  ａｌ．；Ｓｙｎｔｈｅｓｉｓ  １９９７，５，５６３−５６６を参照）又は鈴木カップリング（例えば、Ａ．Ｓｕｚｕｋｉ  ｅｔ  ａｌ，Ｃｈｅｍ．Ｒｅｖ．１９９５，９５，２４５７−２４８３、Ｎ．Ｚｈｅ  ｅｔ  ａｌ．；Ｊ．Ｍｅｄ．Ｃｈｅｍ．２００５，４８（５），１５６９−１６０９；Ｙｏｕｎｇ  ｅｔ  ａｌ．；Ｊ．Ｍｅｄ．Ｃｈｅｍ．２００４，４７（６），１５４７−１５５２；Ｃ．Ｓｌｅｅ  ｅｔ  ａｌ．；Ｂｉｏｏｒｇ．Ｍｅｄ．Ｃｈｅｍ．Ｌｅｔｔ．２００１，９，３２４３−３２５３を参照）のものである。ホウ素化された化合物（ＸＶＩＩ）は、宮浦ホウ素化反応によって、例えば、式（ＸＩＸ）
【化６０】
2020519693.tif 000092
（式中、各ＬＧ１が、臭素、塩素又はトリフレートから選択され、Ｙが、上に定義されるとおりであり、ｋ、ｌ、ｍ及びｎが、上に定義されるとおりである）の化合物を、ビスボロン酸又はホウ酸エステルで処理することによって調製され得る。
【０１６２】
式（Ｉ）（ここで、Ｘがフェニレン−ＮＡｒ2である）の化合物はまた、以下のスキーム２に概説されるように、鈴木カップリングの反応条件下で調製され得る。
スキーム２
【化６１】
2020519693.tif 000093
【０１６３】
スキーム２において、ｍ、ｎ、ｋ、ｌ、ＬＧ１、ＲB1、ＲB2、Ｙ、Ａ及びＡｒが、上に定義されるとおりである。ホウ素化された化合物（ＸＸ）は、化合物（ＸＶＩＩ）について記載される方法と類似の方法で調製され得る。
【０１６４】
本発明に係る化合物は、電子デバイスに使用するのに特に適している。本明細書における電子デバイスは、少なくとも１つの有機化合物を含む少なくとも１つの層を含むデバイスを意味するものと解釈される。しかしながら、本明細書における構成要素は、無機材料又はさらに全体的に無機材料から構成される層も含み得る。
【０１６５】
したがって、本発明はさらに、式（Ｉ）、（Ｉ．Ａ．ａ．１）、（Ｉ．Ａ．１）、（Ｉ．Ａ．２）、（Ｉ．Ａ．３）、（Ｉ．Ａ．４）、（Ｉ．Ｂ．ａ．１）、（Ｉ．Ｂ．１）、（Ｉ．Ｂ．２）、（Ｉ．Ｂ．３）、（Ｉ．Ｂ．４）、（Ｉ．Ｃ．ａ．１）、（Ｉ．Ｃ．ａ．２）、（Ｉ．Ｃ．ａ．３）、（Ｉ．Ｃ．ａ．４）、（Ｉ．Ｃ．１）、（Ｉ．Ｃ．２）、（Ｉ．Ｃ．３）、（Ｉ．Ｃ．４）、（Ｉ．Ｄ．ａ．１）、（Ｉ．Ｄ．１）、（Ｉ．Ｄ．２）、（Ｉ．Ｄ．３）、（Ｉ．Ｄ．４）及び（Ｉ．Ｅ．ａ．１）のそれぞれの化合物、又は式（Ｉ．Ａ．ａ）及び（Ｉ．Ｂ．ａ）の化合物の混合物、又は式（Ｉ．Ｃ．ａ）及び（Ｉ．Ｄ．ａ）の化合物の混合物、又は一般式Ｉの少なくとも異なる化合物の混合物の使用であって、
−有機エレクトロニクスにおける正孔輸送材料（ＨＴＭ）としての、
−有機エレクトロニクスにおける電子ブロッキング材料（ＥＢＭ）としての、
−有機電界効果トランジスタ（ＯＦＥＴ）、特に、薄膜トランジスタ（ＴＦＴ）における半導体材料としての、
−有機太陽電池（ＯＳＣ）、固体型色素増感太陽電池（ＤＳＳＣ）又はペロブスカイト太陽電池における、特に、有機太陽電池における正孔輸送材料としての、色素増感太陽電池における液体電解質の代用品としての、ペロブスカイト太陽電池における正孔輸送材料としての、
−特に、電子デバイス上のディスプレイ及び照明のための、有機発光ダイオード（ＯＬＥＤ）における、
−電子写真のための、特に、有機光伝導体（ＯＰＣにおける光伝導材料としての、
−有機光検出器、有機光受容体、有機電界クエンチデバイス（Ｏ−ＦＱＤ）、発光電気化学セル（ＬＥＣ）及び有機レーザーダイオードのための、使用に関する。
【０１６６】
本発明に係る化合物は、有機エレクトロニクスにおける正孔輸送材料（ＨＴＭ）として特に適している。ＨＴＭは、有機エレクトロルミネセント（ＥＬ）デバイス及び太陽電池などにおける、広範囲の電子デバイス及び用途に用いられる。
【０１６７】
本発明に係る化合物は、単独のＨＴＭとして、又は少なくとも１つのさらなるＨＴＭと組み合わせて用いられ得る。好適なさらなる正孔輸送材料は、当該技術分野において周知である。組合せのための好ましい正孔輸送材料は、スピロ−ＯＭｅＴＡＤ、２、２’，７，７’−テトラキス−（Ｎ，Ｎ’−ジ−４−メトキシ−３，５−ジメチルフェニルアミン）−９，９’−スピロフルオレン、トリス（ｐ−アニシル）アミン、Ｎ，Ｎ，Ｎ’，Ｎ’−テトラキス（４−メトキシフェニル）−１，１’−ビフェニル−４，４’−ジアミン、２，７−ビス［Ｎ，Ｎ−ビス（４−メトキシ−フェニル）アミノ］−９，９−スピロビフルオレン、ポリ（３−ヘキシルチオフェン）（Ｐ３ＨＴ）、ポリ（３，４−エチレンジオキシチオフェン）−ポリ（スチレンスルホネート）（ＰＥＤＯＴ：ＰＳＳ）、ポリ［ビス（４−フェニル）（２，４，６−トリメチルフェニル）アミン］（ＰＴＡＡ）、ＮｉＯ及びＶ2０5である。
【０１６８】
さらに、ＨＴＭとして使用される本発明に係る化合物は、少なくとも１つのさらなる添加剤と組み合わされ得る。好適な添加剤は、ｔｅｒｔ−ブチルピリジンなどのピリジン化合物、国際公開第２０１３／０２６５６３号パンフレット、請求項１〜１５に開示され、１５〜１７頁に開示されるイミダゾール、又はポリ（４−ビニルピリジン）又は例えばビニルスチレン若しくはアルキルメタクリレートとのそのコポリマーなどのポリマー添加剤である。好ましいピリジン化合物は、ｔｅｒｔ−ブチルピリジンである。
【０１６９】
ＨＴＭとして使用される本発明に係る化合物は、Ｐｈｙｓ．Ｃｈｅｍ．，Ｃｈｅｍ．Ｐｈｙｓ，２０１３，１５，１５７２−２５７９に記載されるように、リチウム塩と組み合わされ得る。
【０１７０】
ピリジン化合物の有用性が、Ｓｏｌ．Ｅｎｅｒｇｙ  Ｍａｔｅｒ．＆  Ｓｏｌａｒ  Ｃｅｌｌ，２００７，９１，４２４−４２６に記載されている。
【０１７１】
さらに、ＨＴＭとして使用される本発明に係る化合物は、Ｎ（Ｃ6Ｈ5Ｂｒ）3、ＳｂＣｌ6、Ｖ2Ｏ5、ＭｏＯ3、ＷＯ3、ＲｕＯ4、Ｒｅ2Ｏ3、Ｆ4−ＴＣＮＱ（テトラフルオロ−テトラシアノキノジメタン）、ＨＡＴ−ＣＮ（１，４，５，８，９，１１−ヘキサアザトリフェニレン−ヘキサカルボニトリル）Ｆ６−ＴＣＮＮＱ（Ｎｏｖａｌｅｄから入手可能な１，３，４，５，７，８−ヘキサフルオロテトラシアノナフトキノジメタン）、ＮＤＰ−９（Ｎｏｖａｌｅｄから入手可能なｐ−ドーパント）又はＣｏ錯塩などのｐ−ドーパントと組み合わされ得る。好適なドーパントが、Ｃｈｅｍ．Ｍａｔｅｒ．，２０１３，２５，２９８６−２９９０又はＪ．Ａｍ．Ｃｈｅｍ．Ｓｏｃ，２０１１，１３３，１８０４２に記載されている。欧州特許出願公開第２  １８０  ０２９  Ａ１号明細書に記載される好適な［３］−ラジアレンも適用され得る。
【０１７２】
本発明はさらに、上部電極、下部電極（ここで、前記電極の少なくとも１つが透明である）、エレクトロルミネセント層及び任意選択的に補助層を含むエレクトロルミネセント構成であって、式（Ｉ）の少なくとも１つの化合物を含むエレクトロルミネセント構成に関する。上述される優先性は、同様に、基板に適用される。特に、式Ｉ）、（Ｉ．Ａ．ａ．１）、（Ｉ．Ａ．１）、（Ｉ．Ａ．２）、（Ｉ．Ａ．３）、（Ｉ．Ａ．４）、（Ｉ．Ｂ．ａ．１）、（Ｉ．Ｂ．１）、（Ｉ．Ｂ．２）、（Ｉ．Ｂ．３）、（Ｉ．Ｂ．４）、（Ｉ．Ｃ．ａ．１）、（Ｉ．Ｃ．ａ．２）、（Ｉ．Ｃ．ａ．３）、（Ｉ．Ｃ．ａ．４）、（Ｉ．Ｃ．１）、（Ｉ．Ｃ．２）、（Ｉ．Ｃ．３）、（Ｉ．Ｃ．４）、（Ｉ．Ｄ．ａ．１）、（Ｉ．Ｄ．１）、（Ｉ．Ｄ．２）、（Ｉ．Ｄ．３）、（Ｉ．Ｄ．４）及び（Ｉ．Ｅ．ａ．１）のそれぞれの少なくとも１つの化合物は、正孔輸送層又は電子ブロッキング層に用いられる。
【０１７３】
本発明はさらに、有機発光ダイオード（ＯＬＥＤ）の形態のエレクトロルミネセント構成に関する。有機発光デバイスにおいて、電子ブロッキング層が、発光層に隣接して配置される。ブロッキング層は、発光層を出る電荷担体（電子又は正孔）及び／又は励起子の数を減少させるのに使用され得る。電子が正孔輸送層の方向に発光層を出るのをブロックするために、電子ブロッキング層が、発光層と正孔輸送層との間に配置され得る。同様に、正孔が電子輸送層の方向に発光層を出るのをブロックするために、正孔ブロッキング層が、発光層と電子輸送層との間に配置され得る。
【０１７４】
ＯＬＥＤは、様々な用途のために、例えば単色若しくは多色ディスプレイのため、照明用途のため又は医療及び／又は化粧用途のため、例えば光線療法において、用いられ得る。
【０１７５】
特に、ＯＬＥＤの形態の有機エレクトロルミネセントデバイスは、カソード、アノード及び少なくとも１つの発光層を含む。これらの層以外に、それは、さらなる層、例えば、それぞれ、１つ以上の正孔注入層、正孔輸送層、正孔ブロッキング層、電子輸送層、電子注入層、励起子ブロッキング層、電子ブロッキング層及び／又は電荷発生層も含み得る。例えば、励起子ブロッキング機能を有する中間層が、同様に、２つの発光層間に導入され得る。しかしながら、これらの層のそれぞれが、必ずしも存在する必要があるわけではないことが留意されるべきである。
【０１７６】
本明細書における有機エレクトロルミネセントデバイスは、１つの発光層又は複数の発光層を含み得る。複数の発光層が存在する場合、これらは、好ましくは、全体で、３８０ｎｍ〜７５０ｎｍの複数の発光極大を有して、全体的に白色発光をもたらし、すなわち、蛍光を発する又はリン光を発することが可能な様々な発光化合物が、発光層に使用される。３つの発光層を有するシステムが特に好ましく、ここで、３つの層は、青色、緑色及びオレンジ色又は赤色の発光を示す（基本構造については、例えば、国際公開第２００５／０１１０１３号パンフレットを参照されたい）。全ての発光層が蛍光性であるか又は全ての発光層がリン光性であるか又は１つ以上の発光層が蛍光性であり、且つ１つ以上の他の層がリン光性であることが、本明細書において可能である。
【０１７７】
上に示される実施形態に記載の本発明に係る化合物は、本明細書において、正確な構造に応じて、異なる層において用いられ得る。正孔輸送若しくは正孔注入又は電子ブロッキング層における正孔輸送材料として、又は蛍光若しくはリン光エミッタのため、特に、リン光エミッタのためのマトリックス材料としての式（Ｉ）の化合物又は好ましい実施形態を含む有機エレクトロルミネセントデバイスが好ましい。上に示される好ましい実施形態は、有機電子デバイスにおける材料の使用にも適用される。
【０１７８】
本発明の好ましい実施形態において、式（Ｉ）の化合物又は好ましい実施形態は、正孔輸送又は正孔注入層における正孔輸送又は正孔注入材料として用いられる。本明細書における発光層は、蛍光性又はリン光性であり得る。
【０１７９】
正孔注入層は、一般に、アノードから有機層への電子注入を促進する層である。正孔注入層は、アノードに直接隣接して位置し得る。
【０１８０】
正孔輸送層は、アノードから発光層へと正孔を輸送し、正孔注入層と発光層との間に位置する。
【０１８１】
正孔輸送特性を促進するために、ドープされた正孔輸送層が用いられ得る。実際のＯＬＥＤの構造は、傾斜型ヘテロ接合を用いることによって、量子効率を向上させることが多い。傾斜型ヘテロ接合構造では、正孔及び電子輸送材料の組成は、ドーパントエミッタを有する発光層内で連続的に変化する。傾斜型ヘテロ接合構造は、電荷注入を向上させるのと同時に、発光領域内の電荷輸送のバランスを取ることによって、両方の従来の構造の利益を組み合わせる。
【０１８２】
本発明のさらに他の好ましい実施形態において、式（Ｉ）の化合物又はその好ましい実施形態は、電子ブロッキング層に用いられる。電子ブロッキング層は、発光層を出る電荷担体（電子）の数を減少させるのに使用され得る。電子ブロッキング層は、通常、アノード側の発光層に直接隣接する層である。電子が正孔輸送層の方向に発光層を出るのをブロックするために、電子ブロッキング層が、発光層と正孔輸送層との間に配置され得る。
【０１８３】
式（Ｉ）の化合物又はその好ましい実施形態は、特に好ましくは、正孔輸送層又は電子ブロッキング層に用いられる。
【０１８４】
本発明のさらなる好ましい実施形態において、式（Ｉ）の化合物又はその好ましい実施形態は、発光層における、蛍光性又はリン光性化合物のための、特に、リン光性化合物のためのマトリックス材料として用いられる。本明細書における有機エレクトロルミネセントデバイスは、１つの発光層又は複数の発光層を含んでもよく、ここで、少なくとも１つの発光層は、マトリックス材料として本発明に係る少なくとも１つの化合物を含む。
【０１８５】
式（Ｉ）の化合物又はその好ましい実施形態が、発光層における発光化合物のためのマトリックス材料として用いられる場合、それは、好ましくは、１つ以上のリン光性材料（三重項エミッタ）と組み合わせて用いられる。本発明の意味でのリン光は、１を超えるスピン多重度を有する励起状態からの、特に、励起三重項状態からの発光を意味するものと解釈される。本出願の趣旨では、遷移金属又はランタノイドを含有する全ての発光性錯体、特に、全ての発光性イリジウム、白金及び銅錯体が、リン光性化合物と見なされるべきである。
【０１８６】
式（Ｉ）の化合物又は好ましい実施形態及び発光化合物を含む混合物は、エミッタ及びマトリックス材料を含む混合物全体を基準にして、９９．９〜１重量％、好ましくは、９９〜１０重量％、特に好ましくは、９７〜６０重量％、特に、９５〜８０重量％の式（１）の化合物又は好ましい実施形態を含む。対応して、混合物は、エミッタ及びマトリックス材料を含む混合物全体を基準にして、０．１〜９９重量％、好ましくは、１〜９０重量％、特に好ましくは、３〜４０重量％、特に、５〜２０重量％のエミッタを含む。上に示される限度値は、特に、層が溶液から適用される場合に適用される。層が真空蒸着によって適用される場合、同じ数値が適用され、この場合のパーセンテージは、それぞれ、体積％で示される。
【０１８７】
本発明はまた、さらに、少なくとも１つのゲート構造、ソース電極及びドレイン電極を有する基板、及び半導体材料として上記の式Ｉの少なくとも１つの化合物を含む有機電界効果トランジスタに関する。上述される優先性は、同様に、有機電界効果トランジスタに適用される。
【０１８８】
本発明はまた、さらに、複数の有機電界効果トランジスタを含む基板であって、電界効果トランジスタの少なくともいくつかが、式Ｉの少なくとも１つの化合物を含む基板に関する。上述される優先性は、同様に、基板に適用される。
【０１８９】
本発明はさらに、上に定義される少なくとも１つの基板を含む半導体ユニットに関する。
【０１９０】
本発明の化合物、すなわち、式（Ｉ）、（Ｉ．Ａ．ａ．１）、（Ｉ．Ａ．１）、（Ｉ．Ａ．２）、（Ｉ．Ａ．３）、（Ｉ．Ａ．４）、（Ｉ．Ｂ．ａ．１）、（Ｉ．Ｂ．１）、（Ｉ．Ｂ．２）、（Ｉ．Ｂ．３）、（Ｉ．Ｂ．４）、（Ｉ．Ｃ．ａ．１）、（Ｉ．Ｃ．ａ．２）、（Ｉ．Ｃ．ａ．３）、（Ｉ．Ｃ．ａ．４）、（Ｉ．Ｃ．１）、（Ｉ．Ｃ．２）、（Ｉ．Ｃ．３）、（Ｉ．Ｃ．４）、（Ｉ．Ｄ．ａ．１）、（Ｉ．Ｄ．１）、（Ｉ．Ｄ．２）、（Ｉ．Ｄ．３）、（Ｉ．Ｄ．４）及び（Ｉ．Ｅ．ａ．１）のそれぞれの少なくとも１つの化合物は、ペロブスカイト太陽電池におけるＨＴＭとして有利に使用され得る。それらは、固体型ＤＳＳＣデバイスを提供するために、従来のＤＳＳＣの液体電解質の代わりに使用することもできる。
【０１９１】
次に、本発明の化合物は、好ましくは、増感色素又はペロブスカイト及び本発明に係る少なくとも１つの化合物を含む光増感ナノ粒子層に用いられる。
【０１９２】
第１の実施形態において、本発明の化合物は、ＤＳＳＣに用いられる。ＤＳＳＣの構成は、一般に、透明導電層、作用電極で被覆された透明基板をベースとしている。ｎ型導電性金属酸化物、例えば約２〜２０μｍの厚さのナノ多孔性ＴｉＯ2層が、一般に、この電極又はその近傍に適用される。その表面上で、今度は、感光性色素の単層が、典型的に吸着され、これは、光吸収によって励起状態に変換され得る。感光性色素を保有するこの層は、一般に、ＤＳＳＣの光吸収層と呼ばれる。対電極は、任意選択的に、数μｍの厚さを有する、金属、例えば白金の触媒層を有し得る。
【０１９３】
ＬＵＭＯエネルギー状態が、増感される光電極の伝導バンド端をわずかに超える限り、原則として全ての増感色素が好適である。色素の例が、Ｎａｎｏｅｎｅｒｇｙ，ｄｅ  Ｓｏｕｚａ，Ｆｌａｖｉｏ  Ｌｅａｎｄｒｏ，Ｌｅｉｔｅ，Ｅｄｓｏｎ  Ｒｏｂｅｒｔｏ（Ｅｄｓ．），Ｓｐｒｉｎｇｅｒ，ＩＳＢＮ  ９７８−３−６４２−３１７３６−１，ｐａｇｅｓ  ５８−７４に開示されており、又は米国特許第８，３８３，５５３号明細書に記載されるような黒色色素である。好ましい色素が、参照により本明細書に援用される国際公開第２０１５０４９０３１Ａ１号パンフレットに記載されている。
【０１９４】
第２の実施形態において、本発明の化合物は、ペロブスカイト太陽電池に用いられる。ペロブスカイト太陽電池（ＰＳＣ）用の好適なペロブスカイトは、当該技術分野において公知である。原則として、本発明に係るデバイスに含まれるペロブスカイト材料は、電荷輸送層の一部であってもよいが、デバイス内の別の層又は骨格の一部であってもよい。
【０１９５】
好適なペロブスカイト材料は、式Ｘａp〜XＸｂ（ｘ）（式中、Ｘａ及びＸｂがそれぞれ、独立して、ＣＩ、Ｂｒ、又はＩから選択され、ｘが、０超且つ３未満である）に相当する２つのハロゲン化物を含み得る。好適なペロブスカイト材料はまた、全体が参照により本明細書に援用される国際公開第２０１３／１７１５１７号パンフレット、請求項５２〜７１及び請求項７２〜７９に開示されている。好適なペロブスカイト材料は、ＣｓＳｎｌ3、ＣＨ3ＮＨ3Ｐｂｌ2ＣＩ、ＣＨ3ＮＨ3Ｐｂｌ3、ＣＨ3ＮＨ3Ｐｂ（ｌ1〜xＢｒx）3、ＣＨ3ＮＨ3Ｓｎｌ2ＣＩ、ＣＨ3ＮＨ3Ｓｎｌ3又はＣＨ3ＮＨ3Ｓｎ（ｌ1〜xＢｒx）3（ここで、０＜ｘ＜１である）である。
【０１９６】
好ましいペロブスカイト材料は、国際公開第２０１３／１７１５１７号パンフレットの１８頁、５〜１７行に開示されている。記載されるように、ペロブスカイトは、通常、ＣＨ3ＮＨ3ＰｂＢｒｌ2、ＣＨ3ＮＨ3ＰｂＢｒＣＩ2、ＣＨ3ＮＨ3ＰｂｌＢｒ2、ＣＨ3ＮＨ3ＰｂｌＣＩ2、ＣＨ3ＮＨ3ＳｎＦ2Ｂｒ、ＣＨ3ＮＨ3ＳｎＦ2ｌ及び（Ｈ2Ｎ＝ＣＨ−ＮＨ2）Ｐｂｌ3zＢｒ3(1〜z)（ここで、ｚが、０超且つ１未満である）から選択される。
【０１９７】
上述される本発明に係る電荷輸送層又は上述若しくは後述される本発明に係るデバイスは、Ｍｉｃｈａｅｌ  Ｍ．Ｌｅｅ  ｅｔ  ａｌ，Ｓｃｉｅｎｃｅ，３３８，６４３，２０１２に記載されるアルミナなどの絶縁体をさらに含み得る。
【０１９８】
本発明に係る電荷輸送層又は上述若しくは後述される本発明に係るデバイスは、半導体酸化物ナノ粒子をさらに含み得る。本発明に係る電荷輸送層又は本発明に係るデバイスは、好ましくは、半導体酸化物ナノ粒子を含む。
【０１９９】
本発明の好ましい実施形態によれば、半導体は、Ｓｉ、ＴｉＯ2、Ｓｎ０2、Ｆｅ2０3、ＷＯ3、ＺｎＯ、Ｎｂ2Ｏ5、ＣｄＳ、ＺｎＳ、ＰｂＳ、Ｂｉ2Ｓ3、ＣｄＳｅ、ＧａＰ、ＩｎＰ、ＧａＡｓ、ＣｄＴｅ、ＣｕｌｎＳ2、及び／又はＣｕｌｎＳｅ2の群から選択される材料をベースとしている。
【０２００】
好ましくは、上述される本発明に係る電荷輸送層は、任意選択的に、Ｔｉ０2の緻密層と一緒に、ガラス担体又はプラスチック又は金属箔上に存在する。好ましくは、担体は、導電性である。
【０２０１】
本発明はさらに、記載される又は好ましくは上述される電荷輸送層を含む、電子デバイス又は光電子デバイスに関する。好ましくは、本発明はさらに、記載される又は好ましくは上述される電荷輸送層を含む固体型色素増感太陽電池に関する。さらなる混合ハロゲン化物ペロブスカイトを含む、本発明に係る好適なデバイス構造が、全体が参照により本明細書に援用される国際公開第２０１３／１７１５１７号パンフレット、請求項５２〜７１及び請求項７２〜７９に記載されている。
【０２０２】
ペロブスカイト材料と一緒にさらなる誘電体骨格を含む、本発明に係る好適なデバイス構造が、全体が参照により本明細書に援用される、国際公開第２０１３／１７１５１８号パンフレット、請求項１〜９０又は国際公開第２０１３／１７１５２０号パンフレット、請求項１〜９４に記載されている。
【０２０３】
さらなる半導体及びペロブスカイト材料を含む本発明に係る好適なデバイス構造が、全体が参照により本明細書に援用される国際公開第２０１４／０２０４９９号パンフレット、請求項１及び３〜１４に記載されている。そこに記載される表面を増加させる骨格構造は、支持層上に適用及び／又は固定されるナノ粒子、例えば多孔性ＴｉＯ2を含む。
【０２０４】
平面ヘテロ接合を含む、本発明に係る好適なデバイス構造が、全体が参照により本明細書に援用される国際公開第２０１４／０４５０２１号パンフレット、請求項１〜３９に記載されている。このようなデバイスは、ｎ型（電子伝導）及びｐ型（正孔伝導）層の間に配置される光吸収又は発光ペロブスカイトの薄膜を有することを特徴とする。好ましくは、薄膜は、コンパクトな薄膜である。さらに、本発明は、記載される又は好ましくは上述される電気化学デバイス及び／又は光電子デバイスを調製する方法であって、
−第１及び第２の電極を提供する工程と；
−上述される本発明に係る電荷輸送層を提供する工程とを含む方法に関する。第１及び第２の電極の選択に関して、それ自体制限はない。基板は、硬質又は可撓性であり得る。
【０２０５】
以下の実施例において使用されている略語は、以下のとおりであった：
ａ／ａは、面積パーセンテージを示し；Ａｌは、アルミニウムを示し；４，７−ジフェニル−１，１０−フェナントロリンを示すＢＰｈｅｎは、Ｌｕｍｉｎｅｓｃｅｎｃｅ  Ｔｅｃｈｎｏｌｏｇｙ  Ｃｏｒｐ．（Ｔａｉｗａｎ）から購入可能であり；フラーレンを示すＣ６０は、ＣｒｅａＰｈｙｓ  ＧｍｂＨ（Ｄｒｅｓｄｅｎ，Ｇｅｒｍａｎｙ）から購入可能であり；ＥＢＬは、電子ブロッキング層を示し、ＥＩＬは、電子注入層を示し；ＥＭＬは、発光層を示し；ＥＴＬは、電子輸送層を示し；２，２’−（パーフルオロナフタレン−２，６−ジイリデン）ジマロノニトリルを示すＦ６ＴＣＮＮＱは、Ｎｏｖａｌｅｄ  ＡＧ（Ｇｅｒｍａｎｙ）から購入可能であり；ＧＣは、ガスクロマトグラフィーを示し；１，４，５，８，９，１１−ヘキサアザトリフェニレン−ヘキサニトリルを示すＨＡＴ−ＣＮ又はＨＡＴ（ＣＮ）6は、Ｊｉｌｉｎ  ＯＬＥＤ  Ｍａｔｅｒｉａｌ  Ｔｅｃｈ  Ｃｏ．，ＬＴＤ（Ｃｈｉｎａ）から購入可能であり；ＨＢＬは、正孔ブロッキング層を示し；ＨＩＬは、正孔注入層を示し；ＨＰＬＣは、高速液体クロマトグラフィーを示し；ＨＴＬは、正孔輸送層を示し；ｉＰｒＯＨは、イソプロパノールを示し；ビス（２−メチルジベンゾ［ｆ，ｈ］キノキサリン）（アセチルアセトネート）イリジウム（ＩＩＩ）を示すＩｒ（ＭＤＱ）２（ａｃａｃ）は、Ｌｕｍｉｎｅｓｃｅｎｃｅ  Ｔｅｃｈｎｏｌｏｇｙ  Ｃｏｒｐ．（Ｔａｉｗａｎ）から購入可能であり；ＩＴＯは、インジウムスズ酸化物を示し；８−ヒドロキシキノラトリチウムを示すＬｉＱは、Ｎｉｃｈｅｍ  Ｆｉｎｅ  Ｔｅｃｈｎｏｌｏｇｙ  Ｃｏ．Ｌｔｄ（Ｔａｉｗａｎ）から購入可能であり；ＮＤＰ−９、ＮＨＴ−１８、Ｎｏｖａｌｅｄ  ｎ−ドーパントは、Ｎｏｖａｌｅｄ  ＡＧ（Ｇｅｒｍａｎｙ）から購入可能であり；Ｎ，Ｎ’−ビス（ナフタレン−１−イル）−Ｎ，Ｎ’−ビス（フェニル）ベンジジンを示すＮＰＢは、Ｓｅｎｓｉｅｎｔ（Ｇｅｒｍａｎｙ）から購入可能であり；ＯＭｅは、メトキシを示し；Ｐｄ（ｄｂａ）2は、パラジウム（０）ビス（ジベンジリデンアセトン）を示し；Ｐｄ2（ｄｂａ）3は、トリス（ジベンジリデンアセトン）ジパラジウム（０）を示し；ＲｕＰｈｏｓは、２−ジシクロヘキシルホスフィノ−２’，６’−ジイソプロポキシビフェニルを示し；ＳＰｈｏｓは、２−ジシクロヘキシルホスフィノ−２’，６’−ジメトキシビフェニルを示し；１，３，５−トリアジン，２，４−ジフェニル−６−（９，９’−スピロ−ビ［９Ｈ−フルオレン］−２−イルを示すＴＤＳＦは、Ｎｉｃｈｅｍ  Ｆｉｎｅ  Ｔｅｃｈｎｏｌｏｇｙ  Ｃｏ．Ｌｔｄ．（Ｔａｉｗａｎ）から購入可能であり；ＴＨＦは、テトラヒドロフランを示し；ｖ／ｖは、体積／体積を示し；亜鉛フタロシアニンを示すＺｎＰｃは、ＣｒｅａＰｈｙｓ  ＧｍｂＨ（Ｄｒｅｓｄｅｎ，Ｇｅｒｍａｎｙ）から購入可能である。
【実施例】
【０２０６】
調製実施例
Ｉ．中間体の調製
実施例において使用される出発材料は、市販されているか、又は例えば以下の実施例に概説されるように日常的な実験業務にしたがって、有機化学の当業者によって合成され得る。
【０２０７】
ａ）１，３，３−トリメチルインダン化合物
ａ１）５−クロロ−３−（４−クロロフェニル）−１，１，３−トリメチルインダン
５１．８ｇ（１５５．４ｍｍｏｌ）の塩化メチルマグネシウム（ＴＨＦ中３Ｍ）に、アルゴン下で、室温で１時間に期間にわたって２０ｇ（１２９．５ｍｍｏｌ）の４’−クロロアセトフェノンを加えた。１時間後、反応混合物を、４０ｍＬの塩酸（市販されているように、水中３６％の濃度）に注いだ。相を分離させ、有機相を、飽和ＮａＨＣＯ3水溶液及び飽和ＮａＣｌ溶液で洗浄した。有機相を分離させ、０．５ｇ（２．６ｍｍｏｌ）のｐ−トルエン−スルホン酸一水和物を加えた。混合物を蒸発乾固させた。粗固体を４０ｍＬのトリフルオロ酢酸に溶解させ、８５℃で３時間加熱した。トリフルオロ酢酸を蒸留によって除去し、粗生成物を、２−プロパノールから結晶化させて、表題化合物を白色の粉末（１２ｇ、６０％；ＧＣによる純度：９９．０％）として得た。
【０２０８】
ａ２）５−フルオロ−３−（４−フルオロフェニル）−１，１，３−トリメチルインダン
表題化合物を、５−クロロ−３−（４−クロロフェニル）−１，１，３−トリメチルインダンについて記載される方法と類似の方法で調製した。収率：７３％；ＧＣによる純度：９９．０％。
【０２０９】
ａ３）５−ブロモ−３−（４−ブロモフェニル）−１，１，３−トリメチルインダン
表題化合物を、５−クロロ−３−（４−クロロフェニル）−１，１，３−トリメチルインダンについて記載される方法と類似の方法で調製した。収率：７６％；ＧＣによる純度：９８．５％。
【０２１０】
ａ４）３−［３，５−ビス（ブロマニル）フェニル］−４，６−ビス（ブロマニル）−１，１，３−トリメチル−２Ｈ−インデン
３０．０ｇ（９５ｍｍｏｌ）のトリブロモベンゼンを６０ｍＬの無水ＴＨＦに溶解させた。１０５ｍＬのイソプロピルマグネシウムクロリド塩化リチウム錯体（ＴＨＦ中１．３Ｍ）を、アルゴン雰囲気下で滴下して加えた。反応混合物を室温で２時間撹拌し、次に、１５ｍＬ（２０４ｍｍｏｌ）のアセトンを滴下して加えた。さらに４時間後、１５０ｍＬの飽和ＮＨ4Ｃｌ水溶液を加えた。その後、混合物を、ｔｅｒｔ−ブチルメチルエーテル及び水で展延した（ｅｘｔｅｎｄ）。有機相を分離させ、水で２回洗浄し、ＭｇＳＯ4上で乾燥させ、蒸発乾固させた。
【０２１１】
粗生成物を２２０ｍＬのトルエンに溶解させ、０．３ｇ（１．６ｍｍｏｌ）のｐ−トルエン−スルホン酸一水和物を加えた。混合物を、ディーン・スタークトラップ中で２時間にわたって加熱還流させた。冷却した後、混合物を、５％のＮａＨＣＯ3水溶液で３回洗浄し、ＭｇＳＯ4上で乾燥させ、蒸発乾固させた。粗生成物を５０ｍＬのヘプタンに溶解させ、５ｍＬの硫酸を加えた。反応混合物を８５℃で１８時間加熱した。冷却した後、混合物をセライトに通してろ過し、蒸発乾固させた。粗生成物を、トルエン／メタノールから結晶化させた。生成物が、白色の固体（１３．２１ｇ、５０％；ＧＣによる純度：９９％）として得られた。
【０２１２】
ａ５）６−アミノ−１−（４’−アミノフェニル）−１，３，３−トリメチルインダン
５０．３８ｇ（１６４ｍｍｏｌ）の５−クロロ−３−（４−クロロフェニル）−１，１，３−トリメチルインダンを５０ｍＬの無水ＴＨＦに溶解させた。１．５０ｇ（１．６ｍｍｏｌ）のＰｄ2（ｄｂａ）3及び１．３８ｇ（４ｍｍｏｌ）の２−（ジシクロヘキシルホスフィノ）ビフェニルを加え、ＴＨＦ中４００ｍＬ（４００ｍｍｏｌ）のリチウムビス（トリメチルシリル）アミド（ＴＨＦ中１Ｍ）を反応混合物に加えた。反応混合物を、１８時間にわたってアルゴン雰囲気下で、７５℃で加熱した。冷却した後、塩酸水溶液（３２％）を、ｐＨ２に達するまで加え、混合物を室温でさらに２時間撹拌した。相を分離させ、水性相をｔｅｒｔ−ブチルメチルエーテルで２回洗浄した。水性相を分離させ、水中のＮａＯＨ溶液（３３％）の添加によって、水性相のｐＨを、ｐＨ９に調整した。水性相をｔｅｒｔ−ブチルメチルエーテルで３回抽出した。組み合わされた有機相を水で洗浄し、ＭｇＳＯ4上で乾燥させ、蒸発乾固させた。カラムクロマトグラフィー（ジクロロメタン／ヘプタン）の後、粗生成物を、トルエン／ヘプタンから結晶化させた。表題化合物が、オフホワイトの粉末（２２．２ｇ、５０％；ＧＣによる純度：９８％（ａ／ａ）として得られた。
【０２１３】
ａ６）５（６）−アミノ−１−（４’−アミノフェニル）−１，３，３−トリメチルインダン
この混合物は、米国特許第３，８５６，７５２号明細書の実施例３に記載されるように得られた。
【０２１４】
ａ７）［３−（４−ボロノフェニル）−１，１，３−トリメチル−インダン−５−イル］ボロン酸
３．８８ｇ（９．８４ｍｍｏｌ）の５−ブロモ−３−（４−ブロモフェニル）−１，１，３−トリメチル−インダンを、アルゴン雰囲気下で、３９ｍｌのＴＨＦに溶解させた。この溶液を−７８℃に冷却し、９．１ｍｌのｎ−ブチルリチウム溶液（ヘプタン中２．７Ｍ、２４．６ｍｍｏｌ）を加える。撹拌を１時間続け、６．８ｍＬ（２９．５ｍｍｏｌ）のホウ酸トリイソプロピルを加える。溶液を室温に温め、その後、０℃に冷却した。１００ｍＬの１ＭのＨＣｌ溶液を加え、揮発性物質を減圧下で蒸発させた。残っている水性懸濁液を、１ＭのＮａＯＨ溶液を用いてｐＨ１０になるまで塩基性化し、７５℃に加熱し、減圧下でろ過した。溶液を、１ＭのＨＣｌを用いてｐＨ１に調整し、１５０ｍＬのＣＨ2Ｃｌ2を加えた。有機相を分離させ、水性相を、１００ｍｌのＣＨ2Ｃｌ2／ｉＰｒＯＨ  １０：１  ｖ／ｖで２回洗浄した。組み合わされた有機相を蒸発乾固させた。表題化合物が、白色の発泡体（３．３８ｇ、９９％）として得られた。
【０２１５】
ａ８）３−（４−アミノフェニル）−１，１，３−トリメチル−インダン−５−アミン
実施例ａ３からの１００ｇ（２５４ｍｍｏｌ）の５−ブロモ−３−（４−ブロモフェニル）−１，１，３−トリメチルインダン、６４．２ｇ（６３４ｍｍｏｌ）のピバル酸アミド、及び８７．７ｇのＫ2ＣＯ3（６３４ｍｍｏｌ）を、４００ｍＬのジオキサン中で懸濁させた。アルゴン雰囲気下で、７．２５ｇ（３８．０ｍｍｏｌ）のＣｕＩ及び６．７１ｇ（７６．１ｍｍｏｌ）のジメチレンジアミンを加えた。懸濁液を、１６時間にわたって加熱還流させ、室温に冷ました。懸濁液をろ過し、ろ過ケーキを、１００ｍＬのジオキサン及び２５０ｍＬの水中のＮＨ3で洗浄した。さらに、ろ過ケーキを、２０ｍＬの水中のＮＨ3、次に再度水で洗浄した。粗生成物を減圧下で乾燥させた。Ｎ−［４−［６−（２，２−ジメチルプロパノイルアミノ）−１，３，３−トリメチル−インダン−１−イル］フェニル］−２，２−ジメチル−プロパンアミドが、無色の固体（１１０ｇ、理論量の９９％）として得られた。
【０２１６】
６８．４ｇ（１．２２ｍｏｌ）のＫＯＨを、２００ｍＬのｎ−ブタノール中で懸濁させた。アルゴン雰囲気下で、１００ｇ（２３０ｍｍｏｌ）のＮ−［４−［６−（２，２−ジメチルプロパノイルアミノ）−１，３，３−トリメチル−インダン−１−イル］フェニル］−２，２−ジメチル−プロパンアミドを少しずつ加えた。得られた懸濁液を、３時間にわたって加熱還流させ、８０℃に冷却させた。２００ｍＬの水を加えた。下側の水性相を分離させ、有機相を２００ｍＬの水で洗浄した。水性相を組み合わせて、室温に冷まし、１００ｍＬのメチルｔｅｒｔ−ブチルエーテルで抽出した。全ての有機相を組み合わせて、揮発性物質を加熱しながら除去した。２００ｍＬの水を加え、全ての残っているｎ−ブタノールが除去されるまで、加熱しながら水を除去した。残渣を、２００ｍＬのシクロヘキサンの添加及び室温への冷却によって結晶化させた。懸濁液をろ過し、ろ過ケーキをシクロヘキサン及び水で洗浄し、粗生成物を減圧下で乾燥させた。表題生成物が、淡褐色の固体（５５．２ｇ、理論値の９０％）として得られた。
【０２１７】
ｂ）芳香族アミンの調製
ｂ１）Ｎ−（４−メトキシフェニル）−４−フェニル−アニリン
１５０ｍＬのトルエン中の１１．６ｇ（５０．０ｍｍｏｌ）の４−ブロモ−１，１’−ビフェニル、９．２０ｇ（７４．７ｍｍｏｌ）の４−メトキシアニリン、及び７．１８ｇ（７４．７ｍｍｏｌ）のナトリウムｔｅｒｔ−ブタノレートの懸濁液に、アルゴン雰囲気下で、０．２９ｇ（１．００ｍｍｏｌ）のトリ−ｔｅｒｔ−ブチルホスフィンテトラフルオロボレート及び１．０４ｇ（１．００ｍｍｏｌ）のＰｄ2（ｄｂａ）3を加えた。混合物を９０℃で１９時間加熱した。冷却した後、混合物を１００ｍＬの半飽和ＮＨ4Ｃｌ水溶液に加えた。混合物を１００ｍＬの酢酸エチルで展延し、有機相を分離させた。水性相を酢酸エチルで洗浄し、組み合わされた有機相を飽和ＮａＣｌ溶液で洗浄した。有機相を分離させ、ＭｇＳＯ4で乾燥させ、蒸発乾固させた。生成物を、カラムクロマトグラフィー（シクロヘキサン／ジクロロメタン）で精製して、表題化合物をオフホワイトの固体（７．１ｇ、５１％）として得た。
【０２１８】
ｂ２）Ｎ’−（４−ビフェニリル）−Ｎ，Ｎ−ジフェニル−１，４−ベンゼンジアミン
１５０ｍＬのトルエン中の１７．８ｇ（５５．０ｍｍｏｌ）の４−ブロモ−Ｎ，Ｎ−ジフェニルアニリン、８．４６ｇ（５０．０ｍｍｏｌ）の［１，１’−ビフェニル］−４−アミン、及び７．１８ｇ（７４．７ｍｍｏｌ）のナトリウムｔｅｒｔ−ブタノレートの懸濁液に、アルゴン雰囲気下で、０．２９ｇ（１．００ｍｍｏｌ）のトリ−ｔｅｒｔ−ブチルホスフィンテトラフルオロボレート及び１．０４ｇ（１．００ｍｍｏｌ）のＰｄ2（ｄｂａ）3を加えた。混合物を９０℃で１９時間加熱した。冷却した後、混合物を１００ｍＬの半飽和ＮＨ4Ｃｌ水溶液に加えた。混合物を１００ｍＬの酢酸エチルで展延し、有機相を分離させた。水性相を酢酸エチルで洗浄し、組み合わされた有機相を飽和ＮａＣｌ溶液で洗浄した。有機相を分離させ、ＭｇＳＯ4で乾燥させ、蒸発乾固させた。生成物を、カラムクロマトグラフィー（シクロヘキサン／ジクロロメタン）で精製して、表題化合物をオフホワイトの固体（１２．４ｇ、６０％）として得た。
【０２１９】
ｂ３）Ｎ−（９，９−ジメチルフルオレン−２−イル）−９，９−ジメチル−フルオレン−２−アミン
３００ｍＬのトルエン中の２２．６ｇ（８２．７ｍｍｏｌ）の２−ブロモ−９，９−ジメチル−９Ｈ−フルオレン、１７．３ｇ（８２．７ｍｍｏｌ）の９，９−ジメチル−９Ｈ−フルオレン−２−アミン、及び２３．８ｇ（２４８．１ｍｍｏｌ）のナトリウムｔｅｒｔ−ブタノレートの懸濁液に、アルゴン雰囲気下で、０．９６ｇ（３．３１ｍｍｏｌ）のトリ−ｔｅｒｔ−ブチルホスフィンテトラフルオロボレート及び３．０３ｇ（３．３１ｍｍｏｌ）のＰｄ2（ｄｂａ）3を加えた。混合物を９０℃で１９時間加熱した。冷却した後、４０ｍＬの飽和ＮＨ4Ｃｌ水溶液を加えた。３０分後、組み合わされた相を、セライトに通してろ過し、５００ｍＬのジクロロメタン及び２５０ｍＬの水で展延した。有機相を分離させ、水性相を２００ｍＬのジクロロメタンで洗浄した。組み合わされた有機相を飽和ＮａＣｌ溶液で洗浄し、ＭｇＳＯ4で乾燥させ、蒸発乾固させた。粗固体を、トルエンから結晶化させて、表題化合物を白色の固体（２０．０ｇ、６０％）として得た。
【０２２０】
ｂ４）Ｎ−（９，９−ジメチルフルオレン−２−イル）ジベンゾフラン−２−アミン
２００ｍＬのトルエン中の９．０ｇ（３６．４ｍｍｏｌ）の２−ブロモジベンゾ［ｂ，ｄ］フラン、１１．４ｇ（５４．６ｍｍｏｌ）の９，９−ジメチル−９Ｈ−フルオレン−２−アミン、及び１０．５ｇ（１０９．２ｍｍｏｌ）のナトリウムｔｅｒｔ−ブタノレートの懸濁液に、アルゴン雰囲気下で、０．４２ｇ（１．４６ｍｍｏｌ）のトリ−ｔｅｒｔ−ブチルホスフィンテトラフルオロボレート及び１．３３ｇ（１．４６ｍｍｏｌ）のＰｄ2（ｄｂａ）3を加えた。混合物を９０℃で１５時間加熱した。冷却した後、１００ｍＬの飽和ＮＨ4Ｃｌ水溶液を加えた。３０分後、組み合わされた相を、セライトに通してろ過し、１００ｍＬのトルエンで展延した。有機相を分離させ、水性相を１００ｍＬのトルエンで洗浄した。組み合わされた有機相をＭｇＳＯ4上で乾燥させ、蒸発乾固させた。粗固体を、トルエン／シクロヘキサンから結晶化させた。粗固体を、カラムクロマトグラフィー（ヘプタン／ジクロロメタン）で精製して、表題化合物を白色の固体（６．９ｇ、５１％）として得た。
【０２２１】
ＩＩ．式（Ｉ）の化合物の調製
実施例１：
Ｎ−（４−メトキシフェニル）−３−［４−（Ｎ−（４−メトキシフェニル）−４−フェニル−アニリノ）フェニル］−１，１，３−トリメチル−Ｎ−（４−フェニルフェニル）インダン−５−アミン
【化６２】
2020519693.tif 000094
６．８６ｇ（２２．４ｍｍｏｌ）のＮ−（４−メトキシフェニル）−４−フェニル−アニリン、２．８１ｇ（１０．０ｍｍｏｌ）の５−クロロ−３−（４−クロロフェニル）−１，１，３−トリメチルインダン、及び２．８８ｇ（３０．０ｍｍｏｌ）のナトリウムｔｅｒｔ−ブタノレートを、アルゴン雰囲気下で、１４０ｍＬのトルエン中で懸濁させた。この懸濁液に、０．２３ｇ（０．５０ｍｍｏｌ）のＲｕＰｈｏｓ、及び０．０６１ｇ（０．２５ｍｍｏｌ）の酢酸パラジウム（ＩＩ）を加えた。混合物を１１０℃で１７時間加熱した。冷却した後、反応混合物を３００ｍＬの半飽和ＮＨ4Ｃｌ水溶液に注いだ。有機相を分離させ、水性相を酢酸エチルで抽出した。組み合わされた有機相を飽和ＮａＣｌ溶液で洗浄し、ＭｇＳＯ4上で乾燥させ、蒸発乾固させた。固体粗表題化合物を、カラムクロマトグラフィー（シクロヘキサン／ジクロロメタン）で２回精製して、表題化合物を黄色がかった固体（７．５ｇ、９５％）として得た。
【０２２２】
実施例２：
Ｎ−［４−［６−［ビス（９，９−ジメチルフルオレン−２−イル）アミノ］−１，３，３−トリメチル−インダン−１−イル］フェニル］−Ｎ−（９，９−ジメチルフルオレン−２−イル）−９，９−ジメチル−フルオレン−２−アミン
【化６３】
2020519693.tif 000095
経路ａ）
２０．０ｇ（４９．８ｍｍｏｌ）のビス（９，９−ジメチル−９Ｈ−フルオレン−２−イル）アミン、６．９０ｇ（２２．６ｍｍｏｌ）の５−クロロ−３−（４−クロロフェニル）−１，１，３−トリメチルインダン、及び６．５３ｇ（６７．８ｍｍｏｌ）のナトリウムｔｅｒｔ−ブタノレートを、アルゴン雰囲気下で、２５０ｍＬのトルエン中で懸濁させた。この懸濁液に、０．５３ｇ（１．１３ｍｍｏｌ）のＲｕＰｈｏｓ、及び０．２６ｇ（０．２９ｍｍｏｌ）のＰｄ2（ｄｂａ）3を加えた。混合物を１１０℃で１７時間加熱した。冷却した後、１００ｍＬの飽和ＮＨ4Ｃｌ水溶液を加えた。３０分後、１００ｍＬの酢酸エチルを加え、組み合わされた相を、セライトに通してろ過し、５０ｍＬの酢酸エチル及び５０ｍＬの水で展延した。有機相を分離させ、飽和ＮａＣｌ溶液で洗浄し、ＭｇＳＯ4上で乾燥させ、蒸発乾固させた。固体粗表題化合物を、アセトン及びイソプロパノールの３００ｍＬの１：１  ｖ／ｖ混合物中で懸濁させ、加熱還流させた。冷却した後、固体を、吸引しながらろ過して取り除き、カラムクロマトグラフィー（ペンタン／ジクロロメタン）で２回精製し、アセトン／イソプロパノールから結晶化させて、粗表題化合物を白色の固体（１５．６ｇ、６７％）として得た。１４．３ｇの粗表題化合物を、真空ゾーン昇華（１０-6〜１０-7ｍｂａｒ、２４０〜３００℃）によってさらに精製して、表題化合物を黄色がかった固体（１０．７ｇ、ＨＰＬＣによる純度＞９９．９％）として得た。
【０２２３】
経路ｂ）
実施例ａ８）からの９．３２ｇ（３５ｍｍｏｌ）の６−アミノ−１−（４’−アミノフェニル）−１，３，３−トリメチルインダンを、２００ｍＬのトルエンに溶解させた。５７．５１ｇ（２１０．５ｍｍｏｌ）の２−ブロモ−９，９−ジメチルフルオレン及び２０．２３ｇ（２１０．５ｍｍｏｌ）のナトリウムｔｅｒｔ−ブトキシドを、アルゴン雰囲気下で加えた。続いて、０．８ｇ（０．９ｍｍｏｌ）のトリス（ジベンジリデンアセトン）ジパラジウム（０）及び１．６３ｇ（３．５ｍｍｏｌ）の２−ジシクロヘキシルホスフィノ−２’，６’−ジイソプロポキシビフェニルを加えた。反応混合物を１１０℃で２４時間加熱した。冷却した後、４０ｍＬの飽和ＮＨ4Ｃｌ水溶液を加えた。相を分離させ、水性相を酢酸エチルで２回抽出した。組み合わされた有機相をＭｇＳＯ4上で乾燥させ、蒸発乾固させた。カラムクロマトグラフィー（ジクロロメタン／ヘプタン）の後、粗生成物を、アセトン／２−プロパノールから結晶化させた。表題生成物が、白色の固体（１８．９ｇ、理論値の５１％）として得られた。この生成物のうち、１４．０ｇを、真空ゾーン昇華によってさらに精製した。生成物が、黄色がかった固体（１３．７ｇ、ＨＰＬＣによる純度＞９９．９％）として得られた。
【０２２４】
実施例３：
１，１，３−トリメチル−Ｎ，Ｎ−ビス（４−フェニルフェニル）−３−［４−（４−フェニル−Ｎ−（４−フェニルフェニル）アニリノ）フェニル］インダン−５−アミン
【化６４】
2020519693.tif 000096
２２．０ｇ（６８．４ｍｍｏｌ）のジ（［１，１’−ビフェニル］−４−イル）アミン、９．５０ｇ（３１．１ｍｍｏｌ）の５−クロロ−３−（４−クロロフェニル）−１，１，３−トリメチルインダン、及び９．０ｇ（９３．３ｍｍｏｌ）のナトリウムｔｅｒｔ−ブタノレートを、アルゴン雰囲気下で、１９０ｍＬのトルエン中で懸濁させた。この懸濁液に、０．７３ｇ（１．５６ｍｍｏｌ）のＲｕＰｈｏｓ、及び０．３６ｇ（０．３９ｍｍｏｌ）のＰｄ2（ｄｂａ）3を加えた。混合物を１１０℃で２０時間加熱した。冷却した後、２０ｍＬの飽和ＮＨ4Ｃｌ水溶液を加えた。３０分後、２００ｍＬの半飽和ＮＨ4Ｃｌ水溶液を加え、組み合わされた相を、セライトに通してろ過し、２００ｍＬのトルエンで展延した。有機相を分離させ、水性相を２００ｍＬのトルエンで抽出した。組み合わされた有機相をＮａ2ＳＯ4で乾燥させ、蒸発乾固させた。粗固体を、アセトン及びイソプロパノールの２８０ｍＬの３：１  ｖ／ｖ混合物中で懸濁させ、１時間にわたって加熱還流させた。冷却した後、固体を、吸引しながらろ過して取り除き、次に、２５０ｍＬのアセトン中で懸濁させた。懸濁液を、１時間にわたって還流させながら加熱した。冷却した後、固体を、吸引しながらろ過して取り除き、カラムクロマトグラフィー（ヘプタン／ジクロロメタン）で精製し、イソプロパノール／アセトン／ジクロロメタンから結晶化させて、粗表題化合物を黄色がかった固体（１７．２ｇ、６３％）として得た。１１．９８ｇの粗表題化合物を、真空ゾーン昇華（１０-6〜１０-7ｍｂａｒ、２４０〜３１０℃）によってさらに精製して、黄色がかった固体（１１．５ｇ、ＨＰＬＣ  ３２９ｎｍによる純度＞９９．９％）を得た。
【０２２５】
実施例４：
Ｎ−［４−［６−（Ｎ−（９，９−ジメチルフルオレン−２−イル）−４−フェニル−アニリノ）−１，３，３−トリメチル−インダン−１−イル］フェニル］−９，９−ジメチル−Ｎ−（４−フェニルフェニル）フルオレン−２−アミン
【化６５】
2020519693.tif 000097
１６．８ｇ（４６．３ｍｍｏｌ）のＮ−（［１，１’−ビフェニル］−４−イル）−９，９−ジメチル−９Ｈ−フルオレン−２−アミン、６．４３ｇ（２１．１ｍｍｏｌ）の５−クロロ−３−（４−クロロフェニル）−１，１，３−トリメチルインダン、及び６．１ｇ（６３．３ｍｍｏｌ）のナトリウムｔｅｒｔ−ブタノレートを、アルゴン雰囲気下で、２００ｍＬのトルエン中で懸濁させた。この懸濁液に、０．４９ｇ（１．０６ｍｍｏｌ）のＲｕＰｈｏｓ、及び０．２４ｇ（０．２６ｍｍｏｌ）のＰｄ2（ｄｂａ）3を加えた。混合物を１１０℃で１８時間加熱した。冷却した後、２０ｍＬの飽和ＮＨ4Ｃｌ水溶液を加えた。３０分後、２００ｍＬの半飽和ＮＨ4Ｃｌ水溶液を加えた。組み合わされた相を、セライトに通してろ過し、２００ｍＬのトルエンで展延した。有機相を分離させ、水性相を２００ｍＬのトルエンで抽出した。組み合わされた有機相をＭｇＳＯ4上で乾燥させ、蒸発乾固させた。粗固体を、アセトン及びイソプロパノールの２００ｍＬの１：１  ｖ／ｖ混合物中で懸濁させ、加熱還流させた。冷却した後、固体を、吸引しながらろ過して取り除き、カラムクロマトグラフィー（ヘキサン／ジクロロメタン）で３回精製した。固体粗表題化合物を、イソプロパノール／アセトンから結晶化させて、表題化合物を白色の固体（６．５ｇ、３２％）として得た。３．２３ｇの表題化合物を、真空ゾーン昇華（１０-6〜１０-7ｍｂａｒ、２４０〜３００℃）によってさらに精製して、表題化合物を黄色がかった固体（２．７３ｇ、ＨＰＬＣによる純度＞９９．９％）として得た。
【０２２６】
実施例５
Ｎ４，Ｎ４−ジフェニル−Ｎ１−（４−フェニルフェニル）−Ｎ１−［４−［１，３，３−トリメチル−６−（４−フェニル−Ｎ−［４−（Ｎ−フェニルアニリノ）フェニル］アニリノ）インダン−１−イル］フェニル］ベンゼン−１，４−ジアミン
【化６６】
2020519693.tif 000098
１１．３７ｇ（２７．６ｍｍｏｌ）のＮ’−（４−ビフェニリル）−Ｎ，Ｎ−ジフェニル−１，４−ベンゼンジアミン、３．８２ｇ（１２．５ｍｍｏｌ）の５−クロロ−３−（４−クロロフェニル）−１，１，３−トリメチルインダン、及び３．６２ｇ（３７．６ｍｍｏｌ）のナトリウムｔｅｒｔ−ブタノレートを、アルゴン雰囲気下で、１５０ｍＬのトルエン中で懸濁させた。この懸濁液に、０．２９ｇ（０．６３ｍｍｏｌ）のＲｕＰｈｏｓ及び０．０７７ｇ（０．３１ｍｍｏｌ）の酢酸パラジウム（ＩＩ）を加えた。混合物を１１０℃で１６時間加熱した。冷却した後、反応混合物を３００ｍＬの半飽和ＮＨ4Ｃｌ水溶液に注いだ。有機相を分離させ、水性相を酢酸エチルで抽出した。組み合わされた有機相を飽和ＮａＣｌ溶液で洗浄し、ＭｇＳＯ4上で乾燥させ、蒸発乾固させた。粗固体を、カラムクロマトグラフィー（シクロヘキサン／ジクロロメタン）で２回精製して、表題化合物を黄色がかった固体（１０．９ｇ、８２％）として得た。１．９８ｇの表題化合物を、真空ゾーン昇華（１０-6〜１０-7ｍｂａｒ、２７０〜３２０℃）によってさらに精製して、黄色がかった固体（１．６７ｇ、ＨＰＬＣによる純度＞９９．９％）を得た。
【０２２７】
実施例６
Ｎ−［４−［６−［ジベンゾフラン−２−イル−（９，９−ジメチルフルオレン−２−イル）アミノ］−１，３，３−トリメチル−インダン−１−イル］フェニル］−Ｎ−（９，９−ジメチルフルオレン−２−イル）ジベンゾフラン−２−アミン
【化６７】
2020519693.tif 000099
６．８ｇ（１８．０ｍｍｏｌ）のＮ−（９，９−ジメチル−９Ｈ−フルオレン−２−イル）ジベンゾ［ｂ，ｄ］フラン−２−アミン、２．５０ｇ（８．２ｍｍｏｌ）の５−クロロ−３−（４−クロロフェニル）−１，１，３−トリメチルインダン、及び２．３６ｇ（２４．５ｍｍｏｌ）のナトリウムｔｅｒｔ−ブタノレートを、アルゴン雰囲気下で、８１ｍＬのトルエン中で懸濁させた。この懸濁液に、０．１９ｇ（０．４１ｍｍｏｌ）のＲｕＰｈｏｓ、及び０．０９４ｇ（０．１０ｍｍｏｌ）のＰｄ2（ｄｂａ）3を加えた。混合物を１１０℃で２０時間加熱した。冷却した後、２０ｍＬの飽和ＮＨ4Ｃｌ水溶液を加えた。３０分後、さらに１００ｍＬの飽和ＮＨ4Ｃｌ水溶液及び５０ｍＬのトルエンを加え、組み合わされた相を、セライトに通してろ過した。有機相を分離させ、ＭｇＳＯ4上で乾燥させ、蒸発乾固させた。生成物を、カラムクロマトグラフィー（ヘキサン／ジクロロメタン）で精製し、ｔｅｒｔ−ブチルメチルエーテル／メタノールから結晶化させた。固体を、カラムクロマトグラフィー（ペンタン／ジクロロメタン）で精製して、表題化合物を白色の固体（４．６ｇ、５７％）として得た。この生成物のうち、１．８７ｇを、真空ゾーン昇華（１０-6〜１０-7ｍｂａｒ、２５０〜３１０℃）によってさらに精製して、表題化合物を黄色がかった固体（１．６５ｇ、ＨＰＬＣによる純度＞９９．９％）として得た。
【０２２８】
実施例７
９−［３−（４−カルバゾール−９−イルフェニル）−１，１，３−トリメチル−インダン−５−イル］カルバゾール
【化６８】
2020519693.tif 000100
２．４ｇ（１４．４ｍｍｏｌ）のカルバゾール、２．０ｇ（６．６ｍｍｏｌ）の５−クロロ−３−（４−クロロフェニル）−１，１，３−トリメチルインダン及び１．３８ｇ（１４．４ｍｍｏｌ）のナトリウムｔｅｒｔ−ブタノレートを、アルゴン雰囲気下で、５８ｍＬのトルエン中で懸濁させた。この懸濁液に、０．１９ｇ（０．６６ｍｍｏｌ）トリ−ｔｅｒｔ−ブチルホスフィンテトラフルオロボレート及び０．６０ｇ（０．６６ｍｍｏｌ）Ｐｄ2（ｄｂａ）3を加えた。混合物を１１０℃で１９時間加熱した。冷却した後、２０ｍＬの飽和ＮＨ4Ｃｌ水溶液を加えた。３０分後、１００ｍＬの水及び１００ｍＬのトルエンを加えた。有機相を分離させ、水性相を１５０ｍＬのトルエンで洗浄した。組み合わされた有機相をＭｇＳＯ4上で乾燥させ、蒸発乾固させた。生成物を、カラムクロマトグラフィー（ヘプタン／ジクロロメタン）で精製して、表題化合物を白色の固体（２．５ｇ、６７％）として得た。
【０２２９】
実施例８：
Ｎ−［４−［５（６）−［ビス（９，９−ジメチルフルオレン−２−イル）アミノ］−１，３，３−トリメチル−インダン−１−イル］フェニル］−Ｎ−（９，９−ジメチルフルオレン−２−イル）−９，９−ジメチル−フルオレン−２−アミン
【化６９】
2020519693.tif 000101
Ｎ−［４−［５−［ビス（９，９−ジメチルフルオレン−２−イル）アミノ］−１，３，３−トリメチル−インダン−１−イル］フェニル］−Ｎ−（９，９−ジメチルフルオレン−２−イル）−９，９−ジメチル−フルオレン−２−アミン及びＮ−［４−［６−［ビス（９，９−ジメチルフルオレン−２−イル）アミノ］−１，３，３−トリメチル−インダン−１−イル］フェニル］−Ｎ−（９，９−ジメチルフルオレン−２−イル）−９，９−ジメチル−フルオレン−２−アミンの混合物は、出発材料として６−アミノ−１−（４’−アミノフェニル）−１，３，３−トリメチルインダンの代わりに５（６）−アミノ−１−（４’−アミノフェニル）−１，３，３−トリメチルインダンを使用した以外は実施例２、経路ｂ）に記載される方法と類似の方法で調製した。収率：８２％、ＨＰＬＣによる純度＞９９．９％。
【０２３０】
実施例９〜１１を、上述される方法と類似の方法で調製した。
【０２３１】
【表４】
2020519693.tif 000102
【０２３２】
実施例１２
４−フェニル−Ｎ−（４−フェニルフェニル）−Ｎ−［４−［４−［１，３，３−トリメチル−６−［４−（４−フェニル−Ｎ−（４−フェニルフェニル）アニリノ）フェニル］インダン−１−イル］フェニル］フェニル］アニリン
【化７０】
2020519693.tif 000103
実施例ａ７）からの２．００ｇ（６．１７ｍｍｏｌ）の化合物、５．８８ｇ（１２．３ｍｍｏｌ）のＮ−（４−ブロモフェニル）−４−フェニル−Ｎ−（４−フェニルフェニル）アニリン、６９．３ｍｇ（０．３１ｍｍｏｌ）のＰｄ（ＯＡｃ）2、１２６ｍｇ（０．３０９ｍｍｏｌ）のＳＰｈｏｓ及び５．２４ｇ（２４．７ｍｍｏｌ）Ｋ3ＰＯ4を、アルゴン雰囲気下で、２０ｍＬのトルエン／ｎ−ブタノール１：１  ｖ／ｖ中で懸濁させた。得られた懸濁液を１００℃で２２時間加熱し、室温に冷ました。懸濁液をセライトに通してろ過し、蒸発乾固させた。生成物を、カラムクロマトグラフィー（ヘプタン／ジクロロメタン）で精製した。表題生成物が、白色の固体（３．６ｇ、５７％）として得られた。
【０２３３】
ＩＩＩ．使用実施例
式（Ｉ）の化合物を試験し、様々なタイプの積層構造、特に、注入型デバイス及びｐ−ｉ−ｎ型（陽性−真性−陰性）デバイスの使用によって特性評価した。
【０２３４】
使用実施例１：注入型積層構造における正孔輸送材料として本発明の化合物を用いたＯＬＥＤ  １の製造
透明なガラス基板を、マスクを介してインジウムスズ酸化物（ＩＴＯ）で真空蒸着して、透明電極のパターンを形成した。ＩＴＯ表面を、プラズマ酸素で処理した。次に、ＩＴＯ基板を、真空コーティング機械に入れ、圧力が１０-6ｍｂａｒになったとき、表Ｉに列挙される材料及び最後にカソードをＩＴＯ層上に蒸着した。ＩＴＯ層を、カソード蒸着の後、キャビティガラスによって対応して封入した。表Ｉは、層の厚さも含む。
【０２３５】
【表５】
2020519693.tif 000104
【０２３６】
ＯＬＥＤは、標準的な方法によって特性評価される。この目的のために、エレクトロルミネセンススペクトル、電流密度、電流効率、発光効率及び外部量子効率が、電流密度−電圧−輝度特性線から決定される。エレクトロルミネセンススペクトルを、１０００ｃｄ／ｍ2の光束密度で記録し、次に、ＣＩＥ  １９３１  ｘ及びｙ座標を、エレクトロルミネセンススペクトルから計算した。
【０２３７】
以下の値は、実施例１１からの化合物を用いて、電気的パラメータについて得られた。再現性を、１６の試料で得られた結果に基づいて評価した。次に、結果を平均して、中央値を得た。
【０２３８】
電圧＝４．５Ｖ
電流密度（ＣＤ）＝３．７ｍＡ／ｃｍ2
電流効率（ＣＥ）＝２７．１ｃｄ／Ａ
発光効率＝１８．９ｌｍ／Ｗ
外部量子効率（ＥＱＥ）＝１８．２％
Ｃ．Ｉ．Ｅ．ｘ＝０．６２０
Ｃ．Ｉ．Ｅ．ｙ＝０．３７７
駆動電圧（１ｍＡ／ｃｍ2＝３．７Ｖ）
駆動電圧（１０ｍＡ／ｃｍ2＝５．５Ｖ）
逆電流密度ｊ（Ｖ＿ｒｅｖ、ｍａｘ）＝４．５Ｅ〜０５ｍＡ／ｃｍ2
【０２３９】
使用実施例２：ｐ−ｉ−ｎ型積層構造における正孔輸送材料並びに電子ブロッキング材料として本発明の全く同一の化合物を用いたＯＬＥＤ  ２の製造
以下の表ＩＩに列挙される材料を使用したことを除いて、使用実施例１の手順を繰り返した。
【０２４０】
【表６】
2020519693.tif 000105
【０２４１】
以下の値は、実施例８からの化合物を用いて、電気的パラメータについて得られた。再現性を、１６の試料で得られた結果に基づいて評価した。次に、結果を平均して、中央値を得た。
【０２４２】
電圧＝３．４Ｖ
電流密度（ＣＤ）＝４．５ｍＡ／ｃｍ2
電流効率（ＣＥ）＝２２．１ｃｄ／Ａ
発光効率＝２０．４ｌｍ／Ｗ
外部量子効率（ＥＱＥ）＝１５．６％
Ｃ．Ｉ．Ｅ．ｘ＝０．６２４
Ｃ．Ｉ．Ｅ．ｙ＝０．３７３
駆動電圧（１ｍＡ／ｃｍ2＝２．９Ｖ）
駆動電圧（１０ｍＡ／ｃｍ2＝３．８Ｖ）
逆電流密度ｊ（Ｖ＿ｒｅｖ、ｍａｘ）＝２．５Ｅ〜０２ｍＡ／ｃｍ2
【０２４３】
使用実施例３：本発明の２つの異なる化合物、ｐ−ｉ−ｎ型積層構造における正孔輸送材料として１つ、電子ブロッキング材料として異なる１つを用いたＯＬＥＤ  ３の製造
以下の表ＩＩＩに列挙される材料を使用したことを除いて、使用実施例１の手順を繰り返した。
【０２４４】
【表７】
2020519693.tif 000106
【０２４５】
以下の値は、電子ブロッキング層について実施例１（使用実施例３ａ）及び実施例６（使用実施例３ｂ）のそれぞれからの化合物、並びに正孔輸送層について実施例２からの化合物を用いて、電気的パラメータについて得られた。再現性を、８つの試料で得られた結果に基づいて評価した。次に、結果を平均して、中央値を得た。
【０２４６】
使用実施例３ａ：
ＥＢＬ：実施例１からの化合物
ＨＴＬ：実施例２からの化合物
電圧＝３．３Ｖ
電流密度（ＣＤ）＝４．１ｍＡ／ｃｍ2
電流効率（ＣＥ）＝２４．７ｃｄ／Ａ
発光効率＝２３．３ｌｍ／Ｗ
外部量子効率（ＥＱＥ）＝１７．４％
Ｃ．Ｉ．Ｅ．ｘ＝０．６２５
Ｃ．Ｉ．Ｅ．ｙ＝０．３７２
駆動電圧（１ｍＡ／ｃｍ2＝２．８Ｖ）
駆動電圧（１０ｍＡ／ｃｍ2＝３．８Ｖ）
逆電流密度ｊ（Ｖ＿ｒｅｖ、ｍａｘ）＝２．２Ｅ〜０２ｍＡ／ｃｍ2
【０２４７】
使用実施例３ｂ：
ＥＢＬ：実施例６からの化合物
ＨＴＬ：実施例２からの化合物
電圧＝３．７Ｖ
電流密度（ＣＤ）＝４．７ｍＡ／ｃｍ2
電流効率（ＣＥ）＝２１．５ｃｄ／Ａ
発光効率＝１８．４ｌｍ／Ｗ
外部量子効率（ＥＱＥ）＝１５．７％
Ｃ．Ｉ．Ｅ．ｘ＝０．６２７
Ｃ．Ｉ．Ｅ．ｙ＝０．３７０
駆動電圧（１ｍＡ／ｃｍ2＝３．１Ｖ）
駆動電圧（１０ｍＡ／ｃｍ2＝４．１Ｖ）
逆電流密度ｊ（Ｖ＿ｒｅｖ、ｍａｘ）＝１．９Ｅ〜０２ｍＡ／ｃｍ2
【０２４８】
使用実施例４：正孔輸送材料として本発明の化合物を用いた有機太陽電池の製造
太陽電池を、Ｈｅｒｍｅｎａｕ  ｅｔ  ａｌ．，Ｓｏｌａｒ  Ｅｎｅｒｇｙ  Ｍａｔｅｒｉａｌｓ  ＆  Ｓｏｌａｒ  Ｃｅｌｌｓ  ９５，１２６８（２０１１）にしたがった手順と類似の方法で製造した。層の積層は、以下の表ＩＶに列挙されるとおりであった。
【０２４９】
【表８】
2020519693.tif 000107
【０２５０】
太陽電池を、実施例８からの化合物を用いて製造し、ＡＭ１．５の照射の使用によって試験した。以下の値は、電流密度−電圧曲線から得られた。結果が、表Ｖにまとめられている。
【０２５１】
【表９】
2020519693.tif 000108
【０２５２】
実施例８からの化合物を用いた有機光電池の電流密度−電圧特性（暗所及び照明下）が、以下に示される。
【０２５３】
【表１０】
2020519693.tif 000109
【０２５４】
上記の結果は、式（Ｉ）の化合物が、デバイス性能に対する大きな影響を与え、特に、効率が、先行技術からの太陽電池と比較して著しく向上されることを示す。
【０２５５】
使用実施例５：ｐｎ接合における正孔輸送層及び正孔輸送材料として本発明の化合物を用いたタンデム電池の製造
タンデム太陽電池を、Ｒｏｅｔｔｉｎｇｅｒ  ｅｔ  ａｌ．，Ｓｏｌａｒ  Ｅｎｅｒｇｙ  Ｍａｔｅｒｉａｌｓ  ＆  Ｓｏｌａｒ  Ｃｅｌｌｓ  １５４，３５（２０１６）にしたがった手順と類似の方法で製造した。層の積層は、以下の表ＶＩに列挙されるとおりであった。
【０２５６】
【表１１】
2020519693.tif 000110
【０２５７】
太陽電池を、実施例２からの化合物を用いて製造し、ＡＭ１．５の照射の使用によって試験した。以下の値は、電流密度−電圧曲線から得られ、表ＶＩＩにまとめられている。
【０２５８】
【表１２】
2020519693.tif 000111
【０２５９】
実施例２からの化合物を用いたタンデム有機光電池の電流密度−電圧特性（暗所及び照明下）が、以下に示される。
【０２６０】
【表１３】
2020519693.tif 000112
【０２６１】
上記の結果は、式（Ｉ）の化合物が、デバイス性能に対する大きな影響を与え、特に、効率が、先行技術からの太陽電池と比較して著しく向上されることを示す。
【０２６２】
使用実施例６：ｐ−ドーパントとしてＦ６ＴＣＮＮＱを用いた伝導度測定
一般的な手順：ガラス基板（３５ｍｍ×５０ｍｍ）を十分に清浄化し、次に、２０μｍの幅を有するトレンチ、すなわち、２つのＩＴＯ部分を隔てるトレンチを有するインジウムスズ酸化物（ＩＴＯ）の厚さ１５５ｎｍの層で被覆した。トレンチに、式（Ｉ）の化合物及びｐ−ドーパント材料の同時蒸着によって、式（Ｉ）の化合物及びｐ−ドーパント材料としてのＦ6ＴＣＮＮＱを充填した。各ドープされた層は、５０ｎｍの厚さを有していた。２つのＩＴＯストライプ間に１０Ｖからの電圧を印加した後、伝導度を決定した。
【０２６３】
各ドーピング比（０体積％、１体積％、３体積％、５体積％及び１０体積％）について、伝導度を、２つの異なる試料形態（１８８ｍｍのトレンチの長さを有する試料形態Ａ；１４６ｍｍのトレンチの長さを有する試料形態Ｂ）について決定し、それによって、試験される試料は、両方の形態を含んでいた。
【０２６４】
実施例６ａ：様々な比率の２，２’−（パーフルオロナフタレン−２，６−ジイリデン）ジマロノニトリル（Ｆ６ＴＣＮＮＱ）がドープされた実施例３からの化合物の伝導度
結果が、表ＶＩＩＩにまとめられている。
【０２６５】
【表１４】
2020519693.tif 000113
【０２６６】
実施例６ｂ：様々な比率の２，２’−（パーフルオロナフタレン−２，６−ジイリデン）ジマロノニトリル（Ｆ６ＴＣＮＮＱ）がドープされた実施例２からの化合物の伝導度
結果が、表ＩＸにまとめられている。
【０２６７】
【表１５】
2020519693.tif 000114
【０２６８】
使用実施例７：ｐ−ドーパント材料としてＮＤＰ−９を用いた伝導度測定
蒸着ポットに、実施例８からの位置異性体の１．００ｇの混合物を充填し、第１の組の試料を、１オングストローム／秒の速度で（表Ｘに示される量で）実施例８からの位置異性体の混合物及びＮＤＰ−９の同時蒸着によって調製した。実施例８からの位置異性体の混合物の蒸着は、１オングストローム／秒の速度で８０分間にわたって続けた。次に、第２の組の試料を、１オングストローム／秒の速度で、（表Ｘに示される量で）実施例８からの位置異性体の混合物及びＮＤＰ−９を同時蒸着することによって調製した。蒸着の完了の後、ポットは、実施例８からの位置異性体の０．３０ｇの混合物をまだ含んでいた。
【０２６９】
ガラス基板（３５ｍｍ×５０ｍｍ）を十分に清浄化し、次に、２０μｍの幅を有するトレンチ、すなわち、２つのＩＴＯ部分を隔てるトレンチを有するインジウムスズ酸化物（ＩＴＯ）の厚さ１５５ｎｍの層で被覆した。上で得られた試料を蒸着することによって、トレンチを充填した。各層は、５０ｎｍの厚さを有していた。２つのＩＴＯストライプ間に１０Ｖからの電圧を印加した後、伝導度を決定した。
【０２７０】
各ドーピング比について、伝導度を、２つの異なる試料形態（１８８ｍｍのトレンチの長さを有する試料形態Ａ；１４６ｍｍのトレンチの長さを有する試料形態Ｂ）について決定し、それによって、試験される試料は、両方の形態を含んでいた。
【０２７１】
【表１６】
2020519693.tif 000115
【０２７２】
表Ｘから分かるように、第１の組の試料の位置異性体の混合物の伝導度は、第２の組の試料のものと同等である。上に示される性能は、位置異性体比、すなわち、５−異性体対６−異性体の比率にかかわらず、実施例８からの位置異性体混合物の高い伝導度を示す。
【０２７３】
使用実施例８：ｐ−ドーパント材料としてＮＤＰ−９を用いた伝導度測定
ガラス基板（３５ｍｍ×５０ｍｍ）を十分に清浄化し、次に、２０μｍの幅を有するトレンチ、すなわち、２つのＩＴＯ部分を隔てるトレンチを有するインジウムスズ酸化物（ＩＴＯ）の厚さ１５５ｎｍの層で被覆した。トレンチに、実施例６からの化合物及びｐ−ドーパント材料の同時蒸着によって、式Ｉの化合物及びｐ−ドーパント材料としてのＮＤＰ−９を充填した。各ドープされた層は、５０ｎｍの厚さを有していた。２つのＩＴＯストライプ間に１０Ｖからの電圧を印加した後、伝導度を決定した。
【０２７４】
各ドーピング比（０体積％、１体積％、３体積％、５体積％及び１０体積％）について、伝導度を、２つの異なる試料形態（１８８ｍｍのトレンチの長さを有する試料形態Ａ；１４６ｍｍのトレンチの長さを有する試料形態Ｂ）について決定し、それによって、試験される試料は、両方の形態を含んでいた。
【０２７５】
実施例８ａ：様々な比率のＮＰＤ−９がドープされた実施例６からの化合物の伝導度
結果が、表ＸＩにまとめられている。
【０２７６】
【表１７】
2020519693.tif 000116
【０２７７】
実施例８ｂ：様々な比率のＮＰＤ−９がドープされた実施例１１からの化合物の伝導度
結果が、表ＸＩにまとめられている。
【０２７８】
【表１８】
2020519693.tif 000117
【国際調査報告】
2020519693.tif 000161
2020519693.tif 000162
2020519693.tif 000163